(57)【特許請求の範囲】
【請求項１】
式（ＩＩ）：
【化４】
0004901043.tif 000032
［但し、ＭがＴｉ、Ｚｒ又はＨｆを表わし、
Ｒ3が水素原子又はＣ1〜Ｃ20基を表わし、
Ｒ5がＲ3と異なっており、ｓｅｃ−ブチル、イソプロピル、１−メチルブチル、１−メチルペンチル、シクロペンチル又はシクロヘキシルを表わし、
Ｒ4、Ｒ6、Ｒ50が同一又は異なっていても良く、それぞれ水素原子又はＣ1〜Ｃ20基を表わし、
Ｒ20、Ｒ21が同一又は異なっていても良く、それぞれ置換されていても良いＣ6〜Ｃ18アリール基を表すか、或いはＣ5〜Ｃ18ヘテロアリール、Ｃ7〜Ｃ20アリールアルキル、Ｃ7〜Ｃ20アルキルアリール、フッ素化Ｃ6〜Ｃ18アリール、フッ素化Ｃ7〜Ｃ20アリールアルキル又はＣ7〜Ｃ20アルキルアリールを表わし、そして２個の基Ｒ20が置換されていても良い単環又は多環基を形成しても良く、
Ｘがハロゲン原子、アルキル基、又は置換されていても良いフェノキシドを表わし、
Ｑが置換基として基Ｒ20を有していても良いＣ4〜Ｃ24アリール環基、或いは、シクロペンタジエニル環と共にアザペンタレン、チアペンタレン又はホスファペンタレンを形成する、Ｒ20で置換されていても良いヘテロアリール基を表わし、
ｚが０、１、２又は３を表わし、
ｌが０〜４までの整数を表わし、
Ｂが２個のインデニル基の間の架橋構造要素を表わし、且つ
含まれる基Ｒ20又はＲ21の少なくとも一方が置換Ｃ6〜Ｃ18アリール基を表す］
で表され、且つ
式（ＩＩ）が、
ジメチルシランジイル（２−エチル−４−（４’−ｔｅｒｔ−ブチルフェニル）インデニル）（２−イソプロピル−４−（４’−ｔｅｒｔ−ブチルフェニル）インデニル）ジルコニウムジクロリド、
ジメチルシランジイル（２−メチル−４−（４’−ｔｅｒｔ−ブチルフェニル）インデニル）（２−イソプロピル−４−（１−ナフチル）インデニル）ジルコニウムジクロリド、
ジメチルシランジイル（２−メチル−４−フェニル）−１−インデニル）（２−イソプロピル−４−（４’−ｔｅｒｔ−ブチルフェニル）−１−インデニル）ジルコニウムジクロリド、
ジメチルシランジイル（２−イソプロピル−４−（４’−ｔｅｒｔ−ブチルフェニル）インデニル）（２−メチル−４，５−ベンゾインデニル）ジルコニウムジクロリド、
ジメチルシランジイル（２−メチル−４−（４’−ｔｅｒｔ−ブチルフェニル）インデニル）（２−イソプロピル−４−（４’−ｔｅｒｔ−ブチルフェニル）インデニル）ジルコニウムジクロリド、
ジメチルシランジイル（２−メチル−４−（４’−ｔｅｒｔ−ブチルフェニル）インデニル）（２−イソプロピル−４−フェニルインデニル）ジルコニウムジクロリド、
ジメチルシランジイル（２−エチル−４−（４’−ｔｅｒｔ−ブチルフェニル）インデニル）（２−イソプロピル−４−フェニル）インデニル）ジルコニウムジクロリド、
ジメチルシランジイル（２−イソプロピル−４−（４’−ｔｅｒｔ−ブチルフェニル）インデニル）（２−メチル−４−（１−ナフチル）インデニル）ジルコニウムジクロリドを表す化合物又はこれら化合物の混合物。
【請求項２】
請求項１に記載の１種以上の化合物と、更に１種以上の助触媒及び１種以上の担体を含むオレフィン重合用触媒組成物。
【請求項３】
請求項２に記載の触媒組成物をポリオレフィンの製造に使用する方法。
【請求項４】
各種オレフィンの共重合体を製造する請求項３に記載の使用法。
【請求項５】
エチレン−プロピレン共重合体を製造する請求項４に記載の使用法。
【請求項６】
請求項２に記載の１種以上の触媒組成物の存在下に１種以上のオレフィンを重合することによるポリオレフィンの製造方法。
【発明の詳細な説明】
【０００１】
本発明は、オレフィンの重合法、詳細にはプロピレンとさらなるオレフィンとの共重合法、特異的置換メタロセン、配位子系、および高活性触媒系に関する。
【０００２】
メタロセンタイプの遷移金属成分、およびアルミノキサン、ルイス酸またはイオン化合物などの触媒成分を含む可溶性均質触媒系の酸を用いてポリオレフィンを製造する方法は、既知である。これらの触媒は、高い活性を有し、狭いモル質量分布を有するポリマーおよびコポリマーを与える。
【０００３】
可溶性均質触媒系を用いる重合法において、ポリマーが固体として得られる場合、厚い付着層が反応器壁および攪拌機上に形成される。メタロセンおよび／または助触媒が懸濁液中に溶解された形態で存在する時には必ず、ポリマー粒子の凝集によってこれらの付着層が形成される。反応器系におけるこうした付着層は、急速に相当な厚さに達し、高い強度を有し、冷却媒体との熱交換を妨げるので、定期的に除去しなければならない。こうした均質触媒系は、液体モノマーまたは気相における現代の工業的重合プロセスには用いることができない。
【０００４】
反応器における付着層の形成を回避するために、メタロセンおよび／または助触媒として働くアルミニウム化合物が無機担持材料に固定されている担持触媒系が提案されている。
【０００５】
メタロセンは、適する場合には一つ以上の助触媒と併用で、オレフィンの重合および共重合用の触媒成分として用いることができる。詳細には、ハロゲン含有メタロセンは、例えばアルミノキサンによって、重合活性カチオン系メタロセン錯体に転化させることができる触媒前駆体として、用いられる（ＥＰ−Ａ−１２９３６８）。
【０００６】
メタロセンの製造は、それ自体、既知である（ＵＳ  ４，７５２，５９７；ＵＳ  ５，０１７，７１４；ＥＰ−Ａ−３２０７６２；ＥＰ−Ａ−４１６８１５；ＥＰ−Ａ−５３７６８６；ＥＰ−Ａ−６６９３４０；Ｈ．Ｈ．Ｂｒｉｎｔｚｉｎｇｅｒ  ｅｔ  ａｌ．，Ａｎｇｅｗ．Ｃｈｅｍ．，１０７（１９９５），１２５５；Ｈ．Ｈ．Ｂｒｉｎｔｚｉｎｇｅｒ  ｅｔ  ａｌ．，Ｊ．Ｏｒｇａｎｏｍｅｔ．Ｃｈｅｍ．２３２（１９８２），２３３）。このために、例えば、シクロペンタジエニル金属化合物と、チタン、ジルコニウムおよびハフニウムなどの遷移金属のハロゲン化物とを反応させることができる。
【０００７】
ＥＰ  ５７６  ９７０  Ａ１は、メタロセンと対応する担持触媒系を開示している。
【０００８】
担持触媒系は、５０〜８０℃の工業上適する重合温度で、ポリマー、詳細には、１５６℃以下（こうした系の典型的な値は、１５０℃周辺の領域のみである）の融点を有するポリプロピレンを与える。
【０００９】
共重合の分野では、低いモル質量および低いエテンの組込みレベルを有するコポリマーが、通常、得られる。この分野において、高い質量を有すること、およびコポリマーのモル質量に悪影響を及ぼすことなく高いエテン組込み度を有すること、そしてまたホモポリマーのモル質量と比較して得られるポリマーの盛る質量が増加することが望ましい。
【００１０】
ＥＰ−Ａ−６５９７５７，Ｓｐａｌｅｃｋ  ｅｔ  ａｌ．，Ｊ．Ｍｏｌ．Ｃａｔａｌ．Ａ：Ｃｈｅｍｉｃａｌ  １９９８，１２８，２７９−２８７、およびＥＰ−Ａ−８３４５１９は、二つの異なる置換を受けたインデニル配位子を含有するメタロセン化合物を記載している。そこに記載されているメタロセン化合物は、例えば、エチレンとプロピレンの共重合において非常に低い分子量のコポリマーを与えることがわかった。加えて、コポリマーのエテン含有量が低い。そこに記載されている系は、さらに、対応するホモポリマーと比較してモル質量の相当な減少をこうむる。エテンの組込みは、より多数の停止反応を導くように見える。この観測に加えて、不均一重合における重合活性は、均一重合におけるものと比較して低い。このことは、工業的な利用の制限につながる。
【００１１】
多くのポリマー用途について、例えば、押出しおよび射出の分野では、こうした製品は、硬さ、すなわち機械的強度の点で、また十分ではない。コポリマーの製造において、これらのメタロセンおよび触媒系は、一般に、コモノマーの含有量を増加させるにつれて着実にモル質量の低下を達成し得るコポリマーを生じる。特にブロックコポリマー製造および反応器ブレンド製造の分野では、所望のコポリマーまたはターポリマー部分の高い硬度／衝撃靭性を達成するために高モル質量が求められるため、この挙動は不利である。
【００１２】
本発明の目的は、先行技術の不利点を回避する、詳細には、それらの高い位置特異性および立体特異性の結果として、工業上適切な重合条件のもとで、高いモル質量および高いエテン組込み度を有するコポリマーを与える、担持メタロセン触媒を見出すことである。加えて、これらのメタロセンは、不均一重合において有意に増大した重合活性を示すと共に、環境に優しく、経済的なポリマー製造法を提供しなければならない。
【００１３】
本発明等者は、少なくとも一つの特異的に置換されたメタロセン、少なくとも一つの助触媒、望まれる場合には予備活性化担持体、および望まれる場合には、少なくとも一つのさらなる付加成分を含む触媒系が存在する状態で重合を行うオレフィンの重合法、特に、プロピレンと少なくとも一つのさらなるオレフィンとの共重合法によって、この目的が達成されることを発見した。
【００１４】
本発明の方法に用いられるメタロセンは、式（Ｉ）
【００１５】
【化７】
0004901043.tif 000002
【００１６】
（式中、
Ｍ１１は、
元素の周期律表のＩＶｂ族の金属であり、
Ｒ３１、Ｒ３２は、
同一であるか、または異なり、および各々、水素原子、Ｃ１〜Ｃ１０−アルキル基、Ｃ１〜Ｃ１０−アルコキシ基、Ｃ６〜Ｃ２０−アリール基、Ｃ６〜Ｃ１０−アリールオキシ基、Ｃ２〜Ｃ１０−アルケニル基、ＯＨ基、Ｎ（Ｒ３２）２基（この場合のＲ３２は、Ｃ１〜Ｃ１０−アルキル基またはＣ６〜Ｃ１４−アリール基である）、またはハロゲン基であり、この場合、Ｒ３１とＲ３２は、結合して、環を形成することができ、
Ｒ３４、Ｒ３６、Ｒ３７およびＲ３８、そしてまたＲ３４’、Ｒ３６’、Ｒ３７’およびＲ３８’は、
同一であるか、または異なり、および各々、水素原子であるか、またはハロゲン化されていてもよく、線状であっても、環状であっても、または枝分かれしていてもよい炭化水素基、例えば、Ｃ１〜Ｃ１０−アルキル基、Ｃ２〜Ｃ１０−アルケニル基、Ｃ６〜Ｃ２０−アリール基、Ｃ７〜Ｃ４０−アリールアルキル基、Ｃ７〜Ｃ４０−アルキルアリール基またはＣ８〜Ｃ４０−アリールアルケニル基であり、
Ｒ３３およびＲ３３’は、
同一であるか、または異なり、この場合、
Ｒ３３は、
Ｒ３３’について定義するとおりであるか、またはα位で枝分かれしており、ハロゲン化され得る炭化水素基、例えば、Ｃ１〜Ｃ２０−アルキル基、Ｃ２〜Ｃ２０−アルケニル基、Ｃ７〜Ｃ４０−アリールアルキル基またはＣ８〜Ｃ４０−アルケニルアリール基であり、
Ｒ３３’は、
α位で環化されているか、またはα位で枝分かれしており、ハロゲン化され得る炭化水素基、例えば、Ｃ３〜Ｃ２０−アルキル基、Ｃ３〜Ｃ２０−アルケニル基、Ｃ６〜Ｃ２０−アリール基、Ｃ７〜Ｃ４０−アリールアルキル基、Ｃ７〜Ｃ４０−アルキルアリール基またはＣ８〜Ｃ４０−アリールアルケニル基であり、
Ｒ３５およびＲ３５’は、
同一であるか、または異なり、および、各々、インデニル環への結合点に対してパラ位に置換基Ｒ４３またはＲ４３’を有するＣ６〜Ｃ２０−アリール基であり、
【００１７】
【化８】
0004901043.tif 000003
【００１８】
Ｒ３５およびＲ３５’は、Ｒ３３が、メチルまたはエチルであり、Ｒ３３’が、イソプロピルである時、フェニルと１−ナルチルまたは１−ナフチルとフェニルの組合せでなくともよく、
Ｒ３９は、
ブリッジ：
【００１９】
【化９】
0004901043.tif 000004
であり、
Ｒ４０、Ｒ４１は、
たとえそれらが同じインデックスを有する時でも、同一であるか、または異なることができ、および各々、水素原子、ハロゲン原子、またはＣ１〜Ｃ２０−アルキル基、Ｃ１〜Ｃ１０−フルオロアルキル基、Ｃ１〜Ｃ１０−アルコキシ基、Ｃ６〜Ｃ１４−アリール基、Ｃ６〜Ｃ１０−フルオロアリール基、Ｃ６〜Ｃ１０−アリールオキシ基、Ｃ２〜Ｃ１０−アルケニル基、Ｃ７〜Ｃ４０−アリールアルキル基、Ｃ７〜Ｃ４０−アルキルアリール基もしくはＣ８〜Ｃ４０−アリールアルケニル基などのＣ１〜Ｃ４０の基であり、この場合、Ｒ４０およびＲ４１は、各々、それらを結合する原子と共に一つ以上の環を形成することができ、ｘは、０〜１８の整数であり、
Ｍ１２は、
ケイ素、ゲルマニウムまたはスズであり、
Ｒ３９は、
式Ｉの二つの単位を互いに結合させることもでき、
Ｒ４３は、
Ｒ３５がＲ３５’と異なる場合は水素原子であり、またはＣ１〜Ｃ１０−アルキル基、Ｃ２〜Ｃ１０−アルケニル基、Ｃ６〜Ｃ１８−アリール基、Ｃ７〜Ｃ２０−アリールアルキル基、Ｃ７〜Ｃ２０−アルキルアリール基、Ｃ８〜Ｃ２０−アリールアルケニル基（これらの場合、炭化水素基は、フッ素または塩素によってハロゲン化または部分ハロゲン化され得る）であり、および−Ｎ（Ｒ４４）２、−Ｐ（Ｒ４４）２、−ＳＲ４４、−Ｓｉ（Ｒ４４）３、−Ｎ（Ｒ４４）３＋または−Ｐ（Ｒ４４）３＋（これらの場合、基Ｒ４４は、同一であるか、または異なり、各々、水素原子であるか、またはハロゲン化されていてもよく、線状であっても、環化されていても、または枝分かれしていてもよい炭化水素基、例えば、Ｃ１〜Ｃ１０−アルキル基、Ｃ２〜Ｃ１０−アルケニル基、Ｃ６〜Ｃ２０−アリール基、Ｃ７〜Ｃ４０−アリールアルキル基、Ｃ７〜Ｃ４０−アルキルアリール基もしくはＣ８〜Ｃ４０−アリールアルケニル基である）であり、
Ｒ４３’は、
水素であるか、またはＲ４３について定義したとおりであり、
Ｒ４５、Ｒ４５’、Ｒ４６およびＲ４６’は、
各々、水素原子であるか、または基Ｒ３６、Ｒ３６’もしくはＲ３４、Ｒ３４’に結合することができるＣ４〜Ｃ２０−アリール、アルケニルまたはアルキル環構造である）
の化合物である。
【００２０】
化合物Ｉに対応する４，５，６，７−テトラヒドロインデニル類似体は、同様に重要である。
【００２１】
式（Ｉ）において、
Ｍ１１が、
ジルコニウムまたはハフニウムであり、
Ｒ３１およびＲ３２が、
同一であるか、または異なり、および各々、Ｃ１〜Ｃ１０−アルキル基、Ｃ１〜Ｃ１０−アルコキシ基、Ｃ６〜Ｃ２０−アリールオキシ基またはハロゲン原子であり、この場合、Ｒ３１とＲ３２は、結合して、環を形成することができ、
Ｒ３３およびＲ３３’が、
異なり、
Ｒ３３が、
線状Ｃ１〜Ｃ１０−アルキル基または線状Ｃ２〜Ｃ１０−アルケニル基であり、
Ｒ３３’が、
α位で環化されているか、またはα位で枝分かれしており、α位の原子が合計３個の炭素原子に結合している炭化水素基、例えば、Ｃ３〜Ｃ１０−アルキル基、Ｃ３〜Ｃ１０−アルケニル基、Ｃ６〜Ｃ１４−アリール基、Ｃ７〜Ｃ１５−アリールアルキル基、Ｃ７〜Ｃ１５−アルキルアリール基またはＣ８〜Ｃ１６−アリールアルケニル基であり、
Ｒ３４、Ｒ３６、Ｒ３７およびＲ３８、そしてまたＲ３４’、Ｒ３６’、Ｒ３７’およびＲ３８’が、
同一であるか、または異なり、および各々、水素原子であるか、またはハロゲン化されていてもよく、線状であっても、環状であっても、または枝分かれしていてもよいＣ１〜Ｃ１０−アルキル基であり、
Ｒ３９が、
Ｒ４０Ｒ４１Ｓｉ＝、Ｒ４０Ｒ４１Ｇｅ＝、Ｒ４０Ｒ４１Ｃ＝または−（Ｒ４０Ｒ４１Ｃ−ＣＲ４０Ｒ４１）−（この場合、Ｒ４０およびＲ４１は、同一であるか、または異なり、各々、水素、またはＣ１〜Ｃ２０−炭化水素基、特に、Ｃ１〜Ｃ１０−アルキルまたはＣ６〜Ｃ１４−アリールである）であり、
Ｒ４５、Ｒ４５’が、
同一であるか、または異なり、および各々、インデニル環への結合点に対してパラ位に置換基Ｒ４３またはＲ４３’を有するＣ６〜Ｃ２０−アリール基であり、
【００２２】
【化１０】
0004901043.tif 000005
【００２３】
Ｒ４３が、
Ｃ１〜Ｃ１０−アルキル基、Ｃ２〜Ｃ１０−アルケニル基、Ｃ６〜Ｃ１８−アリール基、Ｃ７〜Ｃ２０−アリールアルキル基、Ｃ７〜Ｃ２０−アルキルアリール基、Ｃ８〜Ｃ２０−アリールアルケニル基（これらの場合、炭化水素基は、フッ素または塩素によってハロゲン化または部分ハロゲン化され得る）、−Ｎ（Ｒ４４）２、−Ｐ（Ｒ４４）２、−ＳＲ４４、−Ｓｉ（Ｒ４４）３、−Ｎ（Ｒ４４）３＋または−Ｐ（Ｒ４４）３＋（これらの場合、基Ｒ４４は、同一であるか、または異なり、各々、水素原子であるか、またはハロゲン化されていてもよく、線状であっても、環化されていても、または枝分かれしていてもよい炭化水素基、例えば、Ｃ１〜Ｃ１０−アルキル基、Ｃ２〜Ｃ１０−アルケニル基、Ｃ６〜Ｃ２０−アリール基、Ｃ７〜Ｃ４０−アリールアルキル基、Ｃ７〜Ｃ４０−アルキルアリール基またはＣ８〜Ｃ４０−アリールアルケニル基である）であり、
Ｒ４３’が、
Ｒ４３について定義したとおりであるか、または水素であり、
Ｒ４５、Ｒ４５’、Ｒ４６およびＲ４６’が、
各々、水素原子であるか、またはＣ４〜Ｃ８−アリール環構造である
ことは好ましい。
【００２４】
式Ｉにおいて、
Ｍ１１が、
ジルコニウムであり、
Ｒ３１およびＲ３２が、
同一であり、各々、塩素、メチルまたはフェノキシドであり、
Ｒ３３およびＲ３３’が、
異なり、
Ｒ３３が、
メチル、エチル、ｎ−プロピルまたはｎ−ブチルであり、
Ｒ３３’が、
α位で環化されているか、またはα位で枝分かれしており、α位の原子が合計３個の炭素原子に結合している炭化水素基、例えば、Ｃ３〜Ｃ１０−アルキル基またはＣ３〜Ｃ１０−アルケニル基であり、
Ｒ３９が、
Ｒ４０Ｒ４１Ｓｉ＝、Ｒ４０Ｒ４１Ｃ＝または−（Ｒ４０Ｒ４１Ｃ−ＣＲ４０Ｒ４１）−（この場合、Ｒ４０およびＲ４１は、同一であるか、または異なり、および各々、フェニルまたはメチルである）であり、
Ｒ３４、Ｒ３６、Ｒ３７およびＲ３８、そしてまたＲ３４’、Ｒ３６’、Ｒ３７’およびＲ３８’が、各々水素であり、
Ｒ３５、Ｒ３５’が、
同一であるか、または異なり、および各々、インデニル環への結合点に対してパラ位に置換基Ｒ４３またはＲ４３’を有するＣ６〜Ｃ２０−アリール基、特に、フェニルまたは１−ナフチル基である（この場合、Ｒ４３またはＲ４３’は、枝分かれしたＣ３〜Ｃ１０−アルキル基、枝分かれしたＣ３〜Ｃ１０−アルケニル基、枝分かれしたＣ７〜Ｃ２０−アリールアルキル基または−Ｓｉ（Ｒ４４）３基（ここで、Ｒ４４は、Ｒ３３について定義したものが特に好ましい）であり、炭化水素基は、フッ素または塩素によってハロゲン化または部分ハロゲン化され得る）
ことは、特にきわめて好ましい。
【００２５】
本発明の触媒系の好ましいメタロセン成分の例は、以下の分子部分の組合せの化合物Ｉのである：
Ｍ１１Ｒ３１Ｒ３２：
ＺｒＣｌ２、Ｚｒ（ＣＨ３）２、Ｚｒ（Ｏ−Ｃ６Ｈ５）２、
Ｒ３３：
メチル、エチル、ｎ−プロピル、ｎ−ブチル、
Ｒ３３’：
イソプロピル、ｓ−ブチル、シクロブチル、１−メチルブチル、１−エチルブチル、１−メチルペンチル、シクロペンチル、シクロヘキシル、シクロペント−２−エニル、シクロペント−３−エニル、シクロへクス−２−エニル、シクロへクス−３−エニル、ｐ−メチルシクロヘキシル、
Ｒ３４、Ｒ３６、Ｒ３７およびＲ３８、そしてまたＲ３４’、Ｒ３６’、Ｒ３７’およびＲ３８’：
水素、
Ｒ３５およびＲ３５’：
ｐ−イソプロピルフェニル、ｐ−ｔ−ブチルフェニル、ｐ−ｓ−ブチルフェニル、ｐ−シクロヘキシル、ｐ−トリメチルシリルフェニル、ｐ−アダマンチルフェニル、ｐ−トリス（トリフルオロメチル）メチルフェニル、
Ｒ３９：
ジメチルシランジイル、ジメチルゲルマンジイル、エチリデン、１−メチルエチリデン、１，１−ジメチルエチリデン、１，２−ジメチルエチリデン、１，１，２，２−テトラメチルエチリデン、ジメチルメチリデン、フェニルメチルメチリデン、ジフェニルメチリデン。
【００２６】
従って、本発明の触媒系の好ましいメタロセン成分の特定の例は、以下の化合物Ｉである：
４−位で対称的に置換されている２−イソプロピル、２−メチル：
ジメチルシランジイル（２−イソプロピル−４−（ｐ−イソプロピルフェニル）インデニル）（２−メチル−４−（ｐ−イソプロピルフェニル）インデニル）ジルコニウムジクロリド、
ジメチルシランジイル（２−イソプロピル−４−（ｐ−ｔｅｒｔ−ブチルフェニル）インデニル）（２−メチル−４−（ｐ−ｔｅｒｔ−ブチルフェニル）インデニル）ジルコニウムジクロリド、
ジメチルシランジイル（２−イソプロピル−４−（ｐ−ｓｅｃ−ブチルフェニル）インデニル）（２−メチル−４−（ｐ−ｓｅｃ−ブチルフェニル）インデニル）ジルコニウムジクロリド、
ジメチルシランジイル（２−イソプロピル−４−（ｐ−シクロヘキシルフェニル）インデニル）（２−メチル−４−（ｐ−シクロヘキシルフェニル）インデニル）ジルコニウムジクロリド、
ジメチルシランジイル（２−イソプロピル−４−（ｐ−トリメチルシリルフェニル）インデニル）（２−メチル−４−（ｐ−トリメチルシリルフェニル）インデニル）ジルコニウムジクロリド、
ジメチルシランジイル（２−イソプロピル−４−（ｐ−アダマンチルフェニル）インデニル）（２−メチル−４−（ｐ−アダマンチルフェニル）インデニル）ジルコニウムジクロリド、
ジメチルシランジイル（２−イソプロピル−４−（ｐ−トリス（トリフルオロメチル）メチルフェニル）インデニル）（２−メチル−４−（ｐ−トリス（トリフルオロメチル）メチルフェニル）インデニル）ジルコニウムジクロリド、
４−位で対称的に置換されている２−ｓｅｃ−ブチル、２−メチル：
ジメチルシランジイル（２−ｓｅｃ−ブチル−４−（ｐ−イソプロピルフェニル）インデニル）（２−メチル−４−（ｐ−イソプロピルフェニル）インデニル）ジルコニウムジクロリド、
ジメチルシランジイル（２−ｓｅｃ−ブチル−４−（ｐ−ｔｅｒｔ−ブチルフェニル）インデニル）（２−メチル−４−（ｐ−ｔｅｒｔ−ブチルフェニル）インデニル）ジルコニウムジクロリド、
ジメチルシランジイル（２−ｓｅｃ−ブチル−４−（ｐ−ｓｅｃ−ブチルフェニル）インデニル）（２−メチル−４−（ｐ−ｓｅｃ−ブチルフェニル）インデニル）ジルコニウムジクロリド、
【００２７】
ジメチルシランジイル（２−ｓｅｃ−ブチル−４−（ｐ−シクロヘキシルフェニル）インデニル）（２−メチル−４−（ｐ−シクロヘキシルフェニル）インデニル）ジルコニウムジクロリド、
ジメチルシランジイル（２−ｓｅｃ−ブチル−４−（ｐ−トリメチルシリルフェニル）インデニル）（２−メチル−４−（ｐ−トリメチルシリルフェニル）インデニル）ジルコニウムジクロリド、
ジメチルシランジイル（２−ｓｅｃ−ブチル−４−（ｐ−アダマンチルフェニル）インデニル）（２−メチル−４−（ｐ−アダマンチルフェニル）インデニル）ジルコニウムジクロリド、
ジメチルシランジイル（２−ｓｅｃ−ブチル−４−（ｐ−トリス（トリフルオロメチル）メチルフェニル）インデニル）（２−メチル−４−（ｐ−トリス（トリフルオロメチル）メチルフェニル）インデニル）ジルコニウムジクロリド、
４−位で対称的に置換されている２−（１−メチルブチル）、２−メチル：
ジメチルシランジイル（２−（１−メチルブチル）−４−（ｐ−イソプロピルフェニル）インデニル）（２−メチル−４−（ｐ−イソプロピルフェニル）インデニル）ジルコニウムジクロリド、
ジメチルシランジイル（２−（１−メチルブチル）−４−（ｐ−ｔｅｒｔ−ブチルフェニル）インデニル）（２−メチル−４−（ｐ−ｔｅｒｔ−ブチルフェニル）インデニル）ジルコニウムジクロリド、
ジメチルシランジイル（２−（１−メチルブチル）−４−（ｐ−ｓｅｃ−ブチルフェニル）インデニル）（２−メチル−４−（ｐ−ｓｅｃ−ブチルフェニル）インデニル）ジルコニウムジクロリド、
ジメチルシランジイル（２−（１−メチルブチル）−４−（ｐ−シクロヘキシルフェニル）インデニル）（２−メチル−４−（ｐ−（１−メチルブチル）フェニル）インデニル）ジルコニウムジクロリド、
ジメチルシランジイル（２−（１−メチルブチル）−４−（ｐ−トリメチルシリルフェニル）インデニル）（２−メチル−４−（ｐ−トリメチルシリルフェニル）インデニル）ジルコニウムジクロリド、
【００２８】
ジメチルシランジイル（２−（１−メチルブチル）−４−（ｐ−アダマンチルフェニル）インデニル）（２−メチル−４−（ｐ−アダマンチルフェニル）インデニル）ジルコニウムジクロリド、
ジメチルシランジイル（２−（１−メチルブチル）−４−（ｐ−トリス（トリフルオロメチル）メチルフェニル）インデニル）（２−メチル−４−（ｐ−トリス（トリフルオロメチル）メチルフェニル）インデニル）ジルコニウムジクロリド、
４−位で対称的に置換されている２−シクロペンチル、２−メチル：
ジメチルシランジイル（２−シクロペンチル−４−（ｐ−イソプロピルフェニル）インデニル）（２−メチル−４−（ｐ−イソプロピルフェニル）インデニル）ジルコニウムジクロリド、
ジメチルシランジイル（２−シクロペンチル−４−（ｐ−ｔｅｒｔ−ブチルフェニル）インデニル）（２−メチル−４−（ｐ−ｔｅｒｔ−ブチルフェニル）インデニル）ジルコニウムジクロリド、
ジメチルシランジイル（２−シクロペンチル−４−（ｐ−ｓｅｃ−ブチルフェニル）インデニル）（２−メチル−４−（ｐ−ｓｅｃ−ブチルフェニル）インデニル）ジルコニウムジクロリド、
ジメチルシランジイル（２−シクロペンチル−４−（ｐ−シクロヘキシルフェニル）インデニル）（２−メチル−４−（ｐ−シクロヘキシルフェニル）インデニル）ジルコニウムジクロリド、
ジメチルシランジイル（２−シクロペンチル−４−（ｐ−トリメチルシリルフェニル）インデニル）（２−メチル−４−（ｐ−トリメチルシリルフェニル）インデニル）ジルコニウムジクロリド、
ジメチルシランジイル（２−シクロペンチル−４−（ｐ−アダマンチルフェニル）インデニル）（２−メチル−４−（ｐ−アダマンチルフェニル）インデニル）ジルコニウムジクロリド、
ジメチルシランジイル（２−シクロペンチル−４−（ｐ−トリス（トリフルオロメチル）メチルフェニル）インデニル）（２−メチル−４−（ｐ−トリス（トリフルオロメチル）メチルフェニル）インデニル）ジルコニウムジクロリド、
【００２９】
４−位で対称的に置換されている２−シクロヘキシル、２−メチル：
ジメチルシランジイル（２−シクロヘキシル−４−（ｐ−イソプロピルフェニル）インデニル）（２−メチル−４−（ｐ−イソプロピルフェニル）インデニル）ジルコニウムジクロリド、
ジメチルシランジイル（２−シクロヘキシル−４−（ｐ−ｔｅｒｔ−ブチルフェニル）インデニル）（２−メチル−４−（ｐ−ｔｅｒｔ−ブチルフェニル）インデニル）ジルコニウムジクロリド、
ジメチルシランジイル（２−シクロヘキシル−４−（ｐ−ｓｅｃ−ブチルフェニル）インデニル）（２−メチル−４−（ｐ−ｓｅｃ−ブチルフェニル）インデニル）ジルコニウムジクロリド、
ジメチルシランジイル（２−シクロヘキシル−４−（ｐ−シクロヘキシルフェニル）インデニル）（２−メチル−４−（ｐ−シクロヘキシルフェニル）インデニル）ジルコニウムジクロリド、
ジメチルシランジイル（２−シクロヘキシル−４−（ｐ−トリメチルシリルフェニル）インデニル）（２−メチル−４−（ｐ−トリメチルシリルフェニル）インデニル）ジルコニウムジクロリド、
ジメチルシランジイル（２−シクロヘキシル−４−（ｐ−アダマンチルフェニル）インデニル）（２−メチル−４−（ｐ−アダマンチルフェニル）インデニル）ジルコニウムジクロリド、
ジメチルシランジイル（２−シクロヘキシル−４−（ｐ−トリス（トリフルオロメチル）メチルフェニル）インデニル）（２−メチル−４−（ｐ−トリス（トリフルオロメチル）メチルフェニル）インデニル）ジルコニウムジクロリド、
４−位で対称的に置換されている２−ｐ−メチルシクロヘキシル、２−メチル：
ジメチルシランジイル（２−ｐ−メチルシクロヘキシル−４−（ｐ−イソプロピルフェニル）インデニル）（２−メチル−４−（ｐ−イソプロピルフェニル）インデニル）ジルコニウムジクロリド、
【００３０】
ジメチルシランジイル（２−ｐ−メチルシクロヘキシル−４−（ｐ−ｔｅｒｔ−ブチルフェニル）インデニル）（２−メチル−４−（ｐ−ｔｅｒｔ−ブチルフェニル）インデニル）ジルコニウムジクロリド、
ジメチルシランジイル（２−ｐ−メチルシクロヘキシル−４−（ｐ−ｓｅｃ−ブチルフェニル）インデニル）（２−メチル−４−（ｐ−ｓｅｃ−ブチルフェニル）インデニル）ジルコニウムジクロリド、
ジメチルシランジイル（２−ｐ−メチルシクロヘキシル−４−（ｐ−シクロヘキシルフェニル）インデニル）（２−メチル−４−（ｐ−シクロヘキシルフェニル）インデニル）ジルコニウムジクロリド、
ジメチルシランジイル（２−ｐ−メチルシクロヘキシル−４−（ｐ−トリメチルシリルフェニル）インデニル）（２−メチル−４−（ｐ−トリメチルシリルフェニル）インデニル）ジルコニウムジクロリド、
ジメチルシランジイル（２−ｐ−メチルシクロヘキシル−４−（ｐ−アダマンチルフェニル）インデニル）（２−メチル−４−（ｐ−アダマンチルフェニル）インデニル）ジルコニウムジクロリド、
ジメチルシランジイル（２−ｐ−メチルシクロヘキシル−４−（ｐ−トリス（トリフルオロメチル）メチルフェニル）インデニル）（２−メチル−４−（ｐ−トリス（トリフルオロメチル）メチルフェニル）インデニル）ジルコニウムジクロリド、
他の４−位での種々の置換基の２−イソプロピル、４−（ｐ−ｔｅｒｔ−ブチルフェニル）、２−メチル：
ジメチルシランジイル（２−イソプロピル−４−（ｐ−ｔｅｒｔ−ブチルフェニル）インデニル）（２−メチル−４−（ｐ−イソプロピルフェニル）インデニル）ジルコニウムジクロリド、
ジメチルシランジイル（２−イソプロピル−４−（ｐ−ｔｅｒｔ−ブチルフェニル）インデニル）（２−メチル−４−（ｐ−ｓｅｃ−ブチルフェニル）インデニル）ジルコニウムジクロリド、
ジメチルシランジイル（２−イソプロピル−４−（ｐ−ｔｅｒｔ−ブチルフェニル）インデニル）（２−メチル−４−（ｐ−シクロヘキシルフェニル）インデニル）ジルコニウムジクロリド、
【００３１】
ジメチルシランジイル（２−イソプロピル−４−（ｐ−ｔｅｒｔ−ブチルフェニル）インデニル）（２−メチル−４−（ｐ−トリメチルシリルフェニル）インデニル）ジルコニウムジクロリド、
ジメチルシランジイル（２−イソプロピル−４−（ｐ−ｔｅｒｔ−ブチルフェニル）インデニル）（２−メチル−４−（ｐ−アダマンチルフェニル）インデニル）ジルコニウムジクロリド、
ジメチルシランジイル（２−イソプロピル−４−（ｐ−ｔｅｒｔ−ブチルフェニル）インデニル）（２−メチル−４−（ｐ−トリス（トリフルオロメチル）メチルフェニル）インデニル）ジルコニウムジクロリド、
他の４−位での種々の置換基の２−ｓｅｃ−ブチル、４−（ｐ−ｔｅｒｔ−ブチルフェニル）、２−メチル：
ジメチルシランジイル（２−ｓｅｃ−ブチル−４−（ｐ−ｔｅｒｔ−ブチルフェニル）インデニル）（２−メチル−４−（ｐ−イソプロピルフェニル）インデニル）ジルコニウムジクロリド、
ジメチルシランジイル（２−ｓｅｃ−ブチル−４−（ｐ−ｔｅｒｔ−ブチルフェニル）インデニル）（２−メチル−４−（ｐ−ｓｅｃ−ブチルフェニル）インデニル）ジルコニウムジクロリド、
ジメチルシランジイル（２−ｓｅｃ−ブチル−４−（ｐ−ｔｅｒｔ−ブチルフェニル）インデニル）（２−メチル−４−（ｐ−シクロヘキシルフェニル）インデニル）ジルコニウムジクロリド、
ジメチルシランジイル（２−ｓｅｃ−ブチル−４−（ｐ−ｔｅｒｔ−ブチルフェニル）インデニル）（２−メチル−４−（ｐ−トリメチルシリルフェニル）インデニル）ジルコニウムジクロリド、
ジメチルシランジイル（２−ｓｅｃ−ブチル−４−（ｐ−ｔｅｒｔ−ブチルフェニル）インデニル）（２−メチル−４−（ｐ−アダマンチルフェニル）インデニル）ジルコニウムジクロリド、
【００３２】
ジメチルシランジイル（２−ｓｅｃ−ブチル−４−（ｐ−ｔｅｒｔ−ブチルフェニル）インデニル）（２−メチル−４−（ｐ−トリス（トリフルオロメチル）メチルフェニル）インデニル）ジルコニウムジクロリド、
他の４−位での種々の置換基の２−（１−メチルブチル）、４−（ｐ−ｔｅｒｔ−ブチルフェニル）、２−メチル：
ジメチルシランジイル（２−（１−メチルブチル）−４−（ｐ−ｔｅｒｔ−ブチルフェニル）インデニル）（２−メチル−４−（ｐ−イソプロピルフェニル）インデニル）ジルコニウムジクロリド、
ジメチルシランジイル（２−（１−メチルブチル）−４−（ｐ−ｔｅｒｔ−ブチルフェニル）インデニル）（２−メチル−４−（ｐ−ｓｅｃ−ブチルフェニル）インデニル）ジルコニウムジクロリド、
ジメチルシランジイル（２−（１−メチルブチル）−４−（ｐ−ｔｅｒｔ−ブチルフェニル）インデニル）（２−メチル−４−（ｐ−シクロヘキシルフェニル）インデニル）ジルコニウムジクロリド、
ジメチルシランジイル（２−（１−メチルブチル）−４−（ｐ−ｔｅｒｔ−ブチルフェニル）インデニル）（２−メチル−４−（ｐ−トリメチルシリルフェニル）インデニル）ジルコニウムジクロリド、
ジメチルシランジイル（２−（１−メチルブチル）−４−（ｐ−ｔｅｒｔ−ブチルフェニル）インデニル）（２−メチル−４−（ｐ−アダマンチルフェニル）インデニル）ジルコニウムジクロリド、
ジメチルシランジイル（２−（１−メチルブチル）−４−（ｐ−ｔｅｒｔ−ブチルフェニル）インデニル）（２−メチル−４−（ｐ−トリス（トリフルオロメチル）メチルフェニル）インデニル）ジルコニウムジクロリド、
他の４−位での種々の置換基の２−シクロペンチル、４−（ｐ−ｔｅｒｔ−ブチルフェニル）、２−メチル：
ジメチルシランジイル（２−シクロペンチル−４−（ｐ−ｔｅｒｔ−ブチルフェニル）インデニル）（２−メチル−４−（ｐ−イソプロピルフェニル）インデニル）ジルコニウムジクロリド、
【００３３】
ジメチルシランジイル（２−シクロペンチル−４−（ｐ−ｔｅｒｔ−ブチルフェニル）インデニル）（２−メチル−４−（ｐ−ｓｅｃ−ブチルフェニル）インデニル）ジルコニウムジクロリド、
ジメチルシランジイル（２−シクロペンチル−４−（ｐ−ｔｅｒｔ−ブチルフェニル）インデニル）（２−メチル−４−（ｐ−シクロヘキシルフェニル）インデニル）ジルコニウムジクロリド、
ジメチルシランジイル（２−シクロペンチル−４−（ｐ−ｔｅｒｔ−ブチルフェニル）インデニル）（２−メチル−４−（ｐ−トリメチルシリルフェニル）インデニル）ジルコニウムジクロリド、
ジメチルシランジイル（２−シクロペンチル−４−（ｐ−ｔｅｒｔ−ブチルフェニル）インデニル）（２−メチル−４−（ｐ−アダマンチルフェニル）インデニル）ジルコニウムジクロリド、
ジメチルシランジイル（２−シクロペンチル−４−（ｐ−ｔｅｒｔ−ブチルフェニル）インデニル）（２−メチル−４−（ｐ−トリス（トリフルオロメチル）メチルフェニル）インデニル）ジルコニウムジクロリド、
他の４−位での種々の置換基の２−シクロヘキシル、４−（ｐ−ｔｅｒｔ−ブチルフェニル）、２−メチル：
ジメチルシランジイル（２−シクロヘキシル−４−（ｐ−ｔｅｒｔ−ブチルフェニル）インデニル）（２−メチル−４−（ｐ−イソプロピルフェニル）インデニル）ジルコニウムジクロリド、
ジメチルシランジイル（２−シクロヘキシル−４−（ｐ−ｔｅｒｔ−ブチルフェニル）インデニル）（２−メチル−４−（ｐ−ｓｅｃ−ブチルフェニル）インデニル）ジルコニウムジクロリド、
ジメチルシランジイル（２−シクロヘキシル−４−（ｐ−ｔｅｒｔ−ブチルフェニル）インデニル）（２−メチル−４−（ｐ−シクロヘキシルフェニル）インデニル）ジルコニウムジクロリド、
ジメチルシランジイル（２−シクロヘキシル−４−（ｐ−ｔｅｒｔ−ブチルフェニル）インデニル）（２−メチル−４−（ｐ−トリメチルシリルフェニル）インデニル）ジルコニウムジクロリド、
【００３４】
ジメチルシランジイル（２−シクロヘキシル−４−（ｐ−ｔｅｒｔ−ブチルフェニル）インデニル）（２−メチル−４−（ｐ−アダマンチルフェニル）インデニル）ジルコニウムジクロリド、
ジメチルシランジイル（２−シクロヘキシル−４−（ｐ−ｔｅｒｔ−ブチルフェニル）インデニル）（２−メチル−４−（ｐ−トリス（トリフルオロメチル）メチルフェニル）インデニル）ジルコニウムジクロリド、
他の４−位での種々の置換基の２−（ｐ−メチルシクロヘキシル）、４−（ｐ−ｔｅｒｔ−ブチルフェニル）、２−メチル：
ジメチルシランジイル（２−（ｐ−メチルシクロヘキシル）−４−（ｐ−ｔｅｒｔ−ブチルフェニル）インデニル）（２−メチル−４−（ｐ−イソプロピルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−メチル−４−（ｐ−ｓｅｃ−ブチルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−メチル−４−（ｐ−シクロヘキシルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−メチル−４−（ｐ−トリメチルシリルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−メチル−４−（ｐ−アダマンチルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−メチル−４−（ｐ−トリス（トリフルオロメチル）メチルフェニル）インデニル）ジルコニウムジクロリド、
他の４−位での種々の置換基の２−イソプロピル、４−（ｐ−イソプロピルフェニル）、２−メチル：
【００３５】
ジメチルシランジイル（２−イソプロピル−４−（ｐ−イソプロピルフェニル）インデニル）（２−メチル−４−（ｐ−ｔｅｒｔ−ブチルフェニル）インデニル）ジルコニウムジクロリド、
ジメチルシランジイル（２−イソプロピル−４−（ｐ−イソプロピルフェニル）インデニル）（２−メチル−４−（ｐ−ｓｅｃ−ブチルフェニル）インデニル）ジルコニウムジクロリド、
ジメチルシランジイル（２−イソプロピル−４−（ｐ−イソプロピルフェニル）インデニル）（２−メチル−４−（ｐ−シクロヘキシルフェニル）インデニル）ジルコニウムジクロリド、
ジメチルシランジイル（２−イソプロピル−４−（ｐ−イソプロピルフェニル）インデニル）（２−メチル−４−（ｐ−トリメチルシリルフェニル）インデニル）ジルコニウムジクロリド、
ジメチルシランジイル（２−イソプロピル−４−（ｐ−イソプロピルフェニル）インデニル）（２−メチル−４−（ｐ−アダマンチルフェニル）インデニル）ジルコニウムジクロリド、
ジメチルシランジイル（２−イソプロピル−４−（ｐ−イソプロピルフェニル）インデニル）（２−メチル−４−（ｐ−トリス（トリフルオロメチル）メチルフェニル）インデニル）ジルコニウムジクロリド、
他の４−位での種々の置換基、２−ｓｅｃ−ブチル、４−（ｐ−イソプロピルフェニル）、２−メチル：
ジメチルシランジイル（２−ｓｅｃ−ブチル−４−（ｐ−イソプロピルフェニル）インデニル）（２−メチル−４−（ｐ−ｔｅｒｔ−ブチルフェニル）インデニル）ジルコニウムジクロリド、
ジメチルシランジイル（２−ｓｅｃ−ブチル−４−（ｐ−イソプロピルフェニル）インデニル）（２−メチル−４−（ｐ−ｓｅｃ−ブチルフェニル）インデニル）ジルコニウムジクロリド、
ジメチルシランジイル（２−ｓｅｃ−ブチル−４−（ｐ−イソプロピルフェニル）インデニル）（２−メチル−４−（ｐ−シクロヘキシルフェニル）インデニル）ジルコニウムジクロリド、
【００３６】
ジメチルシランジイル（２−ｓｅｃ−ブチル−４−（ｐ−イソプロピルフェニル）インデニル）（２−メチル−４−（ｐ−トリメチルシリルフェニル）インデニル）ジルコニウムジクロリド、
ジメチルシランジイル（２−ｓｅｃ−ブチル−４−（ｐ−イソプロピルフェニル）インデニル）（２−メチル−４−（ｐ−アダマンチルフェニル）インデニル）ジルコニウムジクロリド、
ジメチルシランジイル（２−ｓｅｃ−ブチル−４−（ｐ−イソプロピルフェニル）インデニル）（２−メチル−４−（ｐ−トリス（トリフルオロメチル）メチルフェニル）インデニル）ジルコニウムジクロリド、
他の４−位での種々の置換基の２−（１−メチルブチル）、４−（ｐ−イソプロピルフェニル）、２−メチル：
ジメチルシランジイル（２−（１−メチルブチル）−４−（ｐ−イソプロピルフェニル）インデニル）（２−メチル−４−（ｐ−ｔｅｒｔ−ブチルフェニル）インデニル）ジルコニウムジクロリド、
ジメチルシランジイル（２−（１−メチルブチル）−４−（ｐ−イソプロピルフェニル）インデニル）（２−メチル−４−（ｐ−ｓｅｃ−ブチルフェニル）インデニル）ジルコニウムジクロリド、
ジメチルシランジイル（２−（１−メチルブチル）−４−（ｐ−イソプロピルフェニル）インデニル）（２−メチル−４−（ｐ−シクロヘキシルフェニル）インデニル）ジルコニウムジクロリド、
ジメチルシランジイル（２−（１−メチルブチル）−４−（ｐ−イソプロピルフェニル）インデニル）（２−メチル−４−（ｐ−トリメチルシリルフェニル）インデニル）ジルコニウムジクロリド、
ジメチルシランジイル（２−（１−メチルブチル）−４−（ｐ−イソプロピルフェニル）インデニル）（２−メチル−４−（ｐ−アダマンチルフェニル）インデニルジルコニウムジクロリド、
【００３７】
ジメチルシランジイル（２−（１−メチルブチル）−４−（ｐ−イソプロピルフェニル）インデニル）（２−メチル−４−（ｐ−トリス（トリフルオロメチル）メチルフェニル）インデニル）ジルコニウムジクロリド、
他の４−位での種々の置換基の２−シクロペンチル、４−（ｐ−イソプロピルフェニル）、２−メチル：
ジメチルシランジイル（２−シクロペンチル−４−（ｐ−イソプロピルフェニル）インデニル）（２−メチル−４−（ｐ−ｔｅｒｔ−ブチルフェニル）インデニル）ジルコニウムジクロリド、
ジメチルシランジイル（２−シクロペンチル−４−（ｐ−イソプロピルフェニル）インデニル）（２−メチル−４−（ｐ−ｓｅｃ−ブチルフェニル）インデニル）ジルコニウムジクロリド、
ジメチルシランジイル（２−シクロペンチル−４−（ｐ−イソプロピルフェニル）インデニル）（２−メチル−４−（ｐ−シクロヘキシルフェニル）インデニル）ジルコニウムジクロリド、
ジメチルシランジイル（２−シクロペンチル−４−（ｐ−イソプロピルフェニル）インデニル）（２−メチル−４−（ｐ−トリメチルシリルフェニル）インデニル）ジルコニウムジクロリド、
ジメチルシランジイル（２−シクロペンチル−４−（ｐ−イソプロピルフェニル）インデニル）（２−メチル−４−（ｐ−アダマンチルフェニル）インデニル）ジルコニウムジクロリド、
ジメチルシランジイル（２−シクロペンチル−４−（ｐ−イソプロピルフェニル）インデニル）（２−メチル−４−（ｐ−トリス（トリフルオロメチル）メチルフェニル）インデニル）ジルコニウムジクロリド、
他の４−位での種々の置換基の２−シクロヘキシル、４−（ｐ−イソプロピルフェニル）、２−メチル：
ジメチルシランジイル（２−シクロヘキシル−４−（ｐ−イソプロピルフェニル）インデニル）（２−メチル−４−（ｐ−ｔｅｒｔ−ブチルフェニル）インデニル）ジルコニウムジクロリド、
【００３８】
ジメチルシランジイル（２−シクロヘキシル−４−（ｐ−イソプロピルフェニル）インデニル）（２−メチル−４−（ｐ−ｓｅｃ−ブチルフェニル）インデニル）ジルコニウムジクロリド、
ジメチルシランジイル（２−シクロヘキシル−４−（ｐ−イソプロピルフェニル）インデニル）（２−メチル−４−（ｐ−シクロヘキシルフェニル）インデニル）ジルコニウムジクロリド、
ジメチルシランジイル（２−シクロヘキシル−４−（ｐ−イソプロピルフェニル）インデニル）（２−メチル−４−（ｐ−トリメチルシリルフェニル）インデニル）ジルコニウムジクロリド、
ジメチルシランジイル（２−シクロヘキシル−４−（ｐ−イソプロピルフェニル）インデニル）（２−メチル−４−（ｐ−アダマンチルフェニル）インデニル）ジルコニウムジクロリド、
ジメチルシランジイル（２−シクロヘキシル−４−（ｐ−イソプロピルフェニル）インデニル）（２−メチル−４−（ｐ−トリス（トリフルオロメチル）メチルフェニル）インデニル）ジルコニウムジクロリド、
他の４−位での種々の置換基の２−（ｐ−メチルシクロヘキシル）、４−（ｐ−イソプロピルフェニル）、２−メチル：
ジメチルシランジイル（２−（ｐ−メチルシクロヘキシル）−４−（ｐ−イソプロピルフェニル）インデニル）（２−メチル−４−（ｐ−ｔｅｒｔ−ブチルフェニル）インデニル）ジルコニウムジクロリド、
ジメチルシランジイル（２−（ｐ−メチルシクロヘキシル）−４−（ｐ−イソプロピルフェニル）インデニル）（２−メチル−４−（ｐ−ｓｅｃ−ブチルフェニル）インデニル）ジルコニウムジクロリド、
ジメチルシランジイル（２−（ｐ−メチルシクロヘキシル）−４−（ｐ−イソプロピルフェニル）インデニル）（２−メチル−４−（ｐ−シクロヘキシルフェニル）インデニル）ジルコニウムジクロリド、
ジメチルシランジイル（２−（ｐ−メチルシクロヘキシル）−４−（ｐ−イソプロピルフェニル）インデニル）（２−メチル−４−（ｐ−トリメチルシリルフェニル）インデニル）ジルコニウムジクロリド、
【００３９】
ジメチルシランジイル（２−（ｐ−メチルシクロヘキシル）−４−（ｐ−イソプロピルフェニル）インデニル）（２−メチル−４−（ｐ−アダマンチルフェニル）インデニル）ジルコニウムジクロリド、
ジメチルシランジイル（２−（ｐ−メチルシクロヘキシル）−４−（ｐ−イソプロピルフェニル）インデニル）（２−メチル−４−（ｐ−トリス（トリフルオロメチル）メチルフェニル）インデニル）ジルコニウムジクロリド、
他の４−位での種々の置換基の２−イソプロピル、４−（ｐ−ｓｅｃ−ブチル）、２−メチル：
ジメチルシランジイル（２−イソプロピル−４−（ｐ−ｓｅｃ−ブチル）インデニル）（２−メチル−４−（ｐ−ｔｅｒｔ−ブチルフェニル）インデニル）ジルコニウムジクロリド、
ジメチルシランジイル（２−イソプロピル−４−（ｐ−ｓｅｃ−ブチル）インデニル）（２−メチル−４−（ｐ−イソプロピルフェニル）インデニル）ジルコニウムジクロリド、
ジメチルシランジイル（２−イソプロピル−４−（ｐ−ｓｅｃ−ブチル）インデニル）（２−メチル−４−（ｐ−シクロヘキシルフェニル）インデニル）ジルコニウムジクロリド、
ジメチルシランジイル（２−イソプロピル−４−（ｐ−ｓｅｃ−ブチル）インデニル）（２−メチル−４−（ｐ−トリメチルシリルフェニル）インデニル）ジルコニウムジクロリド、
ジメチルシランジイル（２−イソプロピル−４−（ｐ−ｓｅｃ−ブチル）インデニル）（２−メチル−４−（ｐ−アダマンチルフェニル）インデニル）ジルコニウムジクロリド、
ジメチルシランジイル（２−イソプロピル−４−（ｐ−ｓｅｃ−ブチル）インデニル）（２−メチル−４−（ｐ−トリス（トリフルオロメチル）メチルフェニル）インデニル）ジルコニウムジクロリド、
他の４−位での種々の置換基の２−ｓｅｃ−ブチル、４−（ｐ−ｓｅｃ−ブチル）、２−メチル：
【００４０】
ジメチルシランジイル（２−ｓｅｃ−ブチル−４−（ｐ−ｓｅｃ−ブチル）インデニル）（２−メチル−４−（ｐ−ｔｅｒｔ−ブチルフェニル）インデニル）ジルコニウムジクロリド、
ジメチルシランジイル（２−ｓｅｃ−ブチル−４−（ｐ−ｓｅｃ−ブチル）インデニル）（２−メチル−４−（ｐ−イソプロピルフェニル）インデニル）ジルコニウムジクロリド、
ジメチルシランジイル（２−ｓｅｃ−ブチル−４−（ｐ−ｓｅｃ−ブチル）インデニル）（２−メチル−４−（ｐ−シクロヘキシルフェニル）インデニル）ジルコニウムジクロリド、
ジメチルシランジイル（２−ｓｅｃ−ブチル−４−（ｐ−ｓｅｃ−ブチル）インデニル）（２−メチル−４−（ｐ−トリメチルシリルフェニル）インデニル）ジルコニウムジクロリド、
ジメチルシランジイル（２−ｓｅｃ−ブチル−４−（ｐ−ｓｅｃ−ブチル）インデニル）（２−メチル−４−（ｐ−アダマンチルフェニル）インデニル）ジルコニウムジクロリド、
ジメチルシランジイル（２−ｓｅｃ−ブチル−４−（ｐ−ｓｅｃ−ブチル）インデニル）（２−メチル−４−（ｐ−トリス（トリフルオロメチル）メチルフェニル）インデニル）ジルコニウムジクロリド、
他の４−位での種々の置換基の２−（１−メチルブチル）、４−（ｐ−ｓｅｃ−ブチル）、２−メチル：
ジメチルシランジイル（２−（１−メチルブチル）−４−（ｐ−ｓｅｃ−ブチル）インデニル）（２−メチル−４−（ｐ−ｔｅｒｔ−ブチルフェニル）インデニル）ジルコニウムジクロリド、
ジメチルシランジイル（２−（１−メチルブチル）−４−（ｐ−ｓｅｃ−ブチル）インデニル）（２−メチル−４−（ｐ−イソプロピルフェニル）インデニル）ジルコニウムジクロリド、
ジメチルシランジイル（２−（１−メチルブチル）−４−（ｐ−ｓｅｃ−ブチル）インデニル）（２−メチル−４−（ｐ−シクロヘキシルフェニル）インデニル）ジルコニウムジクロリド、
【００４１】
ジメチルシランジイル（２−（１−メチルブチル）−４−（ｐ−ｓｅｃ−ブチル）インデニル）（２−メチル−４−（ｐ−トリメチルシリルフェニル）インデニル）ジルコニウムジクロリド、
ジメチルシランジイル（２−（１−メチルブチル）−４−（ｐ−ｓｅｃ−ブチル）インデニル）（２−メチル−４−（ｐ−アダマンチルフェニル）インデニル）ジルコニウムジクロリド、
ジメチルシランジイル（２−（１−メチルブチル）−４−（ｐ−ｓｅｃ−ブチル）インデニル）（２−メチル−４−（ｐ−トリス（トリフルオロメチル）メチルフェニル）インデニル）ジルコニウムジクロリド、
他の４−位での種々の置換基の２−シクロペンチル、４−（ｐ−ｓｅｃ−ブチル）、２−メチル：
ジメチルシランジイル（２−シクロペンチル−４−（ｐ−ｓｅｃ−ブチル）インデニル）（２−メチル−４−（ｐ−ｔｅｒｔ−ブチルフェニル）インデニル）ジルコニウムジクロリド、
ジメチルシランジイル（２−シクロペンチル−４−（ｐ−ｓｅｃ−ブチル）インデニル）（２−メチル−４−（ｐ−イソプロピルフェニル）インデニル）ジルコニウムジクロリド、
ジメチルシランジイル（２−シクロペンチル−４−（ｐ−ｓｅｃ−ブチル）インデニル）（２−メチル−４−（ｐ−シクロヘキシルフェニル）インデニル）ジルコニウムジクロリド、
ジメチルシランジイル（２−シクロペンチル−４−（ｐ−ｓｅｃ−ブチル）インデニル）（２−メチル−４−（ｐ−トリメチルシリルフェニル）インデニル）ジルコニウムジクロリド、
ジメチルシランジイル（２−シクロペンチル−４−（ｐ−ｓｅｃ−ブチル）インデニル）（２−メチル−４−（ｐ−アダマンチルフェニル）インデニル）ジルコニウムジクロリド、
【００４２】
ジメチルシランジイル（２−シクロペンチル−４−（ｐ−ｓｅｃ−ブチル）インデニル）（２−メチル−４−（ｐ−トリス（トリフルオロメチル）メチルフェニル）インデニル）ジルコニウムジクロリド、
他の４−位での種々の置換基の２−シクロヘキシル、４−（ｐ−ｓｅｃ−ブチル）、２−メチル：
ジメチルシランジイル（２−シクロヘキシル−４−（ｐ−ｓｅｃ−ブチル）インデニル）（２−メチル−４−（ｐ−ｔｅｒｔ−ブチルフェニル）インデニル）ジルコニウムジクロリド、
ジメチルシランジイル（２−シクロヘキシル−４−（ｐ−ｓｅｃ−ブチル）インデニル）（２−メチル−４−（ｐ−イソプロピルフェニル）インデニル）ジルコニウムジクロリド、
ジメチルシランジイル（２−シクロヘキシル−４−（ｐ−ｓｅｃ−ブチル）インデニル）（２−メチル−４−（ｐ−シクロヘキシルフェニル）インデニル）ジルコニウムジクロリド、
ジメチルシランジイル（２−シクロヘキシル−４−（ｐ−ｓｅｃ−ブチル）インデニル）（２−メチル−４−（ｐ−トリメチルシリルフェニル）インデニル）ジルコニウムジクロリド、
ジメチルシランジイル（２−シクロヘキシル−４−（ｐ−ｓｅｃ−ブチル）インデニル）（２−メチル−４−（ｐ−アダマンチルフェニル）インデニル）ジルコニウムジクロリド、
ジメチルシランジイル（２−シクロヘキシル−４−（ｐ−ｓｅｃ−ブチル）インデニル）（２−メチル−４−（ｐ−トリス（トリフルオロメチル）メチルフェニル）インデニル）ジルコニウムジクロリド、
他の４−位での種々の置換基の２−（ｐ−メチルシクロヘキシル）、４−（ｐ−ｓｅｃ−ブチル）、２−メチル：
ジメチルシランジイル（２−（ｐ−メチルシクロヘキシル）−４−（ｐ−ｓｅｃ−ブチル）インデニル）（２−メチル−４−（ｐ−ｔｅｒｔ−ブチルフェニル）インデニル）ジルコニウムジクロリド、
【００４３】
ジメチルシランジイル（２−（ｐ−メチルシクロヘキシル）−４−（ｐ−ｓｅｃ−ブチル）インデニル）（２−メチル−４−（ｐ−イソプロピルフェニル）インデニル）ジルコニウムジクロリド、
ジメチルシランジイル（２−（ｐ−メチルシクロヘキシル）−４−（ｐ−ｓｅｃ−ブチル）インデニル）（２−メチル−４−（ｐ−シクロヘキシルフェニル）インデニル）ジルコニウムジクロリド、
ジメチルシランジイル（２−（ｐ−メチルシクロヘキシル）−４−（ｐ−ｓｅｃ−ブチル）インデニル）（２−メチル−４−（ｐ−トリメチルシリルフェニル）インデニル）ジルコニウムジクロリド、
ジメチルシランジイル（２−（ｐ−メチルシクロヘキシル）−４−（ｐ−ｓｅｃ−ブチル）インデニル）（２−メチル−４−（ｐ−アダマンチルフェニル）インデニル）ジルコニウムジクロリド、
ジメチルシランジイル（２−（ｐ−メチルシクロヘキシル）−４−（ｐ−ｓｅｃ−ブチル）インデニル）（２−メチル−４−（ｐ−トリス（トリフルオロメチル）メチルフェニル）インデニル）ジルコニウムジクロリド、
４−位で対称的に置換されている２−イソプロピル、２−エチル：
ジメチルシランジイル（２−イソプロピル−４−（ｐ−イソプロピルフェニル）インデニル）（２−エチル−４−（ｐ−イソプロピルフェニル）インデニル）ジルコニウムジクロリド、
ジメチルシランジイル（２−イソプロピル−４−（ｐ−ｔｅｒｔ−ブチルフェニル）インデニル）（２−エチル−４−（ｐ−ｔｅｒｔ−ブチルフェニル）インデニル）ジルコニウムジクロリド、
ジメチルシランジイル（２−イソプロピル−４−（ｐ−ｓｅｃ−ブチルフェニル）インデニル）（２−エチル−４−（ｐ−ｓｅｃ−ブチルフェニル）インデニル）ジルコニウムジクロリド、
ジメチルシランジイル（２−イソプロピル−４−（ｐ−シクロヘキシルフェニル）インデニル）（２−エチル−４−（ｐ−シクロヘキシルフェニル）インデニル）ジルコニウムジクロリド、
【００４４】
ジメチルシランジイル（２−イソプロピル−４−（ｐ−トリメチルシリルフェニル）インデニル）（２−エチル−４−（ｐ−トリメチルシリルフェニル）インデニル）ジルコニウムジクロリド、
ジメチルシランジイル（２−イソプロピル−４−（ｐ−アダマンチルフェニル）インデニル）（２−エチル−４−（ｐ−アダマンチルフェニル）インデニル）ジルコニウムジクロリド、
ジメチルシランジイル（２−イソプロピル−４−（ｐ−トリス（トリフルオロメチル）メチルフェニル）インデニル）（２−エチル−４−（ｐ−トリス（トリフルオロメチル）メチルフェニル）インデニル）ジルコニウムジクロリド、
４−位で対称的に置換されている２−ｓｅｃ−ブチル、２−エチル：
ジメチルシランジイル（２−ｓｅｃ−ブチル−４−（ｐ−イソプロピルフェニル）インデニル）（２−エチル−４−（ｐ−イソプロピルフェニル）インデニル）ジルコニウムジクロリド、
ジメチルシランジイル（２−ｓｅｃ−ブチル−４−（ｐ−ｔｅｒｔ−ブチルフェニル）インデニル）（２−エチル−４−（ｐ−ｔｅｒｔ−ブチルフェニル）インデニル）ジルコニウムジクロリド、
ジメチルシランジイル（２−ｓｅｃ−ブチル−４−（ｐ−ｓｅｃ−ブチルフェニル）インデニル）（２−エチル−４−（ｐ−ｓｅｃ−ブチルフェニル）インデニル）ジルコニウムジクロリド、
ジメチルシランジイル（２−ｓｅｃ−ブチル−４−（ｐ−シクロヘキシルフェニル）インデニル）（２−エチル−４−（ｐ−シクロヘキシルフェニル）インデニル）ジルコニウムジクロリド、
ジメチルシランジイル（２−ｓｅｃ−ブチル−４−（ｐ−トリメチルシリルフェニル）インデニル）（２−エチル−４−（ｐ−トリメチルシリルフェニル）インデニル）ジルコニウムジクロリド、
ジメチルシランジイル（２−ｓｅｃ−ブチル−４−（ｐ−アダマンチルフェニル）インデニル）（２−エチル−４−（ｐ−アダマンチルフェニル）インデニル）ジルコニウムジクロリド、
【００４５】
ジメチルシランジイル（２−ｓｅｃ−ブチル−４−（ｐ−トリス（トリフルオロメチル）メチルフェニル）インデニル）（２−エチル−４−（ｐ−トリス（トリフルオロメチル）メチルフェニル）インデニル）ジルコニウムジクロリド、
４−位で対称的に置換されている２−（１−メチルブチル）、２−エチル：
ジメチルシランジイル（２−（１−メチルブチル）−４−（ｐ−イソプロピルフェニル）インデニル）（２−エチル−４−（ｐ−イソプロピルフェニル）インデニル）ジルコニウムジクロリド、
ジメチルシランジイル（２−（１−メチルブチル）−４−（ｐ−ｔｅｒｔ−ブチルフェニル）インデニル）（２−エチル−４−（ｐ−ｔｅｒｔ−ブチルフェニル）インデニル）ジルコニウムジクロリド、
ジメチルシランジイル（２−（１−メチルブチル）−４−（ｐ−ｓｅｃ−ブチルフェニル）インデニル）（２−エチル−４−（ｐ−ｓｅｃ−ブチルフェニル）インデニル）ジルコニウムジクロリド、
ジメチルシランジイル（２−（１−メチルブチル）−４−（ｐ−シクロヘキシルフェニル）インデニル）（２−エチル−４−（ｐ−（１−メチルブチル）フェニル）インデニル）ジルコニウムジクロリド、
ジメチルシランジイル（２−（１−メチルブチル）−４−（ｐ−トリメチルシリルフェニル）インデニル）（２−エチル−４−（ｐ−トリメチルシリルフェニル）インデニル）ジルコニウムジクロリド、
ジメチルシランジイル（２−（１−メチルブチル）−４−（ｐ−アダマンチルフェニル）インデニル）（２−エチル−４−（ｐ−アダマンチルフェニル）インデニル）ジルコニウムジクロリド、
ジメチルシランジイル（２−（１−メチルブチル）−４−（ｐ−トリス（トリフルオロメチル）メチルフェニル）インデニル）（２−エチル−４−（ｐ−トリス（トリフルオロメチル）メチルフェニル）インデニル）ジルコニウムジクロリド、
４−位で対称的に置換されている２−シクロペンチル、２−エチル：
ジメチルシランジイル（２−シクロペンチル−４−（ｐ−イソプロピルフェニル）インデニル）（２−エチル−４−（ｐ−イソプロピルフェニル）インデニル）ジルコニウムジクロリド、
【００４６】
ジメチルシランジイル（２−シクロペンチル−４−（ｐ−ｔｅｒｔ−ブチルフェニル）インデニル）（２−エチル−４−（ｐ−ｔｅｒｔ−ブチルフェニル）インデニル）ジルコニウムジクロリド、
ジメチルシランジイル（２−シクロペンチル−４−（ｐ−ｓｅｃ−ブチルフェニル）インデニル）（２−エチル−４−（ｐ−ｓｅｃ−ブチルフェニル）インデニル）ジルコニウムジクロリド、
ジメチルシランジイル（２−シクロペンチル−４−（ｐ−シクロヘキシルフェニル）インデニル）（２−エチル−４−（ｐ−シクロヘキシルフェニル）インデニル）ジルコニウムジクロリド、
ジメチルシランジイル（２−シクロペンチル−４−（ｐ−トリメチルシリルフェニル）インデニル）（２−エチル−４−（ｐ−トリメチルシリルフェニル）インデニル）ジルコニウムジクロリド、
ジメチルシランジイル（２−シクロペンチル−４−（ｐ−アダマンチルフェニル）インデニル）（２−エチル−４−（ｐ−アダマンチルフェニル）インデニル）ジルコニウムジクロリド、
ジメチルシランジイル（２−シクロペンチル−４−（ｐ−トリス（トリフルオロメチル）メチルフェニル）インデニル）（２−エチル−４−（ｐ−トリス（トリフルオロメチル）メチルフェニル）インデニル）ジルコニウムジクロリド、
４−位で対称的に置換されている２−シクロヘキシル、２−エチル：
ジメチルシランジイル（２−シクロヘキシル−４−（ｐ−イソプロピルフェニル）インデニル）（２−エチル−４−（ｐ−イソプロピルフェニル）インデニル）ジルコニウムジクロリド、
ジメチルシランジイル（２−シクロヘキシル−４−（ｐ−ｔｅｒｔ−ブチルフェニル）インデニル）（２−エチル−４−（ｐ−ｔｅｒｔ−ブチルフェニル）インデニル）ジルコニウムジクロリド、
ジメチルシランジイル（２−シクロヘキシル−４−（ｐ−ｓｅｃ−ブチルフェニル）インデニル）（２−エチル−４−（ｐ−ｓｅｃ−ブチルフェニル）インデニル）ジルコニウムジクロリド、
【００４７】
ジメチルシランジイル（２−シクロヘキシル−４−（ｐ−シクロヘキシルフェニル）インデニル）（２−エチル−４−（ｐ−シクロヘキシルフェニル）インデニル）ジルコニウムジクロリド、
ジメチルシランジイル（２−シクロヘキシル−４−（ｐ−トリメチルシリルフェニル）インデニル）（２−エチル−４−（ｐ−トリメチルシリルフェニル）インデニル）ジルコニウムジクロリド、
ジメチルシランジイル（２−シクロヘキシル−４−（ｐ−アダマンチルフェニル）インデニル）（２−エチル−４−（ｐ−アダマンチルフェニル）インデニル）ジルコニウムジクロリド、
ジメチルシランジイル（２−シクロヘキシル−４−（ｐ−トリス（トリフルオロメチル）メチルフェニル）インデニル）（２−エチル−４−（ｐ−トリス（トリフルオロメチル）メチルフェニル）インデニル）ジルコニウムジクロリド、
４−位で対称的に置換されている２−ｐ−メチルシクロヘキシル、２−エチル：
ジメチルシランジイル（２−ｐ−メチルシクロヘキシル−４−（ｐ−イソプロピルフェニル）インデニル）（２−エチル−４−（ｐ−イソプロピルフェニル）インデニル）ジルコニウムジクロリド、
ジメチルシランジイル（２−ｐ−メチルシクロヘキシル−４−（ｐ−ｔｅｒｔ−ブチルフェニル）インデニル）（２−エチル−４−（ｐ−ｔｅｒｔ−ブチルフェニル）インデニル）ジルコニウムジクロリド、
ジメチルシランジイル（２−ｐ−メチルシクロヘキシル−４−（ｐ−ｓｅｃ−ブチルフェニル）インデニル）（２−エチル−４−（ｐ−ｓｅｃ−ブチルフェニル）インデニル）ジルコニウムジクロリド、
ジメチルシランジイル（２−ｐ−メチルシクロヘキシル−４−（ｐ−シクロヘキシルフェニル）インデニル）（２−エチル−４−（ｐ−シクロヘキシルフェニル）インデニル）ジルコニウムジクロリド、
【００４８】
ジメチルシランジイル（２−ｐ−メチルシクロヘキシル−４−（ｐ−トリメチルシリルフェニル）インデニル）（２−エチル−４−（ｐ−トリメチルシリルフェニル）インデニル）ジルコニウムジクロリド、
ジメチルシランジイル（２−ｐ−メチルシクロヘキシル−４−（ｐ−アダマンチルフェニル）インデニル）（２−エチル−４−（ｐ−アダマンチルフェニル）インデニル）ジルコニウムジクロリド、
ジメチルシランジイル（２−ｐ−メチルシクロヘキシル−４−（ｐ−トリス（トリフルオロメチル）メチルフェニル）インデニル）（２−エチル−４−（ｐ−トリス（トリフルオロメチル）メチルフェニル）インデニル）ジルコニウムジクロリド、
他の４−位での種々の置換基の、２−イソプロピル、４−（ｐ−ｔｅｒｔ−ブチルフェニル）、２−エチル：
ジメチルシランジイル（２−イソプロピル−４−（ｐ−ｔｅｒｔ−ブチルフェニル）インデニル）（２−エチル−４−（ｐ−イソプロピルフェニル）インデニル）ジルコニウムジクロリド、
ジメチルシランジイル（２−イソプロピル−４−（ｐ−ｔｅｒｔ−ブチルフェニル）インデニル）（２−エチル−４−（ｐ−ｓｅｃ−ブチルフェニル）インデニル）ジルコニウムジクロリド、
ジメチルシランジイル（２−イソプロピル−４−（ｐ−ｔｅｒｔ−ブチルフェニル）インデニル）（２−エチル−４−（ｐ−シクロヘキシルフェニル）インデニル）ジルコニウムジクロリド、
ジメチルシランジイル（２−イソプロピル−４−（ｐ−ｔｅｒｔ−ブチルフェニル）インデニル）（２−エチル−４−（ｐ−トリメチルシリルフェニル）インデニル）ジルコニウムジクロリド、
ジメチルシランジイル（２−イソプロピル−４−（ｐ−ｔｅｒｔ−ブチルフェニル）インデニル）（２−エチル−４−（ｐ−アダマンチルフェニル）インデニル）ジルコニウムジクロリド、
ジメチルシランジイル（２−イソプロピル−４−（ｐ−ｔｅｒｔ−ブチルフェニル）インデニル）（２−エチル−４−（ｐ−トリス（トリフルオロメチル）メチルフェニル）インデニル）ジルコニウムジクロリド、
【００４９】
他の４−位での種々の置換基の、２−ｓｅｃ−ブチル、４−（ｐ−ｔｅｒｔ−ブチルフェニル）、２−エチル：
ジメチルシランジイル（２−ｓｅｃ−ブチル−４−（ｐ−ｔｅｒｔ−ブチルフェニル）インデニル）（２−エチル−４−（ｐ−イソプロピルフェニル）インデニル）ジルコニウムジクロリド、
ジメチルシランジイル（２−ｓｅｃ−ブチル−４−（ｐ−ｔｅｒｔ−ブチルフェニル）インデニル）（２−エチル−４−（ｐ−ｓｅｃ−ブチルフェニル）インデニル）ジルコニウムジクロリド、
ジメチルシランジイル（２−ｓｅｃ−ブチル−４−（ｐ−ｔｅｒｔ−ブチルフェニル）インデニル）（２−エチル−４−（ｐ−シクロヘキシルフェニル）インデニル）ジルコニウムジクロリド、
ジメチルシランジイル（２−ｓｅｃ−ブチル−４−（ｐ−ｔｅｒｔ−ブチルフェニル）インデニル）（２−エチル−４−（ｐ−トリメチルシリルフェニル）インデニル）ジルコニウムジクロリド、
ジメチルシランジイル（２−ｓｅｃ−ブチル−４−（ｐ−ｔｅｒｔ−ブチルフェニル）インデニル）（２−エチル−４−（ｐ−アダマンチルフェニル）インデニル）ジルコニウムジクロリド、
ジメチルシランジイル（２−ｓｅｃ−ブチル−４−（ｐ−ｔｅｒｔ−ブチルフェニル）インデニル）（２−エチル−４−（ｐ−トリス（トリフルオロメチル）メチルフェニル）インデニル）ジルコニウムジクロリド、
他の４−位での種々の置換基の、２−（１−メチルブチル）、４−（ｐ−ｔｅｒｔ−ブチルフェニル）、２−エチル：
ジメチルシランジイル（２−（１−メチルブチル）−４−（ｐ−ｔｅｒｔ−ブチルフェニル）インデニル）（２−エチル−４−（ｐ−イソプロピルフェニル）インデニル）ジルコニウムジクロリド、
ジメチルシランジイル（２−（１−メチルブチル）−４−（ｐ−ｔｅｒｔ−ブチルフェニル）インデニル）（２−エチル−４−（ｐ−ｓｅｃ−ブチルフェニル）インデニル）ジルコニウムジクロリド、
【００５０】
ジメチルシランジイル（２−（１−メチルブチル）−４−（ｐ−ｔｅｒｔ−ブチルフェニル）インデニル）（２−エチル−４−（ｐ−シクロヘキシルフェニル）インデニル）ジルコニウムジクロリド、
ジメチルシランジイル（２−（１−メチルブチル）−４−（ｐ−ｔｅｒｔ−ブチルフェニル）インデニル）（２−エチル−４−（ｐ−トリメチルシリルフェニル）インデニル）ジルコニウムジクロリド、
ジメチルシランジイル（２−（１−メチルブチル）−４−（ｐ−ｔｅｒｔ−ブチルフェニル）インデニル）（２−エチル−４−（ｐ−アダマンチルフェニル）インデニル）ジルコニウムジクロリド、
ジメチルシランジイル（２−（１−メチルブチル）−４−（ｐ−ｔｅｒｔ−ブチルフェニル）インデニル）（２−エチル−４−（ｐ−トリス（トリフルオロメチル）メチルフェニル）インデニル）ジルコニウムジクロリド、
他の４−位での種々の置換基の、２−シクロペンチル、４−（ｐ−ｔｅｒｔ−ブチルフェニル）、２−エチル：
ジメチルシランジイル（２−シクロペンチル−４−（ｐ−ｔｅｒｔ−ブチルフェニル）インデニル）（２−エチル−４−（ｐ−イソプロピルフェニル）インデニル）ジルコニウムジクロリド、
ジメチルシランジイル（２−シクロペンチル−４−（ｐ−ｔｅｒｔ−ブチルフェニル）インデニル）（２−エチル−４−（ｐ−ｓｅｃ−ブチルフェニル）インデニル）ジルコニウムジクロリド、
ジメチルシランジイル（２−シクロペンチル−４−（ｐ−ｔｅｒｔ−ブチルフェニル）インデニル）（２−エチル−４−（ｐ−シクロヘキシルフェニル）インデニル）ジルコニウムジクロリド、
ジメチルシランジイル（２−シクロペンチル−４−（ｐ−ｔｅｒｔ−ブチルフェニル）インデニル）（２−エチル−４−（ｐ−トリメチルシリルフェニル）インデニル）ジルコニウムジクロリド、
【００５１】
ジメチルシランジイル（２−シクロペンチル−４−（ｐ−ｔｅｒｔ−ブチルフェニル）インデニル）（２−エチル−４−（ｐ−アダマンチルフェニル）インデニル）ジルコニウムジクロリド、
ジメチルシランジイル（２−シクロペンチル−４−（ｐ−ｔｅｒｔ−ブチルフェニル）インデニル）（２−エチル−４−（ｐ−トリス（トリフルオロメチル）メチルフェニル）インデニル）ジルコニウムジクロリド、
他の４−位での種々の置換基の、２−シクロヘキシル、４−（ｐ−ｔｅｒｔ−ブチルフェニル）、２−エチル：
ジメチルシランジイル（２−シクロヘキシル−４−（ｐ−ｔｅｒｔ−ブチルフェニル）インデニル）（２−エチル−４−（ｐ−イソプロピルフェニル）インデニル）ジルコニウムジクロリド、
ジメチルシランジイル（２−シクロヘキシル−４−（ｐ−ｔｅｒｔ−ブチルフェニル）インデニル）（２−エチル−４−（ｐ−ｓｅｃ−ブチルフェニル）インデニル）ジルコニウムジクロリド、
ジメチルシランジイル（２−シクロヘキシル−４−（ｐ−ｔｅｒｔ−ブチルフェニル）インデニル）（２−エチル−４−（ｐ−シクロヘキシルフェニル）インデニル）ジルコニウムジクロリド、
ジメチルシランジイル（２−シクロヘキシル−４−（ｐ−ｔｅｒｔ−ブチルフェニル）インデニル）（２−エチル−４−（ｐ−トリメチルシリルフェニル）インデニル）ジルコニウムジクロリド、
ジメチルシランジイル（２−シクロヘキシル−４−（ｐ−ｔｅｒｔ−ブチルフェニル）インデニル）（２−エチル−４−（ｐ−アダマンチルフェニル）インデニル）ジルコニウムジクロリド、
ジメチルシランジイル（２−シクロヘキシル−４−（ｐ−ｔｅｒｔ−ブチルフェニル）インデニル）（２−エチル−４−（ｐ−トリス（トリフルオロメチル）メチルフェニル）インデニル）ジルコニウムジクロリド、
他の４−位での種々の置換基の、２−（ｐ−メチルシクロヘキシル）、４−（ｐ−ｔｅｒｔ−ブチルフェニル）、２−エチル：
【００５２】
ジメチルシランジイル（２−（ｐ−メチルシクロヘキシル）−４−（ｐ−ｔｅｒｔ−ブチルフェニル）インデニル）（２−エチル−４−（ｐ−イソプロピルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−エチル−４−（ｐ−ｓｅｃ−ブチルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−エチル−４−（ｐ−シクロヘキシルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−エチル−４−（ｐ−トリメチルシリルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−エチル−４−（ｐ−アダマンチルフェニル）インデニル）ジルコニウムジクロリド、
ジメチルシランジイル（２−（ｐ−メチルシクロヘキシル）−４−（ｐ−ｔｅｒｔ−ブチルフェニル）インデニル）（２−エチル−４−（ｐ−トリス（トリフルオロメチル）メチルフェニル）インデニル）ジルコニウムジクロリド、
他の４−位での種々の置換基の、２−イソプロピル、４−（ｐ−イソプロピルフェニル）、２−エチル：
ジメチルシランジイル（２−イソプロピル−４−（ｐ−イソプロピルフェニル）インデニル）（２−エチル−４−（ｐ−ｔｅｒｔ−ブチルフェニル）インデニル）ジルコニウムジクロリド、
ジメチルシランジイル（２−イソプロピル−４−（ｐ−イソプロピルフェニル）インデニル）（２−エチル−４−（ｐ−ｓｅｃ−ブチルフェニル）インデニル）ジルコニウムジクロリド、
ジメチルシランジイル（２−イソプロピル−４−（ｐ−イソプロピルフェニル）インデニル）（２−エチル−４−（ｐ−シクロヘキシルフェニル）インデニル）ジルコニウムジクロリド、
【００５３】
ジメチルシランジイル（２−イソプロピル−４−（ｐ−イソプロピルフェニル）インデニル）（２−エチル−４−（ｐ−トリメチルシリルフェニル）インデニル）ジルコニウムジクロリド、
ジメチルシランジイル（２−イソプロピル−４−（ｐ−イソプロピルフェニル）インデニル）（２−エチル−４−（ｐ−アダマンチルフェニル）インデニル）ジルコニウムジクロリド、
ジメチルシランジイル（２−イソプロピル−４−（ｐ−イソプロピルフェニル）インデニル）（２−エチル−４−（ｐ−トリス（トリフルオロメチル）メチルフェニル）インデニル）ジルコニウムジクロリド、
他の４−位での種々の置換基の、２−ｓｅｃ−ブチル、４−（ｐ−イソプロピルフェニル）、２−エチル：
ジメチルシランジイル（２−ｓｅｃ−ブチル−４−（ｐ−イソプロピルフェニル）インデニル）（２−エチル−４−（ｐ−ｔｅｒｔ−ブチルフェニル）インデニル）ジルコニウムジクロリド、
ジメチルシランジイル（２−ｓｅｃ−ブチル−４−（ｐ−イソプロピルフェニル）インデニル）（２−エチル−４−（ｐ−ｓｅｃ−ブチルフェニル）インデニル）ジルコニウムジクロリド、
ジメチルシランジイル（２−ｓｅｃ−ブチル−４−（ｐ−イソプロピルフェニル）インデニル）（２−エチル−４−（ｐ−シクロヘキシルフェニル）インデニル）ジルコニウムジクロリド、
ジメチルシランジイル（２−ｓｅｃ−ブチル−４−（ｐ−イソプロピルフェニル）インデニル）（２−エチル−４−（ｐ−トリメチルシリルフェニル）インデニル）ジルコニウムジクロリド、
ジメチルシランジイル（２−ｓｅｃ−ブチル−４−（ｐ−イソプロピルフェニル）インデニル）（２−エチル−４−（ｐ−アダマンチルフェニル）インデニル）ジルコニウムジクロリド、
ジメチルシランジイル（２−ｓｅｃ−ブチル−４−（ｐ−イソプロピルフェニル）インデニル）（２−エチル−４−（ｐ−トリス（トリフルオロメチル）メチルフェニル）インデニル）ジルコニウムジクロリド、
【００５４】
他の４−位での種々の置換基の、２−（１−メチルブチル）、４−（ｐ−イソプロピルフェニル）、２−エチル：
ジメチルシランジイル（２−（１−メチルブチル）−４−（ｐ−イソプロピルフェニル）インデニル）（２−エチル−４−（ｐ−ｔｅｒｔ−ブチルフェニル）インデニル）ジルコニウムジクロリド、
ジメチルシランジイル（２−（１−メチルブチル）−４−（ｐ−イソプロピルフェニル）インデニル）（２−エチル−４−（ｐ−ｓｅｃ−ブチルフェニル）インデニル）ジルコニウムジクロリド、
ジメチルシランジイル（２−（１−メチルブチル）−４−（ｐ−イソプロピルフェニル）インデニル）（２−エチル−４−（ｐ−シクロヘキシルフェニル）インデニル）ジルコニウムジクロリド、
ジメチルシランジイル（２−（１−メチルブチル）−４−（ｐ−イソプロピルフェニル）インデニル）（２−エチル−４−（ｐ−トリメチルシリルフェニル）インデニル）ジルコニウムジクロリド、
ジメチルシランジイル（２−（１−メチルブチル）−４−（ｐ−イソプロピルフェニル）インデニル）（２−エチル−４−（ｐ−アダマンチルフェニル）インデニル）ジルコニウムジクロリド、
ジメチルシランジイル（２−（１−メチルブチル）−４−（ｐ−イソプロピルフェニル）インデニル）（２−エチル−４−（ｐ−トリス（トリフルオロメチル）メチルフェニル）インデニル）ジルコニウムジクロリド、
他の４−位での種々の置換基の、２−シクロペンチル、４−（ｐ−イソプロピルフェニル）、２−エチル：
ジメチルシランジイル（２−シクロペンチル−４−（ｐ−イソプロピルフェニル）インデニル）（２−エチル−４−（ｐ−ｔｅｒｔ−ブチルフェニル）インデニル）ジルコニウムジクロリド、
ジメチルシランジイル（２−シクロペンチル−４−（ｐ−イソプロピルフェニル）インデニル）（２−エチル−４−（ｐ−ｓｅｃ−ブチルフェニル）インデニル）ジルコニウムジクロリド、
【００５５】
ジメチルシランジイル（２−シクロペンチル−４−（ｐ−イソプロピルフェニル）インデニル）（２−エチル−４−（ｐ−シクロヘキシルフェニル）インデニル）ジルコニウムジクロリド、
ジメチルシランジイル（２−シクロペンチル−４−（ｐ−イソプロピルフェニル）インデニル）（２−エチル−４−（ｐ−トリメチルシリルフェニル）インデニル）ジルコニウムジクロリド、
ジメチルシランジイル（２−シクロペンチル−４−（ｐ−イソプロピルフェニル）インデニル）（２−エチル−４−（ｐ−アダマンチルフェニル）インデニル）ジルコニウムジクロリド、
ジメチルシランジイル（２−シクロペンチル−４−（ｐ−イソプロピルフェニル）インデニル）（２−エチル−４−（ｐ−トリス（トリフルオロメチル）メチルフェニル）インデニル）ジルコニウムジクロリド、
他の４−位での種々の置換基の、２−シクロヘキシル、４−（ｐ−イソプロピルフェニル）、２−エチル：
ジメチルシランジイル（２−シクロヘキシル−４−（ｐ−イソプロピルフェニル）インデニル）（２−エチル−４−（ｐ−ｔｅｒｔ−ブチルフェニル）インデニル）ジルコニウムジクロリド、
ジメチルシランジイル（２−シクロヘキシル−４−（ｐ−イソプロピルフェニル）インデニル）（２−エチル−４−（ｐ−ｓｅｃ−ブチルフェニル）インデニル）ジルコニウムジクロリド、
ジメチルシランジイル（２−シクロヘキシル−４−（ｐ−イソプロピルフェニル）インデニル）（２−エチル−４−（ｐ−シクロヘキシルフェニル）インデニル）ジルコニウムジクロリド、
ジメチルシランジイル（２−シクロヘキシル−４−（ｐ−イソプロピルフェニル）インデニル）（２−エチル−４−（ｐ−トリメチルシリルフェニル）インデニル）ジルコニウムジクロリド、
【００５６】
ジメチルシランジイル（２−シクロヘキシル−４−（ｐ−イソプロピルフェニル）インデニル）（２−エチル−４−（ｐ−アダマンチルフェニル）インデニル）ジルコニウムジクロリド、
ジメチルシランジイル（２−シクロヘキシル−４−（ｐ−イソプロピルフェニル）インデニル）（２−エチル−４−（ｐ−トリス（トリフルオロメチル）メチルフェニル）インデニル）ジルコニウムジクロリド、
他の４−位での種々の置換基の、２−（ｐ−メチルシクロヘキシル）、４−（ｐ−イソプロピルフェニル）、２−エチル：
ジメチルシランジイル（２−（ｐ−メチルシクロヘキシル）−４−（ｐ−イソプロピルフェニル）インデニル）（２−エチル−４−（ｐ−ｔｅｒｔ−ブチルフェニル）インデニル）ジルコニウムジクロリド、
ジメチルシランジイル（２−（ｐ−メチルシクロヘキシル）−４−（ｐ−イソプロピルフェニル）インデニル）（２−エチル−４−（ｐ−ｓｅｃ−ブチルフェニル）インデニル）ジルコニウムジクロリド、
ジメチルシランジイル（２−（ｐ−メチルシクロヘキシル）−４−（ｐ−イソプロピルフェニル）インデニル）（２−エチル−４−（ｐ−シクロヘキシルフェニル）インデニル）ジルコニウムジクロリド、
ジメチルシランジイル（２−（ｐ−メチルシクロヘキシル）−４−（ｐ−イソプロピルフェニル）インデニル）（２−エチル−４−（ｐ−トリメチルシリルフェニル）インデニル）ジルコニウムジクロリド、
ジメチルシランジイル（２−（ｐ−メチルシクロヘキシル）−４−（ｐ−イソプロピルフェニル）インデニル）（２−エチル−４−（ｐ−アダマンチルフェニル）インデニル）ジルコニウムジクロリド、
ジメチルシランジイル（２−（ｐ−メチルシクロヘキシル）−４−（ｐ−イソプロピルフェニル）インデニル）（２−エチル−４−（ｐ−トリス（トリフルオロメチル）メチルフェニル）インデニル）ジルコニウムジクロリド、
他の４−位での種々の置換基の、２−イソプロピル、４−（ｐ−ｓｅｃ−ブチル）、２−エチル：
【００５７】
ジメチルシランジイル（２−イソプロピル−４−（ｐ−ｓｅｃ−ブチル）インデニル）（２−エチル−４−（ｐ−ｔｅｒｔ−ブチルフェニル）インデニル）ジルコニウムジクロリド、
ジメチルシランジイル（２−イソプロピル−４−（ｐ−ｓｅｃ−ブチル）インデニル）（２−エチル−４−（ｐ−イソプロピルフェニル）インデニル）ジルコニウムジクロリド、
ジメチルシランジイル（２−イソプロピル−４−（ｐ−ｓｅｃ−ブチル）インデニル）（２−エチル−４−（ｐ−シクロヘキシルフェニル）インデニル）ジルコニウムジクロリド、
ジメチルシランジイル（２−イソプロピル−４−（ｐ−ｓｅｃ−ブチル）インデニル）（２−エチル−４−（ｐ−トリメチルシリルフェニル）インデニル）ジルコニウムジクロリド、
ジメチルシランジイル（２−イソプロピル−４−（ｐ−ｓｅｃ−ブチル）インデニル）（２−エチル−４−（ｐ−アダマンチルフェニル）インデニル）ジルコニウムジクロリド、
ジメチルシランジイル（２−イソプロピル−４−（ｐ−ｓｅｃ−ブチル）インデニル）（２−エチル−４−（ｐ−トリス（トリフルオロメチル）メチルフェニル）インデニル）ジルコニウムジクロリド、
他の４−位での種々の置換基の、２−ｓｅｃ−ブチル、４−（ｐ−ｓｅｃ−ブチル）、２−エチル：
ジメチルシランジイル（２−ｓｅｃ−ブチル−４−（ｐ−ｓｅｃ−ブチル）インデニル）（２−エチル−４−（ｐ−ｔｅｒｔ−ブチルフェニル）インデニル）ジルコニウムジクロリド、
ジメチルシランジイル（２−ｓｅｃ−ブチル−４−（ｐ−ｓｅｃ−ブチル）インデニル）（２−エチル−４−（ｐ−イソプロピルフェニル）インデニル）ジルコニウムジクロリド、
ジメチルシランジイル（２−ｓｅｃ−ブチル−４−（ｐ−ｓｅｃ−ブチル）インデニル）（２−エチル−４−（ｐ−シクロヘキシルフェニル）インデニル）ジルコニウムジクロリド、
【００５８】
ジメチルシランジイル（２−ｓｅｃ−ブチル−４−（ｐ−ｓｅｃ−ブチル）インデニル）（２−エチル−４−（ｐ−トリメチルシリルフェニル）インデニル）ジルコニウムジクロリド、
ジメチルシランジイル（２−ｓｅｃ−ブチル−４−（ｐ−ｓｅｃ−ブチル）インデニル）（２−エチル−４−（ｐ−アダマンチルフェニル）インデニル）ジルコニウムジクロリド、
ジメチルシランジイル（２−ｓｅｃ−ブチル−４−（ｐ−ｓｅｃ−ブチル）インデニル）（２−エチル−４−（ｐ−トリス（トリフルオロメチル）メチルフェニル）インデニル）ジルコニウムジクロリド、
他の４−位での種々の置換基の、２−（１−メチルブチル）、４−（ｐ−ｓｅｃ−ブチル）、２−エチル：
ジメチルシランジイル（２−（１−メチルブチル）−４−（ｐ−ｓｅｃ−ブチル）インデニル）（２−エチル−４−（ｐ−ｔｅｒｔ−ブチルフェニル）インデニル）ジルコニウムジクロリド、
ジメチルシランジイル（２−（１−メチルブチル）−４−（ｐ−ｓｅｃ−ブチル）インデニル）（２−エチル−４−（ｐ−イソプロピルフェニル）インデニル）ジルコニウムジクロリド、
ジメチルシランジイル（２−（１−メチルブチル）−４−（ｐ−ｓｅｃ−ブチル）インデニル）（２−エチル−４−（ｐ−シクロヘキシルフェニル）インデニル）ジルコニウムジクロリド、
ジメチルシランジイル（２−（１−メチルブチル）−４−（ｐ−ｓｅｃ−ブチル）インデニル）（２−エチル−４−（ｐ−トリメチルシリルフェニル）インデニル）ジルコニウムジクロリド、
ジメチルシランジイル（２−（１−メチルブチル）−４−（ｐ−ｓｅｃ−ブチル）インデニル）（２−エチル−４−（ｐ−アダマンチルフェニル）インデニル）ジルコニウムジクロリド、
ジメチルシランジイル（２−（１−メチルブチル）−４−（ｐ−ｓｅｃ−ブチル）インデニル）（２−エチル−４−（ｐ−トリス（トリフルオロメチル）メチルフェニル）インデニル）ジルコニウムジクロリド、
【００５９】
他の４−位での種々の置換基の、２−シクロペンチル、４−（ｐ−ｓｅｃ−ブチル）、２−エチル：
ジメチルシランジイル（２−シクロペンチル−４−（ｐ−ｓｅｃ−ブチル）インデニル）（２−エチル−４−（ｐ−ｔｅｒｔ−ブチルフェニル）インデニル）ジルコニウムジクロリド、
ジメチルシランジイル（２−シクロペンチル−４−（ｐ−ｓｅｃ−ブチル）インデニル）（２−エチル−４−（ｐ−イソプロピルフェニル）インデニル）ジルコニウムジクロリド、
ジメチルシランジイル（２−シクロペンチル−４−（ｐ−ｓｅｃ−ブチル）インデニル）（２−エチル−４−（ｐ−シクロヘキシルフェニル）インデニル）ジルコニウムジクロリド、
ジメチルシランジイル（２−シクロペンチル−４−（ｐ−ｓｅｃ−ブチル）インデニル）（２−エチル−４−（ｐ−トリメチルシリルフェニル）インデニル）ジルコニウムジクロリド、
ジメチルシランジイル（２−シクロペンチル−４−（ｐ−ｓｅｃ−ブチル）インデニル）（２−エチル−４−（ｐ−アダマンチルフェニル）インデニル）ジルコニウムジクロリド、
ジメチルシランジイル（２−シクロペンチル−４−（ｐ−ｓｅｃ−ブチル）インデニル）（２−エチル−４−（ｐ−トリス（トリフルオロメチル）メチルフェニル）インデニル）ジルコニウムジクロリド、
他の４−位での種々の置換基の、２−シクロヘキシル、４−（ｐ−ｓｅｃ−ブチル）、２−エチル：
ジメチルシランジイル（２−シクロヘキシル−４−（ｐ−ｓｅｃ−ブチル）インデニル）（２−エチル−４−（ｐ−ｔｅｒｔ−ブチルフェニル）インデニル）ジルコニウムジクロリド、
ジメチルシランジイル（２−シクロヘキシル−４−（ｐ−ｓｅｃ−ブチル）インデニル）（２−エチル−４−（ｐ−イソプロピルフェニル）インデニル）ジルコニウムジクロリド、
【００６０】
ジメチルシランジイル（２−シクロヘキシル−４−（ｐ−ｓｅｃ−ブチル）インデニル）（２−エチル−４−（ｐ−シクロヘキシルフェニル）インデニル）ジルコニウムジクロリド、
ジメチルシランジイル（２−シクロヘキシル−４−（ｐ−ｓｅｃ−ブチル）インデニル）（２−エチル−４−（ｐ−トリメチルシリルフェニル）インデニル）ジルコニウムジクロリド、
ジメチルシランジイル（２−シクロヘキシル−４−（ｐ−ｓｅｃ−ブチル）インデニル）（２−エチル−４−（ｐ−アダマンチルフェニル）インデニル）ジルコニウムジクロリド、
ジメチルシランジイル（２−シクロヘキシル−４−（ｐ−ｓｅｃ−ブチル）インデニル）（２−エチル−４−（ｐ−トリス（トリフルオロメチル）メチルフェニル）インデニル）ジルコニウムジクロリド、
他の４−位での種々の置換基の、２−（ｐ−メチルシクロヘキシル）、４−（ｐ−ｓｅｃ−ブチル）、２−エチル：
ジメチルシランジイル（２−（ｐ−メチルシクロヘキシル）−４−（ｐ−ｓｅｃ−ブチル）インデニル）（２−エチル−４−（ｐ−ｔｅｒｔ−ブチルフェニル）インデニル）ジルコニウムジクロリド、
ジメチルシランジイル（２−（ｐ−メチルシクロヘキシル）−４−（ｐ−ｓｅｃ−ブチル）インデニル）（２−エチル−４−（ｐ−イソプロピルフェニル）インデニル）ジルコニウムジクロリド、
ジメチルシランジイル（２−（ｐ−メチルシクロヘキシル）−４−（ｐ−ｓｅｃ−ブチル）インデニル）（２−エチル−４−（ｐ−シクロヘキシルフェニル）インデニル）ジルコニウムジクロリド、
ジメチルシランジイル（２−（ｐ−メチルシクロヘキシル）−４−（ｐ−ｓｅｃ−ブチル）インデニル）（２−エチル−４−（ｐ−トリメチルシリルフェニル）インデニル）ジルコニウムジクロリド、
【００６１】
ジメチルシランジイル（２−（ｐ−メチルシクロヘキシル）−４−（ｐ−ｓｅｃ−ブチル）インデニル）（２−エチル−４−（ｐ−アダマンチルフェニル）インデニル）ジルコニウムジクロリド、
ジメチルシランジイル（２−（ｐ−メチルシクロヘキシル）−４−（ｐ−ｓｅｃ−ブチル）インデニル）（２−エチル−４−（ｐ−トリス（トリフルオロメチル）メチルフェニル）インデニル）ジルコニウムジクロリド、
更に対応するジメチルゲルマンジイル−、エチリデン−、１−メチルエチリデン−、１，１−ジメチルエチリデン−、１，２−ジメチルエチリデン−、１，１，２，２−テトラメチルエチリデン−、ジメチルメチリデン−、フェニルメチルメチリデン−およびジフェニルメチリデン−架橋化合物である。
【００６２】
式Ｉのメタロセンを製造することができる方法は、例えば、Ｊｏｕｒｎａｌ  ｏｆ  Ｏｒｇａｎｏｍｅｔａｌｌｉｃ  Ｃｈｅｍ．２８８（１９８５）６３−６７、およびその中で引用されている文献に記載されている。
【００６３】
選択されたメタロセン、具体的には、インデニル配位子の２位および４位に特異的に異なる置換基を有するものは、本発明の目的を特によく達成する。
【００６４】
従って、本発明は、式：
【００６５】
【化１１】
0004901043.tif 000006
【００６６】
（式中、
Ｍは、
Ｔｉ、ＺｒまたはＨｆであり、特に好ましくはジルコニウムであり、
Ｒ３は、
水素原子またはＣ１〜Ｃ２０の基、好ましくは、メチル、エチル、ｎ−ブチル、ｎ−ヘキシルまたはオクチルなどのＣ１〜Ｃ１８−アルキル、Ｃ２〜Ｃ１０−アルケニル、Ｃ３〜Ｃ１５−アルキルアルケニル、Ｃ７〜Ｃ２０−アリールアルキル、フッ素化Ｃ１〜Ｃ１２−アルキル、フッ素化Ｃ６〜Ｃ１８−アリール、フッ素化Ｃ７〜Ｃ２０−アリールアルキルまたはフッ素化Ｃ７〜Ｃ２０−アルキルアリールであり、
Ｒ５は、
Ｒ３とは異なり、ｓ−ブチル、イソプロピル、１−メチルブチル、１−メチルペンチル、シクロペンチルまたはシクロヘキシルであり、
Ｒ４、Ｒ６、Ｒ５０は、
同一であるか、または異なり、および各々、水素原子またはＣ１〜Ｃ２０の基、好ましくは、メチル、エチル、ｎ−ブチル、シクロヘキシルまたはオクチルなどのＣ１〜Ｃ１８−アルキル、Ｃ２〜Ｃ１０−アルケニル、Ｃ３〜Ｃ１５−アルキルアルケニル、Ｃ６〜Ｃ１８−アリール、Ｃ５〜Ｃ１８−ヘテロアリール、Ｃ７〜Ｃ２０−アリールアルキル、Ｃ７〜Ｃ２０−アルキルアリール、フッ素化Ｃ１〜Ｃ１２−アルキル、フッ素化Ｃ６〜Ｃ１８−アリール、フッ素化Ｃ７〜Ｃ２０−アリールアルキルまたはフッ素化Ｃ７〜Ｃ２０−アルキルアリールであり、
Ｒ２０、Ｒ２１は、
同一であるか、または異なり、および各々、置換され得るＣ６〜Ｃ１８−アリール基、特に、フェニル、トリル、キシリル、ｔ−ブチルフェニル、３，５−ジメチルフェニル、３，５−ジ−ｔ−ブチルフェニル、４−エチルフェニル、４−トリメチルシリルフェニル、メトキシフェニル、ナフチル、アセナフチル、フェナントレニルまたはアントラセニル、Ｃ５〜Ｃ１８−ヘテロアリール、Ｃ７〜Ｃ２０−アリールアルキル、Ｃ７〜Ｃ２０−アルキルアリール、フッ素化Ｃ６〜Ｃ１８−アリール、フッ素化Ｃ７〜Ｃ２０−アリールアルキルまたはフッ素化Ｃ７〜Ｃ２０−アルキルアリールであり、この場合、二つの基Ｒ２０またはＲ２１は、それらもまた置換され得る単環式または多環式環構造を形成することができ、この場合、Ｒ２０およびＲ２１が、同時に、ナフチル、フェニル、フェナントレニルまたはアントラセニルまたはナルチルとフェニルの混合物であってはならず、
Ｘは、
ハロゲン原子、特に塩素、アルキル基、特にメチル、または置換もしくは非置換フェノキシドであり、
Ｑは、
これらも置換基としてＲ２０を有することができるＣ４〜Ｃ２４−アリール環構造、これらもＲ２０によって置換され得るアザペンタレン、チアペンタレンまたはホスファペンタレンをシクロペンタジエニル環と共に形成するヘテロアリール基であり、
ｚは、
０、１、２または３であり、
ｌは、
０〜４の整数、好ましくは１または２、特に好ましくは１であり、
Ｂは、二つのインデニル基の間の橋架け構造元素である）
化合物であるが、
ｒａｃ−Ｍｅ２Ｓｉ［２−ｉ−Ｐｒ−４−（１−ナフチル）ｉｎｄ）（２’−Ｍｅ−４’ＰｈＩｎｄ）］ＺｒＣｌ２、
ｒａｃ−Ｍｅ２Ｓｉ［２−ｉ−Ｐｒ−４−（１−ナフチル）ｉｎｄ）（２’−Ｍｅ−４’，５’−ＢｅｎｚＩｎｄ）］ＺｒＣｌ２、
ｒａｃ−Ｍｅ２Ｓｉ［２−ｉ−Ｐｒ−４−（１−ナフチル）ｉｎｄ）（２’−Ｍｅ−４’，５’−ＢｅｎｚＩｎｄ）］ＺｒＣｌ２、
ｒａｃ−Ｍｅ２Ｓｉ［２−ｉ−Ｐｒ−４−フェニルｉｎｄ（２’−エチル−４’−ＰｈＩｎｄ）］ＺｒＣｌ２、
ｒａｃ−Ｍｅ２Ｓｉ［２−ｉ−Ｐｒ−４−（１−ナフチルｉｎｄ）（２’−エチル−４’−ＰｈＩｎｄ）］ＺｒＣｌ２、
ｒａｃ−Ｍｅ２Ｓｉ［２−ｉ−Ｐｒ−４−ＰｈＩｎｄ）（２’−エチル−４’−（１−ナフチル）ｉｎｄ）］ＺｒＣｌ２、
ｒａｃ−Ｍｅ２Ｓｉ［２−ｉ−Ｐｒ−４−ＰｈＩｎｄ）（２’−Ｍｅ−４’−ＰｈＩｎｄ）］ＺｒＣｌ２、
ｒａｃ−Ｍｅ２Ｓｉ［２−ｉ−Ｐｒ−４−（１−ナフチル）ｉｎｄ）（２’−エチル−４’，５’−ＢｅｎｚＩｎｄ）］ＺｒＣｌ２、
ｒａｃ−Ｍｅ２Ｓｉ［２−ｉ−Ｐｒ−４−ＰｈＩｎｄ）（２’−メチル−４’−（１−ナフチル）Ｉｎｄ）］ＺｒＣｌ２、および
ｒａｃ−Ｍｅ２Ｓｉ［２−ｉ−Ｐｒ−４（１−ナフチル）Ｉｎｄ）（２’−メチル−４’−（１−ナフチル）Ｉｎｄ）］ＺｒＣｌ２
は除く化合物も提供する。
【００６７】
Ｂの例は、基Ｍ３Ｒ１３Ｒ１４（式中、Ｍ３は、ケイ素であり、Ｒ１３およびＲ１４は、同一であるか、または異なり、各々、Ｃ１〜Ｃ１０−アルキル、Ｃ６〜Ｃ１４−アリール、トリアルキルシリル、特にトリメチルシリル、トリアリールシリルまたはアルキルアリールシリルなどのＣ１〜Ｃ２０の基である。Ｂに特に好ましい基は、Ｓｉ（Ｍｅ）２、Ｓｉ（Ｐｈ）２、Ｓｉ（ＭｅＥｔ）、Ｓｉ（ＰｈＭｔ）、Ｓｉ（ＰｈＥｔ）、Ｓｉ（Ｅｔ）２（式中、Ｐｈは、置換または非置換フェニルであり、Ｅｔは、エチルである）である。Ｂは、一つ以上の基Ｒ７または基Ｒ８と共に単環式または多環式環構造を形成することもできる。
【００６８】
式中の、
Ｍが、
ジルコニウムであり、
Ｒ３が、
水素原子またはＣ１〜Ｃ１２−アルキル基、好ましくは、メチル、エチル、ｎ−ブチル、ｎ−ヘキシルまたはオクチルなどのアルキル基、特に好ましくはメチルまたはエチルであり、
Ｒ５が、
ｓ−ブチル、イソプロピル、１−メチルブチル、１−メチルペンチル、シクロペンチル、シクロヘキシルであり、
Ｒ４、Ｒ６、Ｒ５０が、
水素原子であり、
Ｒ２０、Ｒ２１が、
同一であるか、または異なり、および４位にインデニル環を置換しており、および各々、置換され得るＣ６〜Ｃ１８−アリール基、特に、フェニル、トリル、キシリル、ｔ−ブチルフェニル、３，５−ジメチルフェニル、３，５−ジ−ｔ−ブチルフェニル、４−エチルフェニル、４−トリメチルシリルフェニル、メトキシフェニル、ナフチル、アセナフチル、フェナントレニルまたはアントラセニル、Ｃ５〜Ｃ１８−ヘテロアリール、Ｃ７〜Ｃ２０−アリールアルキル、Ｃ７〜Ｃ２０−アルキルアリール、フッ素化Ｃ６〜Ｃ１８−アリール、フッ素化Ｃ７〜Ｃ２０−アリールアルキルまたはフッ素化Ｃ７〜Ｃ２０−アルキルアリールであり、この場合、二つの基Ｒ２０またはＲ２１は、それらもまた置換され得る単環式または多環式環構造を形成することができ、この場合、Ｒ２０およびＲ２１が、同時に、ナフチル、フェニル、フェナントレニルまたはアントラセニルまたはナルチルとフェニルの混合物であってはならず、
Ｘが、
塩素、メチルであり、
Ｑが、
これらも置換基としてＲ２０を有することができるインデニル構造をシクロペンタジエニル環と共に形成することができるブタンジエンジイル基、これらもＲ２０によって置換され得るアザペンタレン、チアペンタレンまたはホスハペンタレンをシクロペンタジエニル環と共に形成するヘテロアリールであり、
ｌが、
０〜４の整数、好ましくは１または２、特に好ましくは１であり、
Ｂが、
二つのインデニル基の間の橋架け構造元素であり、好ましくはＳｉ（Ｍｅ）２、Ｓｉ（Ｐｈ）２、Ｓｉ（Ｅｔ）２、Ｓｉ（ＭｅＰｈ）である、
式（ＩＩ）の架橋メタロセン化合物は、特にきわめて好ましい。
【００６９】
本発明は、さらに、基が式（ＩＩ）の場合のように定義される式（ＩＩａ）の配位子系を提供する。
【００７０】
【化１２】
0004901043.tif 000007
【００７１】
式ＩおよびＩＩを有する本発明のメタロセンは、オレフィンの重合に対して非常に活性な触媒成分である。配位子の置換パターンに依存して、メタロセンを異性体混合物として得ることができる。メタロセンは、好ましくは純粋な異性体として重合に用いられる。
【００７２】
式（Ｉ）および（ＩＩ）の純粋なキラル架橋メタロセン化合物（擬似ｒａｃ）の代わりに、式（Ｉ）および式（ＩＩ）のメタロセンと、対応する擬似メソメタロセンの混合物を触媒の製造に用いることもできる。
【００７３】
式（Ｉ）および（ＩＩ）の擬似ｒａｃメタロセンを用いることは好ましいが、擬似ｒａｃが多いｒａｃ／メソ混合物も有用である。用語「擬似ｒａｃ」および「擬似メソ」は、ＷＯ  ００／３１０９０の８頁に開示されている式ＩＩおよびＩＩａに対応する。
【００７４】
本発明によるメタロセンの例を以下に示すが、これは本発明によるメタロセンの例を限定するものではない：
ジメチルシランジイル（２−メチル−４−（４´−ｔｅｒｔ−ブチルフェニル）インデニル）−Ｌ−ジルコニウムジクロリド、
ジメチルシランジイル（２−メチル−４−（３´，５´−ｔｅｒｔ−ブチルフェニル）インデニル）−Ｌ−ジルコニウムジクロリド、
ジメチルシランジイル（２−メチル−４−（４´−ｔｅｒｔ−ブチルフェニル）インデニル）−Ｌ−ハフニウムジクロリド、
ジメチルシランジイル（２−メチル−４−（４´−ｔｅｒｔ−ブチルフェニル）インデニル）−Ｌ−チタニウムジクロリド、
ジメチルシランジイル（２−メチル−４−（４´−メチルフェニル）インデニル）−Ｌ−ジルコニウムジクロリド、
ジメチルシランジイル（２−メチル−４−（４´−エチルフェニル）インデニル）−Ｌ−ジルコニウムジクロリド、
ジメチルシランジイル（２−メチル−４−（４´−ｎ−プロピルフェニル）インデニル）−Ｌ−ジルコニウムジクロリド、
ジメチルシランジイル（２−メチル−４−（４´−イソプロピルフェニル）インデニル）−Ｌ−ジルコニウムジクロリド、
【００７５】
ジメチルシランジイル（２−メチル−４−（４´−ｎ−ブチルフェニル）インデニル）−Ｌ−ジルコニウムジクロリド、
ジメチルシランジイル（２−メチル−４−（４´−ヘキシルフェニル）インデニル）−Ｌ−ジルコニウムジクロリド、
ジメチルシランジイル（２−メチル−４−（４´−ｓｅｃ−ブチルフェニル）インデニル）−Ｌ−ジルコニウムジクロリド、
ジメチルシランジイル（２−メチル−４−フェニル−６−イソプロピルインデニル）−Ｌ−ジルコニウムジクロリド、
ジメチルシランジイル（２−メチル−４−（１−ナフチル）−６−イソプロピルインデニル）−Ｌ−ジルコニウムジクロリド、
ジメチルシランジイル（２−メチル−４−（２−ナフチル）−６−イソプロピルインデニル）−Ｌ−ジルコニウムジクロリド、
ジメチルシランジイル（２−メチル−４−（４´−トリメチルシリルフェニル）インデニル）−Ｌ−ジルコニウムジクロリド、
ジメチルシランジイル（２−メチル−４−（４´−アダマンチルフェニル）インデニル）−Ｌ−ジルコニウムジクロリド、
ジメチルシランジイル（２−メチル−４−アセナフトインデニル）−Ｌ−ジルコニウムジクロリド、
ジメチルシランジイル（２−メチル−４−（２´，４´，６´−トリメチルフェニル）インデニル）−Ｌ−ジルコニウムジクロリド、
ジメチルシランジイル（２−メチル−４−（３´，５´−ジメチルフェニル）インデニル）−Ｌ−ジルコニウムジクロリド、
ジメチルシランジイル（２−エチル−４−（３´，５´−ジ−ｔｅｒｔ−ブチルフェニル）インデニル）−Ｌ−ジルコニウムジクロリド、
ジメチルシランジイル（２−エチル−４−（２´，４´，６´−トリメチルフェニル）インデニル）−Ｌ−ジルコニウムジクロリド、
ジメチルシランジイル（２−メチル−４−（４´−トリフルオロメチルフェニル）インデニル）−Ｌ−ジルコニウムジクロリド、
【００７６】
ジメチルシランジイル（２−メチル−４−（４´−メトキシフェニル）インデニル）−Ｌ−ジルコニウムジクロリド、
ジメチルシランジイル（２−エチル−４−（４´−ｔｅｒｔ−ブチルフェニル）インデニル）−Ｌ−ジルコニウムジクロリド、
ジメチルシランジイル（２−エチル−４−（４´−トリフルオロメチルフェニル）インデニル）−Ｌ−ジルコニウムジクロリド、
ジメチルシランジイル（２−エチル−４−（４´−メトキシフェニル）インデニル）−Ｌ−ジルコニウムジクロリド、
ジメチルシランジイル（２−エチル−４−フェニル）インデニル−Ｌ−ジルコニウムジクロリド、
ジメチルシランジイル（２−エチル−４−（４´−メチルフェニル）インデニル）−Ｌ−ジルコニウムジクロリド、
ジメチルシランジイル（２−エチル−４−（４´−エチルフェニル）インデニル）−Ｌ−ジルコニウムジクロリド、
ジメチルシランジイル（２−エチル−４−（４´−ｎ−プロピルフェニル）インデニル）−Ｌ−ジルコニウムジクロリド、
ジメチルシランジイル（２−エチル−４−（４´−イソプロピルフェニル）インデニル）−Ｌ−ジルコニウムジクロリド、
ジメチルシランジイル（２−エチル−４−（４´−ｎ−ブチルフェニル）インデニル）−Ｌ−ジルコニウムジクロリド、
ジメチルシランジイル（２−エチル−４−（４´−ヘキシルフェニル）インデニル）−Ｌ−ジルコニウムジクロリド、
ジメチルシランジイル（２−エチル−４−（４´−ペンチルフェニル）インデニル）−Ｌ−ジルコニウムジクロリド、
ジメチルシランジイル（２−エチル−４−（４´−シクロヘキシルフェニル）インデニル）−Ｌ−ジルコニウムジクロリド、
ジメチルシランジイル（２−エチル−４−（４´−ｓｅｃ−ブチルフェニル）インデニル）−Ｌ−ジルコニウムジクロリド、
【００７７】
ジメチルシランジイル（２−エチル−４−（４´−ｔｅｒｔ−ブチルフェニル）インデニル）−Ｌ−ジルコニウムジクロリド、
ジメチルシランジイル（２−エチル−４−（９−フェナントリル）インデニル）−Ｌ−ジルコニウムジクロリド、
ジメチルシランジイル（２−エチル−４−フェニル−６−イソプロピルインデニル）−Ｌ−ジルコニウムジクロリド、
ジメチルシランジイル（２−エチル−４−（１−ナフチル）−６−イソプロピルインデニル）−Ｌ−ジルコニウムジクロリド、
ジメチルシランジイル（２−エチル−４−（２−ナフチル）−６−イソプロピルインデニル）−Ｌ−ジルコニウムジクロリド、
ジメチルシランジイル（２−エチル−４−（４´−トリメチルシリルフェニル）インデニル）−Ｌ−ジルコニウムジクロリド、
ジメチルシランジイル（２−エチル−４−（４´−アダマンチルフェニル）インデニル）−Ｌ−ジルコニウムジクロリド、
ジメチルシランジイル（２−ｎ−プロピル−４−フェニル）インデニル−Ｌ−ジルコニウムジクロリド、
ジメチルシランジイル（２−ｎ−プロピル−４−（４´−メチルフェニル）インデニル）−Ｌ−ジルコニウムジクロリド、
ジメチルシランジイル（２−ｎ−プロピル−４−（４´−エチルフェニル）インデニル）−Ｌ−ジルコニウムジクロリド、
ジメチルシランジイル（２−ｎ−プロピル−４−（４´−ｎ−プロピルフェニル）インデニル）−Ｌ−ジルコニウムジクロリド、
ジメチルシランジイル（２−ｎ−プロピル−４−（４´−イソプロピルフェニル）インデニル）−Ｌ−ジルコニウムジクロリド、
ジメチルシランジイル（２−ｎ−プロピル−４−（４´−ｎ−ブチルフェニル）インデニル）−Ｌ−ジルコニウムジクロリド、
ジメチルシランジイル（２−ｎ−プロピル−４−（４´−ヘキシルフェニル）インデニル）−Ｌ−ジルコニウムジクロリド、
【００７８】
ジメチルシランジイル（２−ｎ−プロピル−４−（４´−シクロヘキシルフェニル）インデニル）−Ｌ−ジルコニウムジクロリド、
ジメチルシランジイル（２−ｎ−プロピル−４−（４´−ｓｅｃ−ブチルフェニル）インデニル）−Ｌ−ジルコニウムジクロリド、
ジメチルシランジイル（２−ｎ−プロピル−４−（４´−ｔｅｒｔ−ブチルフェニル）インデニル）−Ｌ−ジルコニウムジクロリド、
ジメチルシランジイル（２−プロピル−４−（９−フェナントリル）インデニル）−Ｌ−ジルコニウムジクロリド、
ジメチルシランジイル（２−プロピル−４−フェニル−６−イソプロピルインデニル）−Ｌ−ジルコニウムジクロリド、
ジメチルシランジイル（２−プロピル−４−（１−ナフチル）−６−イソプロピルインデニル）−Ｌ−ジルコニウムジクロリド、
ジメチルシランジイル（２−プロピル−４−（２−ナフチル）−６−イソプロピルインデニル）−Ｌ−ジルコニウムジクロリド、
ジメチルシランジイル（２−プロピル−４−（４´−トリメチルシリルフェニル）インデニル）−Ｌ−ジルコニウムジクロリド、
ジメチルシランジイル（２−プロピル−４−（４´−アダマンチルフェニル）インデニル）−Ｌ−ジルコニウムジクロリド、
ジメチルシランジイル（２−ｎ−ブチル−４−（４−フェニル）インデニル）−Ｌ−ジルコニウムジクロリド、
ジメチルシランジイル（２−ｎ−ブチル−４−（４´−メチルフェニル）インデニル）−Ｌ−ジルコニウムジクロリド、
ジメチルシランジイル（２−ｎ−ブチル−４−（４´−エチルフェニル）インデニル）−Ｌ−ジルコニウムジクロリド、
ジメチルシランジイル（２−ｎ−ブチル−４−（４´−ｎ−プロピルフェニル）インデニル）−Ｌ−ジルコニウムジクロリド、
ジメチルシランジイル（２−ｎ−ブチル−４−（４´−イソプロピルフェニル）インデニル）−Ｌ−ジルコニウムジクロリド、
【００７９】
ジメチルシランジイル（２−ｎ−ブチル−４−（４´−ｎ−ブチルフェニル）インデニル）−Ｌ−ジルコニウムジクロリド、
ジメチルシランジイル（２−ｎ−ブチル−４−（４´−ヘキシルフェニル）インデニル）−Ｌ−ジルコニウムジクロリド、
ジメチルシランジイル（２−ｎ−ブチル−４−（４´−シクロヘキシルフェニル）インデニル）−Ｌ−ジルコニウムジクロリド、
ジメチルシランジイル（２−ｎ−ブチル−４−（４´−ｓｅｃ−ブチルフェニル）インデニル）−Ｌ−ジルコニウムジクロリド、
ジメチルシランジイル（２−ｎ−ブチル−４−（４´−ｔｅｒｔ−ブチルフェニル）インデニル）−Ｌ−ジルコニウムジクロリド、
ジメチルシランジイル（２−ｎ−ブチル−４−（９−フェナントリル）インデニル）−Ｌ−ジルコニウムジクロリド、
ジメチルシランジイル（２−ｎ−ブチル−４−フェニル−６−イソプロピルインデニル）−Ｌ−ジルコニウムジクロリド、
ジメチルシランジイル（２−ｎ−ブチル−４−（１−ナフチル）−６−イソプロピルインデニル）−Ｌ−ジルコニウムジクロリド、
ジメチルシランジイル（２−ｎ−ブチル−４−（２−ナフチル）−６−イソプロピルインデニル）−Ｌ−ジルコニウムジクロリド、
ジメチルシランジイル（２−ｎ−ブチル−４−（４´−トリメチルシリルフェニル）インデニル）−Ｌ−ジルコニウムジクロリド、
ジメチルシランジイル（２−ｎ−ブチル−４−（４´−アダマンチルフェニル）インデニル）−Ｌ−ジルコニウムジクロリド、
ジメチルシランジイル（２−ヘキシル−（４−フェニル）インデニル）−Ｌ−ジルコニウムジクロリド、
ジメチルシランジイル（２−ヘキシル−４−（４´−メチルフェニル）インデニル）−Ｌ−ジルコニウムジクロリド、
ジメチルシランジイル（２−ヘキシル−４−（４´−エチルフェニル）インデニル）−Ｌ−ジルコニウムジクロリド、
【００８０】
ジメチルシランジイル（２−ヘキシル−４−（４´−ｎ−プロピルフェニル）インデニル）−Ｌ−ジルコニウムジクロリド、
ジメチルシランジイル（２−ヘキシル−４−（４´−イソプロピルフェニル）インデニル）−Ｌ−ジルコニウムジクロリド、
ジメチルシランジイル（２−ヘキシル−４−（４´−ｎ−ブチルフェニル）インデニル）−Ｌ−ジルコニウムジクロリド、
ジメチルシランジイル（２−ヘキシル−４−（４´−ヘキシルフェニル）インデニル）−Ｌ−ジルコニウムジクロリド、
ジメチルシランジイル（２−ヘキシル−４−（４´−シクロヘキシルフェニル）インデニル）−Ｌ−ジルコニウムジクロリド、
ジメチルシランジイル（２−ヘキシル−４−（４´−ｓｅｃ−ブチルフェニル）インデニル）−Ｌ−ジルコニウムジクロリド、
ジメチルシランジイル（２−ヘキシル−４−（４´−ｔｅｒｔ−ブチルフェニル）インデニル）−Ｌ−ジルコニウムジクロリド、
ジメチルシランジイル（２−ヘキシル−４−（９−フェナントリル）インデニル）−Ｌ−ジルコニウムジクロリド、
ジメチルシランジイル（２−ヘキシル−４−フェニル−６−イソプロピルインデニル）−Ｌ−ジルコニウムジクロリド、
ジメチルシランジイル（２−ヘキシル−４−（１−ナフチル）−６−イソプロピルインデニル）−Ｌ−ジルコニウムジクロリド、
ジメチルシランジイル（２−ヘキシル−４−（２−ナフチル）−６−イソプロピルインデニル）−Ｌ−ジルコニウムジクロリド、
ジメチルシランジイル（２−ヘキシル−４−（４´−トリメチルシリルフェニル）インデニル）−Ｌ−ジルコニウムジクロリド、
ジメチルシランジイル（２−ヘキシル−４−（４´−アダマンチルフェニル）インデニル）−Ｌ−ジルコニウムジクロリド、
ジメチルシランジイル（２−メチルアザペンタレン）−Ｌ−ジルコニウムジクロリド、
【００８１】
ジメチルシランジイル（２−メチルチアペンタレン）−Ｌ−ジルコニウムジクロリド、
ジメチルシランジイル（２−メチルホスファペンタレン）−Ｌ−ジルコニウムジクロリド、
ジメチルシランジイル（２−エチルアザペンタレン）−Ｌ−ジルコニウムジクロリド、
ジメチルシランジイル（２−エチルチアペンタレン）−Ｌ−ジルコニウムジクロリド、
ジメチルシランジイル（２−エチルホスファペンタレン）−Ｌ−ジルコニウムジクロリドである。
【００８２】
ここで、Ｌは、
２−イソプロピル−４，５−ベンズインデニル；
２−イソプロピル−４−（４´−ｔｅｒｔ−ブチルフェニル）インデニル；
２−ｓｅｃ−ブチル−４−（４´−ｔｅｒｔ−ブチルフェニル）インデニル；
２−イソプロピル−４−フェニルインデニル；
２−イソプロピル−４−（２−ナフチル）インデニル；
２−イソプロピル−４−（１−ナフチル）インデニル；
２−ｓｅｃ−ブチル−４−フェニルインデニル；
２−ｓｅｃ−ブチル−４−フェニルインデニル［ｓｉｃ］；
２−ｓｅｃ−ブチル−４，５−ベンズインデニル；
２−ｓｅｃ−ブチル−４−（２−ナフチル）インデニル；
２−ｓｅｃ−ブチル−４−（１−ナフチル）インデニル；
２−（１−メチルペンチル）−４，５−ベンズインデニル；
２−（１−メチルペンチル）−４−（４´−ｔｅｒｔ−ブチルフェニル）インデニル；
２−（１−メチルブチル）−４−フェニルインデニル；
２−イソペンチル−４−（２−ナフチル）インデニル；
２−（１−メチルブチル）−４−（１−ナフチルインデニル）；
２−（１−メチルブチル）−４，５−ベンズインデニル；
２−（１−メチルブチル）−４−（４´−ｔｅｒｔ−ブチルフェニル）インデニル；
２−（１−メチルブチル）−４−フェニルインデニル；
２−（１−メチルブチル）−４−（２−ナフチル）インデニル；
２−（１−メチルブチル）−４−（１−ナフチル）インデニル；
２−シクロペンチル−４，５−ベンズインデニル；
２−シクロペンチル−４−（４´−ｔｅｒｔ−ブチルフェニル）インデニル；
２−シクロペンチル−４−フェニルインデニル；
２−シクロペンチル−４−（２−ナフチルインデニル）；
２−シクロペンチル−４−（１−ナフチルインデニル）；
２−シクロヘキシル−４，５−ベンズインデニル；
２−シクロヘキシル−４−（４´−ｔｅｒｔ−ブチルフェニル）インデニル；
２−シクロヘキシル−４−フェニルインデニル；
２−シクロヘキシル−４−（２−ナフチル）インデニル；
２−シクロヘキシル−４−（１−ナフチル）インデニル；
２−（１−メチルブチル）−４−（アセナフトフェニル）インデニル；
２−（１−メチルブチル）−４−（アセナフトフェニル）インデニル［ｓｉｃ］；
２−イソプロピル−４−（アセナフトフェニル）インデニル；
２−ｓｅｃ−ブチル−４−（アセナフトフェニル）インデニル；
２−（１−メチルブチル）−４−（アセナフトフェニル）インデニル；
２−（１−メチルペンチル）−４−（アセナフトフェニル）インデニル；
２−シクロペンチル−４−（アセナフトフェニル）インデニル；
２−シクロヘキシル−４−（アセナフトフェニル）インデニル；
を表す。対応するジメチルジルコニウム化合物、対応するh４−ブタンジエンジルコニウム化合物も好ましく、加えて、ドイツ特許出願  Ｐ１９８５４３５０に記載されているようなジルコニウムフラグメント、およびＳｉ（Ｐｈ）２、Ｓｉ（ＭｅＥｔ）、Ｓｉ（ＰｈＭｅ）、Ｓｉ（ＰｈＥｔ）、およびＳｉ（Ｅｔ）２ブリッジを有する対応する化合物も好ましい。
【００８３】
式ＩおよびＩＩの新規メタロセンは、少なくとも一つの助触媒および少なくとも一つのメタロセンを含む触媒が存在する状態で少なくとも一つのオレフィンを重合させることによってポリオレフィンを製造するための触媒系の構成成分として、特に適する。
【００８４】
式ＩまたはＩＩの新規メタロセンと共に触媒系を形成する助触媒は、アルミノキサンまたはルイス酸などの化合物、またはメタロセンと反応してそれをカチオン性化合物に転化させるイオン化合物を少なくとも一つ含む。
【００８５】
本発明に従って触媒系に存在することができる助触媒成分は、アルミノキサンまたはルイス酸などの化合物、またはメタロセンと反応してそれをカチオン性化合物に転化させるイオン化合物を少なくとも一つ含む。
【００８６】
アルミノキサンとして、式（ＩＩＩ）：
（Ｒ  ＡｌＯ）ｎ      （ＩＩＩ）
の化合物を用いることは好ましい。
【００８７】
さらに適するアルミノキサンは、例えば、式（ＩＶ）：
【００８８】
【化１３】
0004901043.tif 000008
の場合のように環状であることができ、または式（Ｖ）：
【００８９】
【化１４】
0004901043.tif 000009
の場合のように線状であることができ、または式（ＶＩ）：
【００９０】
【化１５】
0004901043.tif 000010
の場合のようにクラスタータイプのものであることができる。
【００９１】
こうしたアルミノキサンは、例えば、ＪＡＣＳ  １１７（１９９５），６４６５−７４，Ｏｒｇａｎｏｍｅｔａｌｌｉｃｓ  １３（１９９４），２９５７−２９６９に記載されている。
【００９２】
式（ＩＩＩ）、（ＩＶ）、（Ｖ）および（ＶＩ）中の基Ｒは、同一または異ることができ、各々、Ｃ１〜Ｃ６−アルキル基、Ｃ６〜Ｃ１８−アリール基、ベンジルなどのＣ１〜Ｃ２０−炭化水素基または水素であることができ；ｐは、２〜５０、好ましくは１０〜３５の整数である。
【００９３】
基Ｒは、好ましくは同一であり、メチル、イソブチル、ｎ−ブチル、フェニルまたはベンジル、特に好ましくはメチルである。
【００９４】
基Ｒが異なる場合、好ましくは、それらは、水素および／またはイソブチルまたはｎ−ブチルが好ましくは０．０１〜４０％の量（基Ｒの数）で存在するメチルと水素、メチルとイソブチル、またはメチルとｎ−ブチルである。
【００９５】
アルミノキサンは、既知の方法によって多様な方法で製造することができる。そうした方法の一つは、例えば、不活性溶媒（例えば、トルエン）中で、アルミニウム−炭化水素化合物および／または水素化アルミニウム−炭化水素化合物と水（気体、固体、液体、または例えば結晶水として拘束されているもの）とを反応させる方法である。
【００９６】
異なるアルキル基Ｒを有するアルミノキサンを製造するために、所望の組成および反応性に対応する二つの異なるトリアルキルアルミニウム（ＡｌＲ３＋ＡｌＲ’３）を水と反応させる（参照：Ｓ．Ｐａｓｙｎｋｉｅｗｉｃｚ，Ｐｏｌｙｈｅｄｒｏｎ  ９（１９９０）４２９およびＥＰ−Ａ−０，３０２，４２４）。
【００９７】
製造法にかかわらず、すべてのアルミノキサン溶液は、付加体として遊離形態で存在する未反応アルミニウム出発化合物を多様な含有量で有する。
【００９８】
ルイス酸として、枝分かれしている、または枝分かれしていないアルキルまたはハロアルキルなどの有機Ｃ１〜Ｃ２０基、例えば、メチル、プロピル、イソプロピル、イソブチル、トリフルオロメチル、アリールまたはハロアリールなどの不飽和基、例えば、フェニル、トリル、ベンジル基、ｐ−フルオロフェニル、３，５−ジフルオロフェニル、ペンタクロロフェニル、ペンタフルオロフェニル、３，４，５−トリフルオロフェニルおよび３，５−ジ（トリフルオロメチル）フェニルを含有する有機ホウ素または有機アルミニウム化合物を少なくとも一つ用いることは、好ましい。
【００９９】
ルイス酸の例は、トリメチルアルミニウム、トリエチルアルミニウム、トリイソブチルアルミニウム、トリブチルアルミニウム、トリフルオロボラン、トリフェニルボラン、トリス（４−フルオロフェニル）ボラン、トリス（３，５−ジフルオロフェニル）ボラン、トリス（４−フルオロメチルフェニル）ボラン、トリス（ペンタフルオロフェニル）ボラン、トリス（トリル）ボラン、トリス（３，５−ジメチルフェニル）ボラン、トリス（３，５−ジフルオロフェニル）ボランおよび／またはトリス（３，４，５−トリフルオロフェニル）ボランである。トリス（ペンタフルオロフェニル）ボランが特に好ましい。
【０１００】
イオン系助触媒として、テトラキス（ペンタフルオロフェニル）ボレート、テトラフェニルボレート、ＳｂＦ６−、ＣＦ３ＳＯ３−またはＣｌＯ４−などの非配位アニオンを含有する化合物を用いることは、好ましい。カチオン性対イオンとして、メチルアミン、アニリン、ジメチルアミン、ジエチルアミン、Ｎ−メチルアニリン、ジフェニルアミン、Ｎ，Ｎ−ジメチルアニリン、トリメチルアミン、トリエチルアミン、トリ−ｎ−ブチルアミン、メチルジフェニルアミン、ピリジン、ｐ−ブロモ−Ｎ，Ｎ−ジメチルアニリン、ｐ−ニロト−Ｎ，Ｎ−ジメチルアニリン、トリエチルホスフィン、トリフェニルホスフィン、ジフェニルホスフィン、テトラヒドロチオフェンおよびトリフェニルカルベニウムなどのルイス酸を用いる。
【０１０１】
本発明に従って用いることができるこうしたイオン化合物の例は、
テトラ（フェニル）ホウ酸トリエチルアンモニウム、
テトラ（フェニル）ホウ酸トリブチルアンモニウム、
テトラ（トリル）ホウ酸トリメチルアンモニウム、
テトラ（トリル）ホウ酸トリブチルアンモニウム、
テトラ（ペンタフルオロフェニル）ホウ酸トリブチルアンモニウム、
テトラ（ペンタフルオロフェニル）アルミン酸トリブチルアンモニウム、
テトラ（ジメチルフェニル）ホウ酸トリプロピルアンモニウム、
テトラ（トリフルオロメチルフェニル）ホウ酸トリブチルアンモニウム、
テトラ（４−フルオロフェニル）ホウ酸トリブチルアンモニウム、
テトラ（フェニル）ホウ酸Ｎ，Ｎ−ジメチルアニリニウム、
テトラ（フェニル）ホウ酸Ｎ，Ｎ−ジエチルアニリニウム、
テトラキス（ペンタフルオロフェニル）ホウ酸Ｎ，Ｎ−ジメチルアニリニウム、
テトラキス（ペンタフルオロフェニル）アルミン酸Ｎ，Ｎ−ジメチルアニリニウム、
テトラキス（ペンタフルオロフェニル）ホウ酸Ｎ，Ｎ−ジメチルシクロヘキシルアンモニウム、
テトラキス（ペンタフルオロフェニル）ホウ酸Ｎ，Ｎ−ジメチルベンジルアンモニウム、
テトラキス（ペンタフルオロフェニル）ホウ酸ジ（プロピル）アンモニウム、
テトラキス（ペンタフルオロフェニル）ホウ酸ジ（シクロヘキシル）アンモニウム、
テトラキス（フェニル）ホウ酸トリフェニルホスホニウム、
テトラキス（フェニル）ホウ酸トリエチルホスホニウム、
テトラキス（フェニル）ホウ酸ジフェニルホスホニウム、
テトラキス（フェニル）ホウ酸トリ（メチルフェニル）ホスホニウム、
テトラキス（フェニル）ホウ酸トリ（ジメチルフェニル）ホスホニウム、
テトラキス（ペンタフルオロフェニル）ホウ酸トリフェニルカルベニウム、
テトラキス（ペンタフルオロフェニル）アルミン酸トリフェニルカルベニウム、
テトラキス（フェニル）アルミン酸トリフェニルカルベニウム、
テトラキス（ペンタフルオロフェニル）ホウ酸フェロセニウムおよび／または
テトラキス（ペンタフルオロフェニル）アルミン酸フェロセニウム
である。
【０１０２】
テトラキス（ペンタフルオロフェニル）ホウ酸トリフェニルカルベニウムおよび／またはテトラキス（ペンタフルオロフェニル）ホウ酸Ｎ，Ｎ−ジメチルアニリニウムが好ましい。
【０１０３】
少なくとも一つのルイス酸と少なくとも一つのイオン化合物との混合物を用いることも好ましい。
【０１０４】
さらに適する助触媒成分は、
７，８−ジカルバウンデカボラン（１３）、
ウンデカヒドリド−７，８−ジメチル−７，８−ジカルバウンデカボラン、
ドデカヒドリド−１−フェニル−１，３−ジカルバノナボラン、
ウンデカヒドリド−８−エチル−７，９−ジカルバウンデカホウ酸トリ（ブチル）アンモニウム、
４−カルバノナボラン（１４）、
ノナホウ酸ビス（トリ（ブチル）アンモニウム）、
ウンデカホウ酸ビス（トリ（ブチル）アンモニウム）、
ドデカホウ酸ビス（トリ（ブチル）アンモニウム）、
デカクロロデカホウ酸ビス（トリ（ブチル）アンモニウム）、
１−カルバデカホウ酸トリ（ブチル）アンモニウム、
１−カルバドデカホウ酸トリ（ブチル）アンモニウム、
１−トリメチルシリル−１−カルバデカホウ酸トリ（ブチル）アンモニウム、
ビス（ノナヒドリド−１，３−ジカルバノナホウ酸）コバルト（ＩＩＩ）酸トリ（ブチル）アンモニウム、
ビス（ウンデカヒドリド−７，８−ジカルバウンデカホウ酸）鉄（ＩＩＩ）酸トリ（ブチル）アンモニウム、
などのボランまたはカルボラン化合物である。
【０１０５】
用いることができるさらなる助触媒系は、特許  ＷＯ  ９９／４０１２９に記載されているような、少なくとも一つのアミンと有機元素化合物を伴う担持体との組合せである。
【０１０６】
好ましい助触媒系は、式（Ａ）および（Ｂ）：
【０１０７】
【化１６】
0004901043.tif 000011
【０１０８】
（式中、Ｒ１７は、
水素原子、ハロゲン原子、Ｃ１〜Ｃ４０の基、特に、Ｃ１〜Ｃ２０−アルキル、Ｃ１〜Ｃ２０−ハロアルキル、Ｃ１〜Ｃ１０−アルコキシ、Ｃ６〜Ｃ２０−アリール、Ｃ６〜Ｃ２０−ハロアリール、Ｃ６〜Ｃ２０−アリールオキシ、Ｃ７〜Ｃ４０−アリールアルキル、Ｃ７〜Ｃ４０−ハロアリールアルキル、Ｃ７〜Ｃ４０−アルキルアリールまたはＣ７〜Ｃ４０−ハロアルキルアリールである。Ｒ１７は、−ＯＳｉＲ３基（この場合、Ｒは、同一であるか、または異なり、さらなる−ＯＳｉＲ３基を除いて、Ｒ１７について定義したとおりである）であることもできる）
の化合物である。
【０１０９】
さらに好ましい助触媒は、一般に、少なくとも一つの式（Ｃ）および／または（Ｄ）および／または（Ｅ）の化合物を、少なくとも一つの式（Ｆ）の化合物と反応させることによって生成される化合物である：
【０１１０】
【化１７】
0004901043.tif 000012
【０１１１】
（式中、
Ｒ７は、
水素原子であるか、またはＣ１〜Ｃ２０−アルキル、Ｃ６〜Ｃ２０−アリール、Ｃ７〜Ｃ４０−アリールアルキル、Ｃ７〜Ｃ４０−アルキルアリールなどのホウ素を含まないＣ１〜Ｃ４０の基であり、
Ｒ１７は、
上で定義したとおりであり、
Ｘは、
元素の周期律表のＶＩ族の典型元素であるか、またはＮＲ基（この場合、Ｒは、水素原子であるか、またはＣ１〜Ｃ２０−アルキルまたはＣ１〜Ｃ２０−アリールなどのＣ１〜Ｃ２０−炭化水素基である）であり、
Ｄは、元素の周期律表のＶＩ族の典型元素であるか、またはＮＲ基（この場合、Ｒは、水素原子であるか、またはＣ１〜Ｃ２０−アルキルまたはＣ１〜Ｃ２０−アリールなどのＣ１〜Ｃ２０−炭化水素基である）であり、
ｆは、
０〜３の整数であり、
ｇは、
Ｚ＋Ｙが０でないことをもって、０〜３の整数であり、
ｈは、
１〜１０の整数である）。
【０１１２】
望まれる場合には、二種金属化合物が、式ＶＩＩＩ［Ｍ４Ｒ１９ｑ］ｋ（式中、Ｍ４は、元素の周期律表のＩ、ＩＩまたはＩＩＩ族の典型元素であり、Ｒ１９は、同一であるか、または異なり、各々、水素原子、ハロゲン原子、またはＣ１〜Ｃ４０の基、特に、Ｃ１〜Ｃ２０−アルキル、Ｃ６〜Ｃ４０−アリール、Ｃ７〜Ｃ４０−アリールアルキルまたはＣ７〜Ｃ４０−アルキルアリールであり、ｑは、１〜３の整数であり、ｋは、１〜４の整数である）の有機金属化合物と併用される。
【０１１３】
式ＡおよびＢの助触媒活性化合物の例は、
【０１１４】
【化１８】
0004901043.tif 000013
【化１９】
0004901043.tif 000014
【化２０】
0004901043.tif 000015
である。
【０１１５】
式ＶＩＩＩの有機金属化合物は、好ましくは、Ｍ４が、リチウム、マグネシウムおよび／またはアルミニウム、特に、アルミニウムである不変のルイス酸である。式ＶＩＩＩの好ましい有機金属化合物の例は、トリメチルアルミニウム、トリエチルアルミニウム、トリイソプロピルアルミニウム、トリヘキシルアルミニウム、トリオクチルアルミニウム、トリ−ｎ−ブチルアルミニウム、トリ−ｎ−プロピルアルミニウム、トリイソプレニルアルミニウム、一塩化ジメチルアルミニウム、一塩化ジエチルアルミニウム、一塩化ジイソブチルアルミニウム、メチルアルミニウムセスキクロリド、エチルアルミニウムセスキクロリド、水素化ジメチルアルミニウム、水素化ジエチルアルミニウム、水素化ジイソプロピルアルミニウム、ジメチルアルミニウムトリメチルシロキシド、ジメチルアルミニウムトリエチルシロキシド、フェニルアラニン、ペンタフルオロフェニルアラランおよびｏ−トリラランである。
【０１１６】
非担持または担持形態のいずれかの、助触媒として用いることができるさらなる化合物は、ＥＰ−Ａ−９２４２２３、ＤＥ  １９６２２２０７．９、ＥＰ−Ａ−６０１８３０、ＥＰ−Ａ−８２４１１２、ＥＰ−Ａ−８２４１１３、ＷＯ  ９９／０６４１４、ＥＰ−Ａ−８１１６２７、ＷＯ  ９７／１１７７５、ＤＥ  １９６０６１６７．９およびＤＥ  １９８０４９７０に挙げられているものである。
【０１１７】
本発明の触媒系の担持成分は、あらゆる有機または無機不活性固体、特に、タルク、無機酸化物および微細ポリマー粉末（例えば、ポリオレフィン）などの多孔質担持体であることができる。
【０１１８】
適する無機酸化物は、元素の周期律表の２、３、４、５、１３、１４、１５および１６族の元素の中に見出すことができる。担持体として好ましい酸化物の例には、二酸化ケイ素、酸化アルミニウムが挙げられ、カルシウム元素、アルミニウム元素、ケイ素元素、マグネシウム元素、チタン元素および対応する酸化物混合物の混合酸化物も挙げられる。単独またはで用いることができるか、または最後に挙げた好ましい酸化物担持体と併用できる他の無機酸化物をほんのいくつかを挙げてみると、例えば、ＭｇＯ、ＺｒＯ２、ＴｉＯ２またはＢ２Ｏ３である。
【０１１９】
用いられる担持材料は、１０〜１０００ｍ２／ｇの範囲の比表面積、０．１〜５ｍＬ／ｇの範囲の細孔容積、および１〜５００μｍの平均粒径を有する。５０〜５００μｍの範囲の比表面積、０．５〜３．５ｍＬ／ｇの範囲の細孔容積、および５〜３５０μｍの範囲の平均粒径を有する担持体が好ましい。２００〜４００ｍ２／ｇの範囲の比表面積、０．８〜３．０ｍＬ／ｇの範囲の細孔容積、および１０〜２００μｍの平均粒径を有する担持体が特に好ましい。
【０１２０】
用いられる担持材料が、もともと低い含水率または残留溶媒含有量を有する場合には、使用前の脱水または乾燥を省くことができる。そうでない場合、例えば、担持材料としてシリカゲルを用いる時には、脱水または乾燥することが賢明である。担持材料の熱脱水または乾燥は、同時に減圧および不活性ガスブランケット（例えば、窒素）した状態で行うことができる。乾燥温度は、１００〜１０００℃、好ましくは２００〜８００℃の範囲である。この場合、圧力は重要ではない。乾燥工程の継続時間は、１〜２４時間であり得る。選択された条件のもとで担持体表面のヒドロキシル基との平衡を達成することができることを条件として、より短いまたはより長い乾燥時間が可能であり、通常、これは、４〜８時間かかる。
【０１２１】
担持材料の脱水または乾燥は、化学的手段、適する予備活性化剤を用いて、吸収された水と表面のヒドロキシル基とを反応させることによって達成することもできる。予備活性化試薬を用いる反応によって、ヒドロキシル基を、触媒活性中心との有害な相互作用を導かない形態に、完全にまたは部分的に転化させることができる。適する予備活性化剤は、例えば、ハロゲン化ケイ素およびシラン、例えば、四塩化ケイ素、クロロトリメチルシラン、ジメチルアミノトリクロロシラン、またはアルミニウム、ホウ素およびマグネシウムの有機金属化合物、例えば、トリメチルアルミニウム、トリエチルアルミニウム、トリイソブチルアルミニウム、トリエチルボラン、ジブチルマグネシウムである。担持材料の化学的脱水または予備活性化は、例えば、適する溶媒中の担持材料の懸濁物を純粋な形態の、または空気または湿分を含まない、適する溶媒中の溶液としての予備活性化試薬と反応させることのよって行われる。適する溶媒は、例えば、ペンタン、ヘキサン、ヘプタン、トルエンまたはキシレンなどの脂肪族または芳香族炭化水素である。予備活性化は、２５℃〜１２０℃、好ましくは５０〜７０℃で行われるが、より高い温度およびより低い温度が可能である。反応時間は、３０分〜２０時間、好ましくは１〜５時間である。化学的脱水が完了した後、担持材料を不活性状態のもとで濾過することによって単離して、上に記載したような、適する不活性溶媒で１回以上洗浄し、その後、不活性ガス流中で、または減圧下で乾燥する。
【０１２２】
微細ポリオレフィン粉末（例えば、ポリエチレン、ポリプロピレンまたはポリスチレン）などの有機担持材料も用いることができるが、これらも同様に、使用前には、適する精製および乾燥操作によって、付着湿分、溶媒残留物または他の不純物を除去しなければならない。
【０１２３】
担持触媒系を製造するために、適する溶媒中の少なくとも一つの上記メタロセン成分を助触媒成分の少なくとも一つと反応させて、好ましくは、可溶性反応生成物、付加体または混合物を得る。
【０１２４】
このようにして得られた生成物を、次に、脱水または予備活性化された担持材料と混合して、溶媒を除去し、得られた担持メタロセン触媒系を乾燥して、確実に溶媒を、完全にまたは大部分、担持材料の細孔から除去する。担持触媒は、さらさらした粉末として得られる。
【０１２５】
さらさらした、望まれる場合には予備重合した担持触媒系を製造するための方法は、以下の工程：
ａ）  上記の構造のうちの一つを有するメタロセン成分を伴う、適する溶媒または懸濁媒質中のメタロセン／助触媒混合物を製造する工程；
ｂ）  多孔質の、好ましくは無機脱水支持体にメタロセン／助触媒混合物を適用する工程；
ｃ）  得られた混合物から大部分の溶媒を除去する工程；
ｄ）  担持触媒系を単離する工程；
ｅ）  望まれる場合には、一つ以上のオレフィンモノマー（複数を含む）を用いて得られた担持触媒系を予備重合して、予備重合担持触媒系を得る工程
を含む。
【０１２６】
メタロセン／序触媒混合物の製造に好ましい溶媒は、選択される反応温度で液体であり、個々の成分が好ましくは溶解する炭化水素および炭化水素混合物である。しかし、個々の成分の溶解度は、メタロセン成分と助触媒成分の反応生成物が選択される溶媒に確実に溶解し得るかぎり、必須条件ではない。適する溶媒の例には、ペンタン、イソペンタン、ヘキサン、ヘプタン、オクタンおよびノナンなどのアルカン；シクロペンタンおよびシクロヘキサンなどのシクロアルカン；およびベンゼン、トルエン、エチルベンゼンおよびジエチルベンゼンなどの芳香族化合物が挙げられる。トルエンは、特にきわめて好ましい。
【０１２７】
担持触媒系の製造に用いられるアルミノキサンおよびメタロセンの量は、広い範囲で変化させることができる。１０：１〜１０００：１のアルミニウム：メタロセン中の遷移金属のモル比が好ましく、５０：１〜５００：１が特にきわめて好ましい。
【０１２８】
メチルアルミノキサンの場合、トルエン中３０％強度の溶液を用いることが好ましいが、１０％強度溶液も可能である。
【０１２９】
予備活性化するために、固体形態のメタロセンを適する溶媒中のアルミノキサン溶液に溶解する。適する溶媒に、別途、メタロセンを溶解し、その後、この溶液をアルミノキサン溶液と混合することも可能である。トルエンを用いることが好ましい。
【０１３０】
予備活性化時間は、１分〜２００時間である。
【０１３１】
予備活性化は、室温（２５℃）で行うことができる。特別な場合には、より高い温度を用いることによって、必要な予備活性化時間を短縮すると共に、活性をさらに増加させるができる。この場合、表現「より高い温度」は、５０〜１００℃の範囲を指す。
【０１３２】
その後、予備活性化溶液またはメタロセン／助触媒混合物を不活性担持材料、通常はシリカゲルと混合する。この担持材料は、乾燥粉末の形態であってもよいし、または上に挙げた溶媒の一つの中の懸濁液としてであってもよいが、好ましくは粉末として用いられる。添加する順序は重要ではない。予備活性化メタロセン／助触媒溶液またはメタロセン／助触媒混合物を担持材料に添加することができ、でなければ、担持材料をその溶液に導入することができる。
【０１３３】
予備活性化溶液の体積またはメタロセン／助触媒混合物の体積は、用いられる担持材料の全細孔容積の１００％を超えることができ、でなければ、全細孔容積の１００％以下であることができる。
【０１３４】
予備活性化溶液またはメタロセン／助触媒混合物を担持材料と接触させる温度は、０〜１００℃の範囲で変化し得る。しかし、より低いまたはより高い温度も可能である。
【０１３５】
その後、溶媒を担持触媒系から完全にまたは大部分除去するが、この間、混合物を攪拌することができ、望まれる場合には、加熱することもできる。可視部分、そしてまた担持材料の細孔中の部分、両方の溶媒を除去することが好ましい。溶媒の除去は、減圧および／または不活性ガスでのフラッシングを用いる従来の方法で行うことができる。乾燥手順中、遊離溶媒が除去されてしまうまで、混合物を加熱することができ、通常、これには、３０〜６０℃の範囲の好ましい温度で、１〜３時間かかる。遊離溶媒は、混合物の貸し部分の溶媒である。本文脈において、残留溶媒とは、細孔中に閉じ込められた部分である。
【０１３６】
溶媒を完全に除去する代わりに、遊離溶媒を完全に除去してしまいながら、特定の残留溶媒含有量に対してのみ担持触媒系を乾燥することもできる。担持触媒系は、その後、ペンタンまたはヘキサンなどの低沸点炭化水素で洗浄し、再び乾燥することができる。
【０１３７】
本発明に従って製造された担持触媒系は、直接オレフィンの重合に用いることができ、または重合工程で用いる前に、一つ以上のオレフィンモノマーを用いて予備重合させることができる。担持触媒系を予備重合させるための手順は、例えば、ＷＯ  ９４／２８０３４に記載されている。
【０１３８】
添加剤としては、担持触媒系の製造中または製造後に、少量のオレフィン、好ましくはα−オレフィン（例えば、ビニルシクロヘキサン、スチレンまたはフェニルジメチルビニルシラン）を、改質成分または静電気防止剤として（米国特許出願番号０８／３６５２８０に記載されているように）添加することができる。添加剤のメタロセン成分化合物Ｉに対するモル比は、好ましくは１：１０００〜１０００：１、特にきわめて好ましくは１：２０〜２０：１である。
【０１３９】
本発明は、式Ｉの遷移金属成分を少なくとも一つ含む本発明の触媒系が存在するもとで一つ以上のオレフィンを重合させることによる、ポリオレフィンの重合法も提供する。本発明のために、用語「重合」は、単独重合および共重合、両方を指す。
【０１４０】
式Ｒｍ−ＣＨ＝ＣＨ−Ｒｎ（式中、ＲｍおよびＲｎは、同一であるか、または異なり、各々、水素原子であるか、または１〜２０個の炭素原子、特に１〜１０個の炭素原子を有する有機基であり、ＲｍおよびＲｎは、それらを結合する原子と共に、一つ以上の環を形成することができる）のオレフィンを重合させることが好ましい。
【０１４１】
こうしたオレフィンの例は、２〜２０個、好ましくは２〜１０個の炭素原子を有する１−オレフィン、例えば、エテン、プロペン、１−ブテン、１−ペンテン、１−ヘキセン、４−メチル−１−ペンテンまたは１−オクテン、スチレン、１，３−ブタジエン、１，４−ヘキサジエン、ビニルノルボルネン、ノルボルナジエンまたはエチルノルボルナジエンなどのジエン、およびノルボルネン、テトラシクロドデセンまたはメチルノルボルネンなどの環状オレフィンである。本発明の方法において、プロペンまたはエテンを単独重合させること、またはプロペンを、エテンと、および／または４〜２０個の炭素原子を有する１−オレフィン、例えば、ブテン、ヘキセンまたはビニルシクロへキサン、一つ以上と、および／または４から２０個の炭素原子を有するジエン、例えば、１，４−ブタジエン、ノルボルナジエン、エチリデンノルボルネンまたはエチルノルボルナジエン、一つ以上と共重合させることは好ましい。こうしたコポリマーの例は、エテン−プロペンコポリマーまたはエテン−プロペン−１，４−ヘキサジエンターポリマーである。
【０１４２】
重合は、０〜３００℃、好ましくは５０〜２００℃、特にきわめて好ましくは５０〜８０℃で行われる。圧力は、０．５〜２０００ｂａｒ、好ましくは５〜６４ｂａｒである。
【０１４３】
重合は、溶液で、塊状で、懸濁でまたは気相で、連続的にまたはバッチ式で、一つ以上の工程で行うことができる。
【０１４４】
本発明に従って製造される触媒系は、２〜２０個の炭素原子を有するオレフィンの重合のために単独触媒成分として用いることができるが、好ましくは、周期律表のＩ〜ＩＩＩ族の典型元素、例えば、アルミニウム、マグネシウムまたはリチウムアルキルまたはアルミノキサン、のアルキル化合物の少なくとも一つと併用される。アルキル化合物は、モノマーまたは懸濁媒質に添加され、触媒活性に悪影響を及ぼし得る物質のモノマーを除去する役割を果たす。添加されるアルキル化合物の量は、用いられるモノマーの質に依存する。
【０１４５】
モル質量調節剤として、および／または活性を高めるために、必要な場合には、水素を添加する。
【０１４６】
触媒系は、純粋な形態で重合系に導入することができ、またはより良好に計り入れることができるように、パラフィン、油または蝋などの不活性成分と混合することができる。さらに、用いられる触媒系と共に、または別に、静電防止剤を重合系に計り入れることができる。
【０１４７】
本発明の触媒系を用いて製造されるポリマーは（以下の本発明の（コ）ポリマーも）、均一な粒子形態を有し、微粉を含まない。本発明の触媒系を用いる重合では、付着層またはケーキ化した材料が得られない。
【０１４８】
本発明の（コ）ポリマーには、ポリプロピレンのホモポリマー、ランダムコポリマーの両方が含まれる。それらのモル質量Ｍｗ（ゲル透過クロマトグラフィーを用いて測定）は、１００，０００〜１，０００，０００ｇ／ｍｏｌの範囲内であり、それらのＭｗ／Ｍｎ（ゲル透過クロマトグラフィーを用いて測定）は、１．８〜４．０、好ましくは１．８〜３．５の範囲内である。プロピレンのランダムコポリマーは、プロピレンと共重合させることができるモノマー、例えば、エチレン、１−ブテン、１−ペンテン、１−ヘキセンまたは４−メチル−１−ペンテンなどのＣ２〜Ｃ８−アルク−１−エンを副次的な量含む。二つ以上の異なるコモノマーを用いることもでき、これは、後に、例えば、ランダムターポリマーをもたらす。
【０１４９】
プロピレンのホモポリマー、または８個以下の炭素原子を有する他の共重合１−アルケン５０重量％以下とプロピレンのコポリマーは、特に有用である。プロピレンのコポリマーは、ランダムコポリマーであるか、またはブロックコポリマー、すなわち耐衝撃性コポリマーである。プロピレンのコポリマーがランダム構造を有する場合、それらは、一般に、８個以下の炭素原子を有する他の１−アルケン、特に、エチレン、１−ブテン、４−メチル−１−ペンテンまたはエチレンと１−ブテン、エチレンと１−ヘキセンもしくはエチレンと４−メチル−１−ペンテンの混合物を５０重量％以下、好ましくは１５重量％以下、特に好ましくは１重量％以下含有する。
【０１５０】
本発明のコポリマーは、プロピレンのブロックコポリマー、すなわち耐衝撃性コポリマーも含み、この場合、プロピレンホモポリマー、例えば、本発明によるもの、またはプロピレンと、８個以下の炭素原子を有する他の１−アルケン（例えば、エチレン、１−ブテン、１−ヘキセン、１−オクテン、４−メチル−１−ペンテン）０．００１〜１５重量％、好ましくは０．０１〜６重量％との本発明によるランダムコポリマーを第一工程で製造し、次に、第二工程で、これに、１５〜８０重量％のエチレン含有量を有し、追加のＣ４〜Ｃ８−アルク−１−エン（例えば、エチレン、１−ブテン、１−ヘキセン、１−オクテン、４−メチル−１−ペンテン）をさらに含むプロピレン−エチレンコポリマーを重合させる。一般に、重ねて重合させるプロピレン−エチレンコポリマーの量（さらなるモノマーとしてエチレン、１−ブテン、１−ヘキセン、１−オクテン、４−メチル−１−ペンテンを含んでもよい）は、第二工程で製造されるコポリマーが、最終生成物中３〜６０重量％の割合で存在するような量である。
【０１５１】
本発明のプロピレンホモポリマーおよびコポリマーは、少なくとも９０％、好ましくは少なくとも９５％、および特に好ましくは少なくとも９８％のメソ構造のダイアッド含有量を有する（１３Ｃ−ＮＭＲ分光分析法を用いて測定、実施例参照）。
【０１５２】
本発明のランダムコポリマーは、プロペンモノマーの２，１挿入（（鎖内）逆挿入）を最小の含有量で有する（１３Ｃ−ＮＭＲ分光分析法を用いて測定、実施例参照）。本発明のランダムコポリマーは、１ポリマー鎖あたり、少なくとも４、好ましくは少なくとも６、特に好ましくは少なくとも７．５の（鎖内）逆挿入を有する。本発明のコポリマーのこの特性は、現時点では、以下の機構論によって説明されるが、その妥当性が、本発明の主題に制限を課すものではない：本発明に従わないランダムコポリマーは、逆挿入後に成長ポリマー鎖を配位エチレン上で停止させるシングルサイト触媒（例えば、メタロセン触媒）を用いて製造される。この反応経路は、ｃｉｓ−２−ブテニル末端基（反応器内に存在し得る水素によってｎ−ブチル基に還元され得る）、および低い含有量の（鎖内）逆挿入体を導く。この機構は、一般に、エチレン含有量の増加につれてモル質量を直接減少させる。本発明のコポリマーの場合、本発明の触媒系は、簡単に述べた連鎖停止機構を抑制するため、逆挿入後も連鎖が継続する。このことは、エチレンの含有量を増大させつつモル質量が増大するコポリマーを直接導く。
【０１５３】
シングルサイト触媒（例えば、メタロセン触媒）を用いて製造されるランダムコポリマーは、一連の特性によって、同等のコモノマー含有量を有するチーグラー・ナッタ触媒コポリマーとは異なる。
【０１５４】
・  例えば、シングルサイト触媒コポリマーは、モル質量スペクトルにわたって、均一なコモノマー分布を有する。こうした分布は、例えば、結合ＧＰＣ−ＩＲ測定によって測定することができる。
【０１５５】
・  シングルサイト触媒コポリマーでは、コモノマーがランダムに分布しているが、チーグラー・ナッタ触媒コポリマーは、たとえコモノマー含有量が低い時でもブロックでコモノマーを組み込む傾向がある。これは、その画分が、全ポリマーの十分に大きい割合（少なくとも１０％）を成すならば、わずかにしか変動しない。本発明のコポリマーの場合、モノマー含有量は、十分に大きな割合を有する画分と画分の間で、最大１０％、好ましくは最大５％、特に好ましくは最大１．５％まで変動する。
【０１５６】
・  シングルサイト触媒コポリマーは、反応器渡しで、狭いモル質量分布を有する（一般に、Ｍｗ／Ｍｎ、＜＝３．５）。チーグラー・ナッタ触媒コポリマーは、反応器渡しで、より広いモル質量分布を有する。
【０１５７】
・  さらに、シングルサイト触媒コポリマーは、低い割合の可溶材料を有する。１０ｍｏｌ％のエチレン含有量で、エーテル可溶性材料の割合は、２重量％未満である。
【０１５８】
加えて、上述の特徴の組合によって、ＴＲＥＦ（測定法については、実施例を参照のこと）において狭い温度範囲内で溶離される本発明のポリマー（ホモポリマーおよびコポリマー）が導かれる。本発明のホモポリマーおよびコポリマーの場合、８０〜１００重量％が、最大溶離が発生する温度（「ピーク温度」）より１５℃下〜１５℃上にわたる温度差内で溶離される。この範囲は、好ましくはピーク温度より１５℃下〜１０℃上、特に好ましくはピーク温度より１０℃下〜１０℃上にわたる。
【０１５９】
本発明の方法によって製造されるポリマーは、繊維、フィラメント、射出成形部品、フィルム、シートまたは大きな中空体（例えば、パイプ）などの高強度硬質剛性の成形体を製造するために適する。成形品は、特に、高い剛性と併せて、２０℃未満でさえ、高い靭性を示す。
【０１６０】
本発明のブロックコポリマーで製造した成形品（例えば、射出成形品）は、一般に、当業者に知られている通例の射出成形法を用いて製造され、剛性、靭性および透明性の新しい特性の組合せを有し、さらに、応力白化現象をほとんど示さない。
【０１６１】
ＩＳＯ  ５２７に従う引張り試験において測定される、本発明のコポリマーの剛性の尺度としての弾性率は、一般に、５００〜６，０００ＭＰａ、好ましくは８００〜２，０００ＭＰａ、特にきわめて好ましくは９００〜１，４００ＭＰａの範囲である。
【０１６２】
ＩＳＯ  １７９−２／ｌｅＵに従って測定される、本発明のコポリマーの靭性の尺度としてのシャルピー衝撃靭性は、２３℃で２００ｋＪ／ｍ２より大きく、−２０℃で２０ｋＪ／ｍ２より大きい。好ましくは、試験片の破断は、２３℃では記録されない。
【０１６３】
ＡＳＴＭ  Ｄ  １００３に従って測定される、透明性についての補足値としての曇り度（透明性％  −  曇り度％  ＝  １００％）は、本発明のコポリマーでは、好ましくは４０％未満、特に好ましくは３０％未満である。
【０１６４】
本発明に従って製造される射出成形品は、さらに、通例の熱可塑性添加剤を通例の量で含むことができる。可能な添加剤は、静電防止剤、脂肪酸アミド、例えば、エルクアミドなどの潤滑剤、安定剤、難燃剤、ステアリン酸カルシウムなどの中和剤、顔料または液体染料などの着色剤、カーボンブラック、そしてまたタルク、チョーク、酸化アルミニウム、硫酸アルミニウム、硫酸バリウム、炭酸カルシウムマグネシウム、二酸化ケイ素、二酸化チタン、ガラス繊維などの無機充填剤、およびポリエステル、ポリスチレン、ポリアミドおよびハロゲン化有機ポリマーなどの有機充填剤である。
【０１６５】
さらに好ましい添加剤は、タルク、アルキルカルボン酸、アリールカルボン酸、アリールアルキルカルボン酸またはアルキルアリールカルボン酸のアルカリ金属、アルカリ土類金属またはアルミニウム塩などの核剤、ポリビニルシクロヘキサンまたはポリシクロペンタンなどの一定のポリマー、そしてまたソルビトール誘導体などのポリヒドロキシ化合物である。タルク、環状アリールアルキルカルボン酸のアルミニウム塩、アルカリ金属塩およびアルカリ土類金属塩、そしてまたソルビトール誘導体が好ましい。ソルビトール誘導体が特に好ましい。
【０１６６】
本発明のホモポリマーおよびコポリマーは、高い極限引張強さを有する硬質剛性の成形品、繊維、フィラメント、射出成形部品、フィルム、シートまたは大きな中空体（例えば、パイプ）を製造するために適する。
【０１６７】
本発明のブロックコポリマーは、射出成形および押出しによる成形品の製造によく適している。これらは、特に、以下に例として記載するような多様な用途のための射出成形品の製造に特に有用である。
【０１６８】
本発明のブロックコポリマーは、
オーディオ／ビデオ／コンピュータ分野において、
例えば、ＳＡＣＤ／ＤＶＤ／ＣＤ／ミニディスク／ＣＤ−ＲＯＭの包装、カセットの外側、ディスクおよびテープの箱、チップカード、チップカードの保護外装；
医療分野において、
例えば、ペトリ皿、キュベット、血液分析管、ピペット、使い捨てピペット先端部、薬品包装、特に、瓶、バイアル、試験管、ブリスターまたは蓋、注射器のシリンダーおよび注射器のプランジャー；
乳製品および食品包装用、特に、冷蔵および冷凍製品用、
例えば、ヨーグルト桶、デザート桶、チーズの包装などの牛乳および乳製品の包装、調理食品桶、一人分用容器、ＴＶディナー容器、チューブ、ケッチャップボトルなどのボトル、ボトルの蓋、冷蔵および冷凍品用の容器、例えば、アイスクリームの容器；
家庭用品分野において、特に、冷蔵庫および冷凍庫用途における使用のための、
例えば、コップ、食卓用ナイフ、フォーク、スプーン類、ボウル、食品用、特に、冷蔵および冷凍品用の容器、例えば、チーズの箱またはソーセージの箱、電子レンジ用途、仕出し用ブロー成形容器、ボトル、チューブ、廃棄物容器、フィルターのハウジング、ハンガー、絶縁フラスコ、哺乳瓶、哺乳瓶の頂部、おしゃぶりの部品、カートリッジ、クリップ；
事務用品分野において、
例えば、未決書類入れおよび発送書類入れ、分類箱、雑誌箱、使用済みの紙用のかご、縦型書類整理箱、ファイル、ファイルの背、製図用具、カートリッジ、インクカートリッジ、穴あけパンチャーまたはホチキスなどの事務備品、ボールペンの外側またはマーカーペンなどの筆記用具；
化粧品包装分野において、
例えば、クリーム、ローションおよび練り歯みがき用の容器、例えば、チューブまたは小出しビン、軟膏の容器、キャップ、ビン、チューブ、外側、つぼ、濡れタオル用の箱などの箱、ロール・オン脱臭剤（ボールおよびハウジング）、ファスナー、キャップ、すべてのタイプのふた；
洗濯用洗剤包装分野において、
例えば、洗濯用洗剤の販売用包装、例えば、箱、ビンまたはチューブ、計量カップ、小分けボール；
浴室分野において、
例えば、歯ブラシホルダー、コップ、ブラシ本体、ウエットシェイバーの本体、浴室の棚板および棚、浴室の家具、鏡台、便座および便座の蓋、石鹸のディスペンサー；
電気製品分野において；
例えば、コーヒーメーカーのハウジング、コーヒーメーカーまたは電気湯沸しののぞき窓、卵調理器のカバー、冷蔵庫および冷凍庫の内部部品、例えば、ライニング、野菜入れまたはバスケット、浴室用体重計、アイロン、電気のかさ、家庭電化製品のハウジング、例えば、コンピュータおよびモニターのハウジング、道具のケーシング；
保管および輸送用容器分野において、
例えば、ネジ止め容器、工具容器、ブリスターパッケージ、箱、バスケット、ビン、管、カートリッジ、ケース、パレット、のそき窓、輸送用コンテナー、宝石類およびギフト包装、壁掛けホルダー；
玩具分野において、
例えば、玩具または玩具の部品、そしてさらにそれらの包装、例えば、カードの容器、玩具保管用のコンテナー、
実験室分野において、
例えば、計量カップ、計量シリンダー、例えばアグレッシブ物質用の実験室用フラスコ、バケツ、ケース；
自動車分野において、
例えば、車内灯のカバー、ガラス、ポリカーボネートまたはポリスチレンの代用品、耐衝撃性の車内の内張りおよび外装；
家具分野において、好ましくは屋外家具用、
例えば、透明な着色または未着色の庭用家具；
園芸必要品の分野において；
例えば、フラワーボックス、植木鉢、じょうろ、水の容器、コンポスト容器、バケツ、灌漑システム、庭用器具の部品
の用途に適する。
【０１６９】
以下の実施例によって本発明を説明するが、以下の実施例は、本発明の範囲を制限するものではない。
【０１７０】
［Ｉ  メタロセンの合成］
一般的手順：有機金属化合物の製造及び取り扱いは、アルゴン下に空気及び水を排除して行った（シュレンク技術又はグローブボックス）。必要な溶剤全てをアルゴンでフラッシュし、そして使用前に分子篩で乾燥した。
【０１７１】
ヘテロペンタアレン組成物の製造を、Ewi等著., Metalorganic Catalysts for Synthesis and Polymerization, 1999, Springer-Verlag, 150-169頁の方法で行った。
【０１７２】
［実施例１］  ２−クロロイソペンチロフェノンの調製
２９．２ｇのマグネシウムの削り屑及び８０ｍｌのＴＨＦを反応容器に導入した。合計１／６０（２ｍｌ）の量の１−イソブチルブロミドを使用して反応を開始した後、残った１３６ｍｌの量のイソブチルブロミドを、３００ｍｌのＴＨＦとの混合物として還流下に１時間に亘って滴下した。その後、暗褐色の溶液を還流下に更に１時間加熱した。次いで、１５ｍｌのＤＭＥを添加した。室温に冷却後、２４０ｍｌのＴＨＦに溶解させた３０５ｍｇのヨウ化銅（Ｉ）及び１３７．６ｇの２−クロロベンゾニトリルの懸濁液に、グリニャール懸濁液をスポイトによって一度に少しずつ添加した。グリニャール添加の終了時に、懸濁液を２時間還流した。この懸濁液に、３２７ｍｌの水溶液を激しく撹拌しながら滴下した。次いで、２１８ｍｌの３７％濃度塩酸を２０分で添加した。エマルジョンを５０℃で１時間激しく撹拌し、水性層を有機層から分離した。溶剤を完全に除去し、次いで、残留物を５０ｍｌのトルエンと混合した。トルエンをロータリーエバポレーターで除去し、残った水を共沸蒸留により除去した。これにより、２０５．５ｇの粗生成物が得られ、これをさらに精製することなく次に工程で使用した。
【０１７３】
１Ｈ−ＮＭＲ（４００ＭＨｚ、ＣＤＣｌ３）：７．３７〜７．２６（ｍ、４Ｈ、芳香族のＨ）、２．８１（ｄ、２Ｈ、ＣＨ２−Ｈ）、２．２３（ｍ、１Ｈ、ＣＨ−Ｈ）、０．９７（ｄ、６Ｈ、イソプロピル−ＣＨ３）。
【０１７４】
［実施例２］  ２−イソプロピル−７−クロロ−１−インダノンの調製
１３４ｇの２−クロロペンチロフェノンを、２０６ｇのウロトロピンと共に室温で反応容器に導入し、そして１７３．６ｇの無水酢酸と滴下処理した。これにより得られた混合物を８０℃で４．５時間撹拌した。反応終了後、１４２．３ｍｌの水を、次いで３６０ｇの２０％濃度ＮａＯＨを８０℃で添加し、そして粘稠性反応混合物を溶液に取り込んだ。室温に冷却後、混合物を語彙右傾４００ｍｌのジクロロメタンで２回抽出し、そして有機層を集めて合計２００ｍｌの１０％濃度塩酸で２回洗浄し、そして１４０ｇの硫酸ナトリウムで乾燥した。有機ジクロロメタン層を２．５時間で、２７３ｍｌの濃硫酸（７０℃に加熱）に滴下したが、その際、添加速度を、濃硫酸溶液の温度が、ジクロロメタン蒸留除去の結果としての反応中に７０℃未満とならないように選択した。次いで、硫酸溶液を室温に冷却し、そして冷却溶液を激しく撹拌しながら、１０００ｍｌの氷水に導入した。その後、硫酸溶液を合計７００ｍｌのジクロロメタンで３回抽出し、そして有機層を集めて、２５０ｍｌの飽和炭酸水素ナトリウム溶液で洗浄し、そして１４０ｇの硫酸ナトリウムで乾燥した。溶剤をロータリーエバポレーターで除去した。粗生成物を、塔頂を具備するビグレウックス（Vigreux）カラムによって真空オイルポンプにおいて蒸留した。これにより、６７．３４ｇ（４７％）の２−イソプロピル−７−クロロ−１−インダノンを黄色の液体として得た。
【０１７５】
１Ｈ−ＮＭＲ（４００ＭＨｚ、ＣＤＣｌ３）：７．３９〜７．２８（ｍ、３Ｈ、芳香族のＨ）、３．１４（ｄｄ、１Ｈ、ＣＨ２−Ｈ）、２．９１（ｄｄ、１Ｈ、ＣＨ２−Ｈ）、２．７０（ｍ、１Ｈ、ＣＨ−Ｈ）、２．４２（ｍ、１Ｈ、イソプロピル−ＣＨ）、１．０８、０．８４（それぞれｄ、それぞれ３Ｈ、イソプロピル−ＣＨ３）。
【０１７６】
［実施例３］  ２−イソプロピル−７−（４’−ｔｅｒｔ−ブチルフェニル）−１−インダノンの調製
２８．０ｇの２−イソプロピル−７−クロロ−１−インダノン、２８．６４ｇの４−ｔｅｒｔ−ブチルフェニルホウ酸、３５．５６の炭酸ナトリウム、３０２ｍｌのエチレングリコール及び２１．６ｍｌの水を反応容器に導入した。混合物を、真空オイルポンプを注意して用いて何回も脱気し、次いで、アルゴンを吸入することによって、アルゴンで飽和状態にした。これを８０℃に加熱し、そして、６０．２３ｍｇの酢酸パラジウム及び２５０ｍｌの水における１．７９ｍｌのＴＰＰＴＳ水溶液（０．６モル）を含む新たに調製した触媒溶液を激しく撹拌しながら添加し、反応混合物を更に撹拌しながら、反応が終了するまで５時間還流した。室温に冷却後、３００ｍｌの水を添加した。新たに室温に冷却後、エチレングリコール層を合計０００ｍｌのトルエンで６回洗浄した。有機層を集めて、合計２５０ｍｌの塩化ナトリウム溶液で２回洗浄し、素子ｔ１５０ｇの硫酸ナトリウムで乾燥した。ロータリーエバポレーターで溶剤を除去して、残留物を乾燥し、そして真空オイルポンプで蒸留することによって、４０ｇ（９７％）の２−イソプロピル−７−（４’−ｔｅｒｔ−ブチルフェニル）−１−インダノンを橙褐色の粘稠性油として得た。
【０１７７】
１Ｈ−ＮＭＲ（４００ＭＨｚ、ＣＤＣｌ３）：７．３９〜７．２４（ｍ、７Ｈ、芳香族のＨ）、３．１７（ｄｄ、１Ｈ、ＣＨ２−Ｈ）、２．９４（ｄｄ、１Ｈ、ＣＨ２−Ｈ）、２．６３（ｍ、１Ｈ、ＣＨ−Ｈ）、２．３８（ｍ、１Ｈ、イソプロピル−ＣＨ）、１．３１（ｓ、９Ｈ、ｔｅｒｔ−ブチルのＨ）、１．０６、０．７８（それぞれｄ、それぞれ３Ｈ、イソプロピル−ＣＨ３）。
【０１７８】
［実施例４］  ２−イソプロピル−４−（４’−ｔｅｒｔ−ブチルフェニル）インデンの調製
４．８３ｇのナトリウムボロヒドリド及び３９．１ｇの２−イソプロピル−７−（４’−ｔｅｒｔ−ブチルフェニル）−１−インダノンと共に、１１８ｍｌのトルエンを、反応容器に導入した。５０℃で、２２．５ｍｌのメタノールをゆっくりと添加し、そして反応混合物を５０℃で６時間撹拌した。室温に冷却後、５０ｍｌの２Ｎ硫酸を添加し、そして混合物を更に３０分間激しく撹拌した。次いで、混合物を分液漏斗に移し、層分離し、そして水性層を合計６０ｍｌの２Ｎ硫酸と２回振り混ぜた。有機層を集めて、硫酸マグネシウムで乾燥した。反応混合物の溶剤を実質上完全に除去し、そして２００ｍｌのトルエン及び０．４ｇのｐ−トルエンスルホン酸をこの残留物に添加した。水分離器で１．５時間加熱することによって、反応が終了するまで水を反応混合物から蒸留させた。次いで、反応混合物を１００ｍｌの飽和炭酸水素ナトリウム溶液で１回洗浄し、そして硫酸ナトリウムで乾燥した。硫酸マグネシウムを分離除去後、残留物を真空オイルポンプで乾燥した。これにより、３５．７ｇの２−イソプロピル−４−（４’−ｔｅｒｔ−ブチルフェニル）インデン（合計収率：９６％）を得た。
【０１７９】
１Ｈ−ＮＭＲ（４００ＭＨｚ、ＣＤＣｌ３）：７．１１〜６．９１（ｍ、７Ｈ、芳香族のＨ）、６．４８（ｓ、１Ｈ、オレフィン−Ｈ）、３．１７（ｓ、２Ｈ、ＣＨ２−Ｈ）、２．５５（ｍ、１Ｈ、イソプロピル−Ｈ）、１．１５（ｓ、９Ｈ、ｔｅｒｔ−ブチルのＨ）、０．９６（ｄ、６Ｈ、イソプロピル−ＣＨ３）。
【０１８０】
２−イソプロピル−４−フェニルインデン（２）、２−イソプロピル−４−（２−ナフチル）インデン（３）及び２−イソプロピル−４−（１−ナフチル）インデン（４）を、実施例３に記載されているように、対応するホウ酸とカップリング（結合））することによって同様に調製した。これらの化合物のＮＭＲデータを以下の表に示す。
【０１８１】
【表１】
0004901043.tif 000016
【０１８２】
［実施例５］  ２−メチル−４−（４’−ｔｅｒｔ−ブチルフェニル）−１−ジメチルクロロシリルインデンの調製
２０．０ｇ（７６ミリモル）の２−メチル−４−（４’−ｔｅｒｔ−ブチルフェニル）インデンを、１６０ｍｌのトルエン及び５ｍｌのＤＭＥと共に反応容器に導入した。２８．４ｍｌ（７６ミリモル）のブチルリチウム溶液をこの溶液に滴下し、そして滴下終了後、混合物を８０℃で更に１時間撹拌した。これにより得られた反応溶液を、２７．７ｍｌ（２２９ミリモル）のジメチルジクロロシランを２６０ｍｌのＴＨＦに溶解した溶液（−４０℃に予め冷却した）にゆっくりと滴下した。反応混合物を室温に暖め、そして一晩撹拌した。次いで、溶剤を真空オイルポンプで除去し、そして残留物を１００ｍｌのトルエンに溶解した。不溶性塩化リチウムを、Ｇ４フリットによって分離除去し、そして溶剤を真空オイルポンプにおいてろ液から除去した。これにより、２４．８ｇ（９８％）の所望の生成物を得た。
【０１８３】
１Ｈ−ＮＭＲ（４００ＭＨｚ、ＣＤＣｌ３）：７．３〜７．０（ｍ、７Ｈ、芳香族のＨ）、６．７（ｓ、１Ｈ、オレフィン−Ｈ−インデン）、３．５（ｓ、１Ｈ、Ｈ−インデン）、２．１（ｓ、３Ｈ、ＣＨ３）、１．３（ｓ、９Ｈ、ｔｅｒｔ−ブチル）、０．３、０．０５（それぞれｓ、それぞれ３Ｈ、ＣＨ３−Ｓｉ）。
【０１８４】
［実施例６］  ２−エチル−４−（４’−ｔｅｒｔ−ブチルフェニル）−１−ジメチルクロロシリルインデンの調製
２０．０ｇ（７２．４ミリモル）の２−エチル−４−（４’−ｔｅｒｔ−ブチルフェニル）インデンを、１５３ｍｌのトルエンと４．８ｍｌのＤＭＥと共に、反応容器に導入した。２７．０ｍｌ（７２．４ミリモル）のブチルリチウム溶液をこの溶液に滴下し、そして滴下終了後、混合物を８０℃で更に１時間撹拌した。これにより得られた反応溶液を、２６．３ｍｌ（２１７ミリモル）のジメチルジクロロシランを２４８ｍｌのＴＨＦに溶解した溶液（−４０℃に予め冷却した）にゆっくりと滴下した。反応混合物を室温に暖め、そして一晩撹拌した。次いで、溶剤を真空オイルポンプで除去し、そして残留物を１００ｍｌのトルエンに溶解した。不溶性塩化リチウムを、Ｇ４フリットによって分離除去し、そして溶剤を真空オイルポンプにおいてろ液から除去した。これにより、２５．５ｇ（９５％）の所望の生成物を得た。
【０１８５】
１Ｈ−ＮＭＲ（４００ＭＨｚ、ＣＤＣｌ３）：７．３〜７．０（ｍ、７Ｈ、芳香族のＨ）、６．７（ｓ、１Ｈ、オレフィン−Ｈ−インデン）、３．６（ｓ、１Ｈ、Ｈ−インデン）、２．６、２．４（それぞれｍ、１Ｈ、ＣＨ２）、１．３（ｓ、９Ｈ、ｔｅｒｔ−ブチル）、１．１（ｔ、３Ｈ、ＣＨ３）、０．３、０．０（それぞれｓ、それぞれ３Ｈ、ＣＨ３−Ｓｉ）。
【０１８６】
［実施例７］  ２−メチル−４−（４−チアペンタアレン）−１−ジメチルクロロシランの調製
２０．０ｇ（１４８ミリモル）の２−メチル−（２−ヒドロシクロペンタ［２，１−ｂ］チオフェン）を、２６０ｍｌのトルエンと８ｍｌのＤＭＥと共に、反応容器に導入した。５３．３ｍｌ（１４８ミリモル）のブチルリチウム溶液をこの溶液に滴下し、そして滴下終了後、混合物を８０℃で更に１時間撹拌した。これにより得られた反応溶液を、５３．９ｍｌ（４４６ミリモル）のジメチルジクロロシランを４６０ｍｌのＴＨＦに溶解した溶液（−４０℃に予め冷却した）にゆっくりと滴下した。反応混合物を室温に暖め、そして一晩撹拌した。次いで、溶剤を真空オイルポンプで除去し、そして残留物を１００ｍｌのトルエンに溶解した。不溶性塩化リチウムを、Ｇ４フリットによって分離除去し、そして溶剤を真空オイルポンプにおいてろ液から除去した。これにより、２９．１ｇ（８６％）の所望の生成物を得た。
【０１８７】
１Ｈ−ＮＭＲ（４００ＭＨｚ、ＣＤＣｌ３）：７．３〜６．８（ｍ、２Ｈ）、６．７〜６．４（ｍ、１Ｈ）、４．０〜３．４（ｍ、２Ｈ）、２．６（ｍ、３Ｈ、ＣＨ３）、０．３、−０．０５（それぞれｓ、それぞれ３Ｈ、ＣＨ３−Ｓｉ）。
【０１８８】
［実施例８］  ２−メチル−４−（１−ナフチル）−１−ジメチルクロロシリルインデンの調製
１８．５ｇ（７２ミリモル）の２−メチル−４−（１−ナフチル）インデンを、１５０ｍｌのトルエンと４．８ｍｌのＤＭＥと共に、反応容器に導入した。２６．９ｍｌ（７２ミリモル）のブチルリチウム溶液をこの溶液に滴下し、そして滴下終了後、混合物を８０℃で更に１時間撹拌した。これにより得られた反応溶液を、２６．２ｍｌ（２１６ミリモル）のジメチルジクロロシランを２５０ｍｌのＴＨＦに溶解した溶液（−４０℃に予め冷却した）にゆっくりと滴下した。反応混合物を室温に暖め、そして一晩撹拌した。次いで、溶剤を真空オイルポンプで除去し、そして残留物を１００ｍｌのトルエンに溶解した。不溶性塩化リチウムを、Ｇ４フリットによって分離除去し、そして溶剤を真空オイルポンプにおいてろ液から除去した。これにより、２３．４ｇ（９３％）の所望の生成物を得た。
【０１８９】
１Ｈ−ＮＭＲ（４００ＭＨｚ、ＣＤＣｌ３）：７．４５〜７．３２（ｍ、７Ｈ、芳香族のＨ）、６．２６（ｓ、１Ｈ、オレフィン−Ｈ−インデン）、３．６９（ｓ、１Ｈ、Ｈ−インデン）、２．１５（ｓ、３Ｈ、ＣＨ３）、０．４６、０．１８（それぞれｓ、それぞれ３Ｈ、ＣＨ３−Ｓｉ）。
【０１９０】
他のインデニルジメチルクロロシラン及びヘテロペンタアレンジメチルクロロシラン組成物を、上述した実施例に類似の方法によって合成可能であった。
【０１９１】
［実施例９］  ジメチルシランジイル（２−メチル−４−（４’−ｔｅｒｔ−ブチルフェニル）−１−インデン）（２−イソプロピル−４−（４’−ｔｅｒｔ−ブチルフェニル）−１−インデン）の調製
１６．８ｇの２−イソプロピル−７−（４’−ｔｅｒｔ−ブチルフェニル）−１−インデンを、１３１ｍｌのトルエン及び５．０ｍｌのＴＨＦと共に、反応容器に導入し、そして２１．５ｍｌのブチルリチウム溶液（トルエンにおいて２．６８Ｍ）を、室温で一度に添加した。添加終了後、混合物を８０℃に加熱し、そしてこの温度で１時間撹拌した。次いで、この反応溶液を室温に冷却し、そして１時間で、２０．５ｇ（５７．７ミリモル）の２−メチル−７−（４’−ｔｅｒｔ−ブチルフェニル）−１−インデニルジメチルクロロシランを２４６ｍｌのトルエンに溶解した溶液に滴下した。次いで、混合物を室温で一晩撹拌した。６０ｍｌの水を添加し、そして形成した層を分離した。有機層を１００ｍｌの水で洗浄し、そして水性層を集め、合計１００ｍｌのトルエンで２回抽出した。その後、有機層を硫酸マグネシウムで乾燥した。硫酸ナトリウムを分離除去後、溶剤を除去し、そして残留物を真空オイルポンプにおいて乾燥した。所望のジメチルシランジイル（２−メチル−４−（４’−ｔｅｒｔ−ブチルフェニル）−１−インデン）（２−イソプロピル−４−（４’−ｔｅｒｔ−ブチルフェニル）−１−インデン）を、３１．６ｇ（９０％）の収量で単離した（純度：９０％）。
【０１９２】
１Ｈ−ＮＭＲ（４００ＭＨｚ、ＣＤＣｌ３）：７．５〜７．１（ｍ、１４Ｈ、芳香族のＨ）、６．７１、６．６２（それぞれｓ、それぞれ１Ｈ、オレフィン−Ｈ−インデン）、３．３１、３．３５（それぞれｓ、それぞれ２Ｈ、ＣＨ２−Ｈ）、２．６５（ｍ、１Ｈ、ＣＨ−イソプロピル）、２．４１（ｓ、３Ｈ、ＣＨ３−Ｈ）、１．３５、１．３３（それぞれｓ、それぞれ９Ｈ、ｔｅｒｔ−ブチル）、１．１５（ｄ、６Ｈ、イソプロピル−ＣＨ３）、０．０、０．２（それぞれｓ、それぞれ３Ｈ、ＣＨ３−Ｓｉ）。
【０１９３】
［実施例１０］  ジメチルシランジイル（２−エチル−４−（４’−ｔｅｒｔ−ブチルフェニル）−１−インデン）（２−イソプロピル−４−（４’−ｔｅｒｔ−ブチルフェニル）−１−インデン）の調製
９．４ｇ（３２．５ミリモル）の２−イソプロピル−７−（４’−ｔｅｒｔ−ブチルフェニル）−１−インデンを、７４ｍｌのトルエン及び３ｍｌのＴＨＦと共に、反応容器に導入し、そして１２．１ｍｌのブチルリチウム溶液（トルエンにおいて２．６８Ｍ）を室温で一度に添加した。添加終了後、混合物を８０℃に加熱し、そしてこの温度で１時間撹拌した。次いで、この反応溶液を室温に冷却し、そして１時間で、１２．０ｇ（３２．５ミリモル）の２−エチル−７−（４’−ｔｅｒｔ−ブチルフェニル）−１−インデニルジメチルクロロシランを１３８ｍｌのトルエンに溶解した溶液に滴下した。次いで、混合物を室温で一晩撹拌した。５０ｍｌの水を添加し、そして形成した層を分離した。有機層を１００ｍｌの水で洗浄し、そして水性層を集め、合計１００ｍｌのトルエンで２回抽出した。その後、有機層を硫酸マグネシウムで乾燥した。硫酸ナトリウムを分離除去後、溶剤を除去し、そして残留物を真空オイルポンプにおいて乾燥した。所望のジメチルシランジイル（２−エチル−４−（４’−ｔｅｒｔ−ブチルフェニル）−１−インデン）（２−イソプロピル−４−（４’−ｔｅｒｔ−ブチルフェニル）−１−インデン）を、１９．３ｇ（９５％）の収量で単離した（純度：９０％）。
【０１９４】
１Ｈ−ＮＭＲ（４００ＭＨｚ、ＣＤＣｌ３）：７．４８〜７．１２（ｍ、１４Ｈ、芳香族のＨ）、６．９１、６．７２（それぞれｓ、それぞれ１Ｈ、オレフィン−Ｈ−インデン）、３．５１、３．４７（それぞれｓ、それぞれ２Ｈ、ＣＨ２−Ｈ）、２．８１（ｍ、２Ｈ、ＣＨ２−Ｈ）、２．６５（ｍ、１Ｈ、ＣＨ−イソプロピル）、１．４１、１．３７（それぞれｓ、それぞれ９Ｈ、ｔｅｒｔ−ブチル）、１．２８（ｄ、６Ｈ、イソプロピル−ＣＨ３）、０．９８（ｔ、３Ｈ、ＣＨ３−Ｈ）、０．１、０．３（それぞれｄ、それぞれ３Ｈ、Ｓｉ−ＣＨ３）。
【０１９５】
［実施例１１］  ジメチルシランジイル（２−メチル−４−フェニル）−１−インデン）（２−イソプロピル−４−（４’−ｔｅｒｔ−ブチルフェニル）−１−インデン）の調製
１６．８ｇ（５７．７ミリモル）の２−イソプロピル−７−（４’−ｔｅｒｔ−ブチルフェニル）−１−インデンを、１３１．２ｍｌのトルエン及び５ｍｌのＴＨＦと共に、反応容器に導入し、そして２１．５ｍｌのブチルリチウム溶液（トルエンにおいて２．６８Ｍ）を室温で一度に添加した。添加終了後、混合物を８０℃に加熱し、そしてこの温度で１時間撹拌した。次いで、この反応溶液を室温に冷却し、そして１時間で、１７．２ｇ（５７．７ミリモル）の２−メチル−７−４−フェニル−１−インデニルジメチルクロロシランを１５０ｍｌのトルエンに溶解した溶液に滴下した。次いで、混合物を室温で一晩撹拌した。５０ｍｌの水を添加し、そして形成した層を分離した。有機層を１００ｍｌの水で洗浄し、そして水性層を集め、合計１００ｍｌのトルエンで２回抽出した。その後、有機層を硫酸マグネシウムで乾燥した。硫酸ナトリウムを分離除去後、溶剤を除去し、そして残留物を真空オイルポンプにおいて乾燥した。所望のジメチルシランジイル（２−メチル−４−フェニル）−１−インデン）（２−イソプロピル−４−（４’−ｔｅｒｔ−ブチルフェニル）−１−インデン）を、２４．９ｇ（８０％）の収量で単離した（純度：８０％）。
【０１９６】
１Ｈ−ＮＭＲ（４００ＭＨｚ、ＣＤＣｌ３）：７．３５〜７．１０（ｍ、１４Ｈ、芳香族のＨ）、６．８９、６．６９（それぞれｓ、それぞれ１Ｈ、オレフィン−Ｈ−インデン）、３．４５、３．３９（それぞれｓ、それぞれ２Ｈ、ＣＨ２−Ｈ）、２．５５（ｍ、１Ｈ、ＣＨ−イソプロピル）、２．３９（ｓ、３Ｈ、ＣＨ３−Ｈ）、１．４０（ｓ、９Ｈ、ｔｅｒｔ−ブチル）、１．３（ｄ、６Ｈ、イソプロピル−ＣＨ３）、０．０５、０．２５（それぞれｄ、それぞれ３Ｈ、Ｓｉ−ＣＨ３）。
【０１９７】
［実施例１２］  ジメチルシランジイル（２−メチルチアペンタアレン）（２−イソプロピル−４−（４’−ｔｅｒｔ−ブチルフェニル）インデン）の調製
８．４ｇ（２８．９ミリモル）の２−イソプロピル−４−（４’−ｔｅｒｔ−ブチルフェニル）インデンを、８０ｍｌのトルエン及び３．０ｍｌのＴＨＦと共に、反応容器に導入し、そして１０．７ｍｌ（３３．９ミリモル）のブチルリチウム溶液と混合した。添加終了後、反応溶液を８０℃に加熱し、そしてこの温度で１時間撹拌した。次いで、この反応溶液を室温に冷却し、そして室温にて１時間で、６．６ｇ（２８．９ミリモル）の２−メチル−１−チアペンタアレニルジメチルクロロシランを１４０ｍｌのトルエンに溶解した溶液に滴下した。これにより得られた反応混合物を室温で一晩撹拌した。反応混合物を１００ｍｌの水に注ぎ、そして有機層を分離除去した。水性層を５０ｍｌのトルエンで１回抽出し、そして有機層を集めて、硫酸ナトリウムで乾燥した。溶剤を真空オイルポンプで除去して、１０．２ｇの所望の配位子組成物を得た。
【０１９８】
１Ｈ−ＮＭＲ（４００ＭＨｚ、ＣＤＣｌ３）：７．６〜７．８（ｍ、１０Ｈ、芳香族のＨ）、６．５（ｍ、１Ｈ）、６．６、６．４（それぞれｄ、それぞれ１Ｈ、Ｈ−インデン）、３．７〜３．６（ｄｄ、２Ｈ）、３．３〜３．０（ｍ、２Ｈ）、２．５５（ｍ、１Ｈ、ＣＨ−イソプロピル）、２．４（ｓ、３Ｈ、ＣＨ３）、１．４０（ｓ、９Ｈ、ｔｅｒｔ−ブチル）、１．２５（ｄ、６Ｈ、イソプロピル−ＣＨ３）、−０．１、−０．３（それぞれｄ、それぞれ３Ｈ、ＣＨ３−Ｓｉ）。
【０１９９】
［実施例１３］  ジメチルシランジイル（２−イソプロピル−４−（４’−ｔｅｒｔ−ブチルフェニル）インデン）（２−メチル−４，５−ベンゾインデン）の調製
１７．０ｇ（５８．４ミリモル）の２−イソプロピル−７−（４’−ｔｅｒｔ−ブチルフェニル）−１−インデンを、１３５ｍｌのトルエン及び５ｍｌのＴＨＦと共に、反応容器に導入し、そして２１．８ｍｌのブチルリチウム溶液（トルエン中において２．６８Ｍ）を室温で一度に添加した。添加終了後、混合物を８０℃に加熱し、そしてこの温度で１時間撹拌した。次いで、この反応溶液を室温に冷却し、そして１時間で、１５．９ｇ（５８．４ミリモル）の２−メチル−４，５−ベンゾインデニルジメチルクロロシランを１５０ｍｌのトルエンに溶解した溶液に滴下した。次いで、混合物を室温で一晩撹拌した。７０ｍｌの水を添加し、そして形成した層を分離した。有機層を１００ｍｌの水で洗浄し、そして水性層を集め、合計１００ｍｌのトルエンで２回抽出した。その後、有機層を硫酸マグネシウムで乾燥した。硫酸ナトリウムを分離除去後、溶剤を除去し、そして残留物を真空オイルポンプにおいて乾燥した。所望のジメチルシランジイル（２−イソプロピル−４−（４’−ｔｅｒｔ−ブチルフェニル）インデン）（２−メチル−４，５−ベンゾインデン）を、２４．５ｇ（８０％）の収量で単離した（純度：８０％）。
【０２００】
１Ｈ−ＮＭＲ（４００ＭＨｚ、ＣＤＣｌ３）：７．６〜７．１（ｍ、１２Ｈ、芳香族のＨ）、６．７、６．５（それぞれｄ、それぞれ１Ｈ、Ｈ−インデン）、３．２、３．０５（それぞれｓ、それぞれ２Ｈ、ＣＨ２−Ｈ）、２．５５（ｍ、１Ｈ、ＣＨ−イソプロピル）、２．４（ｓ、３Ｈ、ＣＨ３）、１．４（ｓ、９Ｈ、ｔｅｒｔ−ブチル）、１．２（ｄ、６Ｈ、イソプロピル−ＣＨ３）、０．１、−０．１５（それぞれｄ、それぞれ３Ｈ、Ｓｉ−ＣＨ３）。
【０２０１】
［実施例１４］  ジメチルシランジイル（２−イソプロピル−４−（１−ナフチル）インデン）（２−メチル−４−（４’−ｔｅｒｔ−ブチルフェニル）インデン）の調製
１６．６ｇ（５８．４ミリモル）の２−イソプロピル−４−（１−ナフチル）−１−インデンを、１３５ｍｌのトルエン及び５ｍｌのＴＨＦと共に、反応容器に導入し、そして２１．８ｍｌのブチルリチウム溶液（トルエン中において２．６８Ｍ）を室温で一度に添加した。添加終了後、混合物を８０℃に加熱し、そしてこの温度で１時間撹拌した。次いで、この反応溶液を室温に冷却し、そして１時間で、２０．７ｇ（５８．４ミリモル）の２−メチル−７−（４’−ｔｅｒｔ−ブチルフェニル）−１−インデニルジメチルクロロシランを２４０ｍｌのトルエンに溶解した溶液に滴下した。次いで、混合物を室温で一晩撹拌した。６０ｍｌの水を添加し、そして形成した層を分離した。有機層を１００ｍｌの水で洗浄し、そして水性層を集め、合計１００ｍｌのトルエンで２回抽出した。その後、有機層を硫酸マグネシウムで乾燥した。硫酸ナトリウムを分離除去後、溶剤を除去し、そして残留物を真空オイルポンプにおいて乾燥した。所望のジメチルシランジイル（２−イソプロピル−４−（１−ナフチル）インデン）（２−メチル−４−（４’−ｔｅｒｔ−ブチルフェニル）インデン）を、３１．６ｇ（９０％）の収量で単離した（純度：８０％）。
【０２０２】
１Ｈ−ＮＭＲ（４００ＭＨｚ、ＣＤＣｌ３）：７．４〜７．０５（ｍ、１７Ｈ、芳香族のＨ）、６．８、６．６（それぞれｄ、それぞれ１Ｈ、Ｈ−インデン）、３．２、３．１（それぞれｓ、それぞれ２Ｈ、ＣＨ２−Ｈ）、２．４５（ｍ、１Ｈ、ＣＨ−イソプロピル）、２．３５（ｓ、３Ｈ、ＣＨ３）、１．４（ｓ、９Ｈ、ｔｅｒｔ−ブチル）、１．２５（ｄ、６Ｈ、イソプロピル−ＣＨ３）、０．１５、−０．２５（それぞれｄ、それぞれ３Ｈ、Ｓｉ−ＣＨ３）。
【０２０３】
［実施例１５］  ジメチルシランジイル（２−イソプロピル−４−フェニル−１−インデン）（２−メチル−４−（４’−ｔｅｒｔ−ブチルフェニル）−１−インデン）の調製
１３．６ｇ（５８ミリモル）の２−イソプロピル−４−フェニル−１−インデンを、１３５ｍｌのトルエン及び５ｍｌのＴＨＦと共に、反応容器に導入し、そして２１．６ｍｌのブチルリチウム溶液（トルエン中において２．６８Ｍ）を室温で一度に添加した。添加終了後、混合物を８０℃に加熱し、そしてこの温度で１時間撹拌した。次いで、この反応溶液を室温に冷却し、そして１時間で、１９．２ｇ（５８ミリモル）の２−メチル−４−（４’−ｔｅｒｔ−ブチルフェニル）−１−インデニルジメチルクロロシランを１５０ｍｌのトルエンに溶解した溶液に滴下した。次いで、混合物を室温で一晩撹拌した。７０ｍｌの水を添加し、そして形成した層を分離した。有機層を９０ｍｌの水で洗浄し、そして水性層を集め、合計１００ｍｌのトルエンで２回抽出した。その後、有機層を硫酸マグネシウムで乾燥した。硫酸ナトリウムを分離除去後、溶剤を除去し、そして残留物を真空オイルポンプにおいて乾燥した。所望のジメチルシランジイル（２−イソプロピル−４−フェニル−１−インデン）（２−メチル−４−（４’−ｔｅｒｔ−ブチルフェニル）−１−インデン）を、２５．９ｇ（８５％）の収量で単離した（純度：８５％）。
【０２０４】
１Ｈ−ＮＭＲ（４００ＭＨｚ、ＣＤＣｌ３）：７．４５〜７．１０（ｍ、１４Ｈ、芳香族のＨ）、６．９１、６．７１（それぞれｓ、それぞれ１Ｈ、オレフィン−Ｈ−インデン）、３．４５、３．４０（それぞれｓ、それぞれ２Ｈ、ＣＨ２−Ｈ）、２．４６（ｍ、１Ｈ、ＣＨ−イソプロピル）、２．４５（ｓ、３Ｈ、ＣＨ３）、１．４０（ｓ、９Ｈ、ｔｅｒｔ−ブチル）、１．１５（ｄ、６Ｈ、イソプロピル−ＣＨ３）、０．００、−０．２０（それぞれｄ、それぞれ３Ｈ、Ｓｉ−ＣＨ３）。
【０２０５】
［実施例１６］  ジメチルシランジイル（２−イソプロピル−４−フェニル−１−インデン）（２−エチル−４−（４’−ｔｅｒｔ−ブチルフェニル）−１−インデン）の調製
１３．６ｇ（５８ミリモル）の２−イソプロピル−４−フェニル−１−インデンを、１３５ｍｌのトルエン及び５ｍｌのＴＨＦと共に、反応容器に導入し、そして２１．６ｍｌのブチルリチウム溶液（トルエン中において２．６８Ｍ）を室温で一度に添加した。添加終了後、混合物を８０℃に加熱し、そしてこの温度で１時間撹拌した。次いで、この反応溶液を室温に冷却し、そして１時間で、２０．０ｇ（５８ミリモル）の２−エチル−４−（４’−ｔｅｒｔ−ブチルフェニル）−１−インデニルジメチルクロロシランを１５０ｍｌのトルエンに溶解した溶液に滴下した。次いで、混合物を室温で一晩撹拌した。７０ｍｌの水を添加し、そして形成した層を分離した。有機層を９０ｍｌの水で洗浄し、そして水性層を集め、合計１００ｍｌのトルエンで２回抽出した。その後、有機層を硫酸マグネシウムで乾燥した。硫酸ナトリウムを分離除去後、溶剤を除去し、そして残留物を真空オイルポンプにおいて乾燥した。所望のジメチルシランジイル（２−イソプロピル−４−フェニル−１−インデン）（２−エチル−４−（４’−ｔｅｒｔ−ブチルフェニル）−１−インデン）を、２２．０ｇ（７０％）の収量で単離した。
【０２０６】
１Ｈ−ＮＭＲ（４００ＭＨｚ、ＣＤＣｌ３）：７．４８〜７．１３（ｍ、１４Ｈ、芳香族のＨ）、６．９１、６．７２（それぞれｓ、それぞれ１Ｈ、オレフィン−Ｈ−インデン）、３．５２、３．４７（それぞれｓ、それぞれ２Ｈ、ＣＨ２−Ｈ）、２．８１（ｍ、２Ｈ、ＣＨ２−Ｈ）、２．６５（ｍ、１Ｈ、ＣＨ−イソプロピル）、１．３７（それぞれｓ、それぞれ９Ｈ、ｔｅｒｔ−ブチル）、１．２８（ｄ、６Ｈ、イソプロピル−ＣＨ３）、０．９６（ｔ、３Ｈ、ＣＨ３−Ｈ）、０．１、−０．３（それぞれｄ、それぞれ３Ｈ、Ｓｉ−ＣＨ３）。
【０２０７】
［実施例１７］  ジメチルシランジイル（２−メチル−４−（１−ナフチル）インデン）（２−イソプロピル−４−（４’−ｔｅｒｔ−ブチルフェニル）インデン）の調製
１６．８ｇ（５７．７ミリモル）の２−イソプロピル−４−（４’−ｔｅｒｔ−ブチルフェニル）インデンを、１４０ｍｌのトルエン及び５ｍｌのＴＨＦと共に、反応容器に導入し、そして２１．５ｍｌのブチルリチウム溶液（トルエン中において２．６８Ｍ）を室温で一度に添加した。添加終了後、混合物を８０℃に加熱し、そしてこの温度で１時間撹拌した。次いで、この反応溶液を室温に冷却し、そして１時間で、２０．１ｇ（５７．７ミリモル）の２−メチル−４−（１−ナフチル）−１−インデニルジメチルクロロシランを２４０ｍｌのトルエンに溶解した溶液に滴下した。次いで、混合物を室温で一晩撹拌した。６０ｍｌの水を添加し、そして形成した層を分離した。有機層を８００ｍｌの水で洗浄し、そして水性層を集め、合計８０ｍｌのトルエンで２回抽出した。その後、有機層を硫酸マグネシウムで乾燥した。硫酸ナトリウムを分離除去後、溶剤を除去し、そして残留物を真空オイルポンプにおいて乾燥した。所望のジメチルシランジイル（２−メチル−４−（１−ナフチル）インデン）（２−イソプロピル−４−（４’−ｔｅｒｔ−ブチルフェニル）インデン）を、２２．６ｇ（６５％）の収量で単離した。
【０２０８】
１Ｈ−ＮＭＲ（４００ＭＨｚ、ＣＤＣｌ３）：７．６〜７．１（ｍ、１６Ｈ、芳香族のＨ）、６．７、６．５（それぞれｄ、それぞれ１Ｈ、Ｈ−インデン）、３．２、３．１（それぞれｓ、それぞれ２Ｈ、ＣＨ２−Ｈ）、２．４５（ｍ、１Ｈ、ＣＨ−イソプロピル）、２．３５（ｓ、３Ｈ、ＣＨ３）、１．３５（ｓ、９Ｈ、ｔｅｒｔ−ブチル）、１．２５（ｄ、６Ｈ、イソプロピル−ＣＨ３）、０．１０、−０．２０（それぞれｄ、それぞれ３Ｈ、Ｓｉ−ＣＨ３）。
【０２０９】
［実施例１８：ジメチルシランジイル（２−メチル−４−（４’−ｔｅｒｔ−ブチルフェニル）インデニル（２−イソプロピル−４−（４’−ｔｅｒｔ−ブチルフェニル）インデニル）ジルコニウムジクロリドの製造］
３６．６ｇのジメチルシランジイル（２−メチル−４−（４’−ｔｅｒｔ−ブチルフェニル）−１−インデン）（２−イソプロピル−４−（４’−ｔｅｒｔ−ブチルフェニル）−１−インデン）を、３６６ｍｌのジエチルエーテルと共に反応容器に装填し、室温にて４４．９ｍｌのブチルリチウム溶液（２．６８Ｍトルエン溶液）と混合した。添加完了後、混合物をこの温度で一晩攪拌した。次いで０℃に冷却し、１４．０ｇの四塩化ジルコニウムを一度に少量ずつ添加した。混合物を放置して室温に暖め、この温度で更に２時間攪拌した。橙色の沈殿が得られ、これをＧ３フリットにより分離し、それぞれ５０ｍｌのＴＨＦで２度洗浄し、７０ｍｌのペンタンで一度洗浄した。次いで残留物をオイルポンプを用いた減圧下に乾燥させた。錯体が収量２３．５ｇ（５０％）で得られた。
１Ｈ−ＮＭＲ（４００ＭＨｚ、ＣＤＣｌ３）：疑似ラセミ：７．７−６．９（ｍ、１４Ｈ、ａｒｏｍ−Ｈ）、３．２６（ｍ、１Ｈ、ＣＨ−イソプロピル）、２．２３（ｓ、３Ｈ、ＣＨ３）、１．３１（ｓ、１８Ｈ、ｔｅｒｔ−ブチル）、１．３３、１．３２（それぞれｓ、それぞれ３Ｈ、Ｓｉ−ＣＨ３）、１．０８、１．０３（それぞれｄ、それぞれ３Ｈ、イソプロピル−ＣＨ３）。疑似メソ：７．７−６．７（ｍ、１４Ｈ、ａｒｏｍ−Ｈ）、３．１８（ｍ、１Ｈ、ＣＨ−イソプロピル）、２．４４（ｓ、３Ｈ、ＣＨ３）、１．３４（ｓ、１８Ｈ、ｔｅｒｔ−ブチル）、１．４７、１．２５（それぞれｓ、それぞれ３Ｈ、Ｓｉ−ＣＨ３）、１．２０（ｍ、６Ｈ、イソプロピル−ＣＨ３）。
【０２１０】
［実施例１９：ジメチルシランジイル（２−エチル−４−（４’−ｔｅｒｔ−ブチルフェニル）インデニル）（２−イソプロピル−４−（４’−ｔｅｒｔ−ブチルフェニル）インデニル）ジルコニウムジクロリドの製造］
１８．１ｇ（２９ｍｍｏｌ）のジメチルシランジイル（２−エチル−４−（４’−ｔｅｒｔ−ブチルフェニル）−１−インデン）（２−イソプロピル−４−（４’−ｔｅｒｔ−ブチルフェニル）−１−インデン）を、１８１ｍｌのジエチルエーテルと共に反応容器に装填し、室温にて２１．７ｍｌのブチルリチウム溶液（２．６８Ｍトルエン溶液）と混合した。添加完了後、混合物をこの温度で一晩攪拌した。次いで０℃に冷却し、６．８ｇ（２９ｍｍｏｌ）の四塩化ジルコニウムを一度に少量ずつ添加した。混合物を放置して室温に暖め、この温度で更に２時間攪拌した。橙色の沈殿が得られ、これをＧ３フリットにより分離し、それぞれ５０ｍｌのＴＨＦで１度、７０ｍｌのペンタンで１度洗浄した。次いで残留物をオイルポンプを用いた減圧下に乾燥させた。錯体が収量１３．６ｇ（６０％）で得られた。
１Ｈ−ＮＭＲ（４００ＭＨｚ、ＣＤＣｌ３）：疑似ラセミ：７．６−６．８（ｍ、１４Ｈ、ａｒｏｍ−Ｈ）、３．１５（ｍ、１Ｈ、ＣＨ−イソプロピル）、２．７、２．５（それぞれｍ、それぞれ１Ｈ、ＣＨ２）、１．３８（それぞれｓ、それぞれ３Ｈ、Ｓｉ−ＣＨ３）、１．３２（、１８Ｈ、ｔｅｒｔ−ブチル）、１．１０、１．０５（それぞれｄ、それぞれ３Ｈ、ＣＨ３−イソプロピル）、０．８５（ｔ、３Ｈ、ＣＨ３）。疑似メソ：７．７−６．７（ｍ、１４Ｈ、ａｒｏｍ−Ｈ）、３．２５（ｍ、１Ｈ、ＣＨ−イソプロピル）、２．６、２．４（それぞれｍ、それぞれ１Ｈ、ＣＨ２）、１．５０、１．２１（それぞれｓ、それぞれ３Ｈ、Ｓｉ−ＣＨ３）、１．３３（、１８Ｈ、ｔｅｒｔ−ブチル）、１．２０（ｍ、６Ｈ、ＣＨ３−イソプロピル）、１．０５（ｔ、３Ｈ、ＣＨ３）。
【０２１１】
［実施例２０：ジメチルシランジイル（２−メチル−４−（４’−ｔｅｒｔ−ブチルフェニル）インデニル（２−イソプロピル−４−（４’−フェニルインデニル）ジルコニウムジクロリドの製造］
１６．０ｇ（２９ｍｍｏｌ）のジメチルシランジイル（２−イソプロピル−４−フェニル−１−インデン）（２−メチル−４−（４’−ｔｅｒｔ−ブチルフェニル）−１−インデン）を、１９０ｍｌのジエチルエーテルと共に反応容器に装填し、室温にて２１．７ｍｌのブチルリチウム溶液（２．６８Ｍトルエン溶液）と混合した。添加完了後、混合物をこの温度で一晩攪拌した。次いで０℃に冷却し、６．８ｇの四塩化ジルコニウムを一度に少量ずつ添加した。混合物を放置して室温に暖め、この温度で更に４時間攪拌した。橙色の沈殿が得られ、これをＧ４フリットにより分離し、それぞれ６０ｍｌのＴＨＦで２度洗浄し、１００ｍｌのペンタンで一度洗浄した。次いで残留物をオイルポンプを用いた減圧下に乾燥させた。錯体が収量１１．４ｇ（５５％）で得られた。
１Ｈ−ＮＭＲ（４００ＭＨｚ、ＣＤＣｌ３）：疑似ラセミ：７．８−７．０（ｍ、１５Ｈ、ａｒｏｍ−Ｈ）、３．２４（ｍ、１Ｈ、ＣＨ−イソプロピル）、２．２２（ｓ、３Ｈ、ＣＨ３）、１．３１（ｓ、９Ｈ、ｔｅｒｔ−ブチル）、１．３２、１．３０（それぞれｓ、それぞれ３Ｈ、Ｓｉ−ＣＨ３）、１．１０、１．０５（それぞれｄ、それぞれ３Ｈ、イソプロピル−ＣＨ３）。疑似メソ：７．８−６．９（ｍ、１５Ｈ、ａｒｏｍ−Ｈ）、３．２１（ｍ、１Ｈ、ＣＨ−イソプロピル）、２．４１（ｓ、３Ｈ、ＣＨ３）、１．３３（ｓ、１８Ｈ、ｔｅｒｔ−ブチル）、１．４９、１．２７（それぞれｓ、それぞれ３Ｈ、Ｓｉ−ＣＨ３）、１．１７（ｍ、６Ｈ、イソプロピル−ＣＨ３）。
【０２１２】
［実施例２１：ジメチルシランジイル（２−メチル−４−フェニル−１−インデニル）（２−イソプロピル−４−（４’−ｔｅｒｔ−ブチルフェニル）−１−インデニル）ジルコニウムジクロリドの製造］
１７．１ｇ（３１ｍｍｏｌ）のジメチルシランジイル（２−メチル−４−フェニル−１−インデン）（２−イソプロピル−４−（４’−ブチルフェニル）−１−インデン）を、２００ｍｌのジエチルエーテルと共に反応容器に装填し、室温にて２３．２ｍｌのブチルリチウム溶液（２．６８Ｍトルエン溶液）と混合した。添加完了後、混合物をこの温度で一晩攪拌した。次いで０℃に冷却し、７．３ｇ（３１ｍｍｏｌ）の四塩化ジルコニウムを一度に少量ずつ添加した。混合物を放置して室温に暖め、この温度で更に３時間攪拌した。橙色の沈殿が得られ、これをＧ４フリットにより分離し、それぞれ６０ｍｌのＴＨＦで２度洗浄し、１００ｍｌのペンタンで一度洗浄した。次いで残留物をオイルポンプを用いた減圧下に乾燥させた。錯体が収量１０．４ｇ（５０％）で得られた。
１Ｈ−ＮＭＲ（４００ＭＨｚ、ＣＤＣｌ３）：疑似ラセミ：７．８−７．１（ｍ、１５Ｈ、ａｒｏｍ−Ｈ）、３．２４（ｍ、１Ｈ、ＣＨ−イソプロピル）、２．２３（ｓ、３Ｈ、ＣＨ３）、１．３１（ｓ、９Ｈ、ｔｅｒｔ−ブチル）、１．３２、１．３０（それぞれｓ、それぞれ３Ｈ、Ｓｉ−ＣＨ３）、１．１１、１．０６（それぞれｄ、それぞれ３Ｈ、イソプロピル−ＣＨ３）。疑似メソ：７．８−７．０（ｍ、１５Ｈ、ａｒｏｍ−Ｈ）、３．２２（ｍ、１Ｈ、ＣＨ−イソプロピル）、２．４１（ｓ、３Ｈ、ＣＨ３）、１．３３（ｓ、１８Ｈ、ｔｅｒｔ−ブチル）、１．４９、１．２７（それぞれｓ、それぞれ３Ｈ、Ｓｉ−ＣＨ３）、１．１８（ｍ、６Ｈ、イソプロピル−ＣＨ３）。
【０２１３】
［実施例２２：ジメチルシランジイル（２−エチル−４−（４’−ｔｅｒｔ−ブチルフェニル）インデニル）（２−イソプロピル−４−フェニルインデニル）ジルコニウムジクロリドの製造］
１０．８ｇ（２０ｍｍｏｌ）のジメチルシランジイル（２−イソプロピル−４−フェニル−１−インデン）（２−エチル−４−（４’−ｔｅｒｔ−ブチルフェニル）−１−インデン）を、１２０ｍｌのジエチルエーテル及び５ｍｌのＴＨＦと共に反応容器に装填し、室温にて１５．０ｍｌのブチルリチウム溶液（２．６８Ｍトルエン溶液）と混合した。添加完了後、混合物をこの温度で一晩攪拌した。次いで０℃に冷却し、４．７ｇ（２０ｍｍｏｌ）の四塩化ジルコニウムを一度に少量ずつ添加した。混合物を放置して室温に暖め、この温度で更に５時間攪拌した。橙色の沈殿が得られ、これをＧ３フリットにより分離し、それぞれ５０ｍｌのＴＨＦで２度洗浄した。次いで残留物をオイルポンプを用いた減圧下に乾燥させた。錯体が収量６．３ｇ（４５％）で得られた。
１Ｈ−ＮＭＲ（４００ＭＨｚ、ＣＤＣｌ３）：疑似ラセミ：７．５−６．８（ｍ、１５Ｈ、ａｒｏｍ−Ｈ）、３．１９（ｍ、１Ｈ、ＣＨ−イソプロピル）、２．５、２．３（それぞれｍ、それぞれ１Ｈ、ＣＨ２）、１．３３（それぞれｓ、それぞれ３Ｈ、Ｓｉ−ＣＨ３）、１．３２（ｓ、９Ｈ、ｔｅｒｔ−ブチル）、１．１０、１．０７（それぞれｄ、それぞれ３Ｈ、ＣＨ３−イソプロピル）、０．８７（ｔ、３Ｈ、ＣＨ３）。疑似メソ：７．７−６．７（ｍ、１４Ｈ、ａｒｏｍ−Ｈ）、３．２７（ｍ、１Ｈ、ＣＨ−イソプロピル）、２．６、２．３（それぞれｍ、それぞれ１Ｈ、ＣＨ２）、１．３５（それぞれｓ、それぞれ３Ｈ、Ｓｉ−ＣＨ３）、１．３４（ｓ、１８Ｈ、ｔｅｒｔ−ブチル）、１．２５（ｍ、６Ｈ、ＣＨ３−イソプロピル）、０．９３（ｔ、３Ｈ、ＣＨ３）。
【０２１４】
［実施例２３：ジメチルシランジイル（２−メチルチアペンタレニル）（２−イソプロピル−４−（４’−ブチルフェニル）−１−インデニル）ジルコニウムジクロリドの製造］
１６．５ｇ（３５ｍｍｏｌ）のジメチルシランジイル（２−メチルチアペンタレニル）（２−イソプロピル−４−（４’−ブチルフェニル）−１−インデン）を、１５０ｍｌのジエチルエーテルと共に反応容器に装填し、室温にて２６．２ｍｌのブチルリチウム溶液（２．６８Ｍトルエン溶液）と混合した。添加完了後、混合物をこの温度で一晩攪拌した。次いで０℃に冷却し、８．２ｇ（３５ｍｍｏｌ）の四塩化ジルコニウムを一度に少量ずつ添加した。混合物を放置して室温に暖め、この温度で更に５時間攪拌した。沈殿が得られ、これをＧ３フリットにより分離し、それぞれ６０ｍｌのＴＨＦで２度洗浄し、８０ｍｌのペンタンで一度洗浄した。次いで残留物をオイルポンプを用いた減圧下に乾燥させた。錯体が収量８．８ｇ（４０％）で得られた。
１Ｈ−ＮＭＲ（４００ＭＨｚ、ＣＤＣｌ３）：疑似ラセミ：７．７−６．８（ｍ、１０Ｈ、ａｒｏｍ−Ｈ）、６．６−６．５（ｍ、１Ｈ、Ｈ−チアペンタレン）、３．２３（ｍ、１Ｈ、ＣＨ−イソプロピル）、２．１（ｓ、３Ｈ、ＣＨ３）、１．４（ｓ、９Ｈ、ｔｅｒｔ−ブチル）、１．５、１．３（それぞれｓ、それぞれ３Ｈ、Ｓｉ−ＣＨ３）、１．１０、１．０５（それぞれｄ、それぞれ３Ｈ、イソプロピル−ＣＨ３）。疑似メソ：７．７−６．８（ｍ、１０Ｈ、ａｒｏｍ−Ｈ）、６．４−６．２（ｍ、１Ｈ、Ｈ−チアペンタレン）、３．３５（ｍ、１Ｈ、ＣＨ−イソプロピル）、２．３（ｓ、３Ｈ、ＣＨ３）、１．３５（ｓ、９Ｈ、ｔｅｒｔ−ブチル）、１．２（ｓ、それぞれ６Ｈ、Ｓｉ−ＣＨ３）、１．１５、１．３（ｍ、６Ｈ、イソプロピル−ＣＨ３）。
【０２１５】
［実施例２４：ジメチルシランジイル（２−イソプロピル−４−（４’−ｔｅｒｔ−ブチルフェニル）インデニル）（２−メチル−４、５−ベンゾインデニル）ジルコニウムジクロリドの製造］
７．９ｇ（１５ｍｍｏｌ）のジメチルシランジイル（２−メチル−４，５−ベンゾインデン）（２−イソプロピル−４−（４’−ｔｅｒｔ−ブチルフェニル）−１−インデン）を、９０ｍｌのジエチルエーテルと共に反応容器に装填し、室温にて１１．２ｍｌのブチルリチウム溶液（２．６８Ｍトルエン溶液）と混合した。添加完了後、混合物をこの温度で一晩攪拌した。次いで０℃に冷却し、３．５３ｇ（１５ｍｍｏｌ）の四塩化ジルコニウムを一度に少量ずつ添加した。混合物を放置して室温に暖め、この温度で更に４時間攪拌した。沈殿が得られ、これをＧ４フリットにより分離し、それぞれ６０ｍｌのＴＨＦで２度洗浄した。得られた錯体をトルエン／ペンタン混合物で再結晶させた。次いで残留物をオイルポンプを用いた減圧下に乾燥させた。錯体が収量３．１ｇ（３０％）で得られた。１Ｈ−ＮＭＲ（４００ＭＨｚ、ＣＤＣｌ３）：疑似ラセミ：８．０−６．９（ｍ、１２Ｈ、ａｒｏｍ−Ｈ）、３．１５（ｍ、１Ｈ、ＣＨ−イソプロピル）、２．２５（ｓ、３Ｈ、ＣＨ３）、１．３５（ｓ、９Ｈ、ｔｅｒｔ−ブチル）、１．３６、１．３５（それぞれｓ、それぞれ３Ｈ、Ｓｉ−ＣＨ３）、１．０９、１．０７（それぞれｄ、それぞれ３Ｈ、イソプロピル−ＣＨ３）。疑似メソ：８．０−６．９（ｍ、１２Ｈ、ａｒｏｍ−Ｈ）、３．３９（ｍ、１Ｈ、ＣＨ−イソプロピル）、２．２５（ｓ、３Ｈ、ＣＨ３、ラセミ体と一致）、１．３５（ｓ、９Ｈ、ｔｅｒｔ−ブチル、ラセミ体と一致）、１．３７（ｓ、６Ｈ、Ｓｉ−ＣＨ３）、１．２４（ｍ、６Ｈ、イソプロピル−ＣＨ３）。
【０２１６】
［実施例２５：ジメチルシランジイル（２−メチル−４−（４’−ｔｅｒｔ−ブチルフェニル）インデニル）（２−イソプロピル−４−（１−ナフチル）インデニル）ジルコニウムジクロリドの製造］
１１．４ｇ（１９ｍｍｏｌ）のジメチルシランジイル（２−イソプロピル−４（１−ナフチル）インデン）（２−メチル−４−（４’−ｔｅｒｔ−ブチルフェニル）−１−インデン）を、１５０ｍｌのトルエン及び１５ｍｌのＴＨＦと共に反応容器に装填し、室温にて１４．３ｍｌのブチルリチウム溶液（２．６８Ｍトルエン溶液）と混合した。添加完了後、混合物をこの温度で一晩攪拌した。次いで０℃に冷却し、４．４ｇ（１９ｍｍｏｌ）の四塩化ジルコニウムを一度に少量ずつ添加した。混合物を放置して室温に暖め、この温度で更に２時間攪拌した。沈殿が得られ、これをＧ４フリットにより分離し、それぞれ５０ｍｌのＴＨＦで２度洗浄した。次いで残留物をオイルポンプを用いた減圧下に乾燥させた。錯体が収量５．９ｇ（４１％）で得られた。
１Ｈ−ＮＭＲ（４００ＭＨｚ、ＣＤＣｌ３）：疑似ラセミ：７．８−６．９５（ｍ、１７Ｈ、ａｒｏｍ−Ｈ）、３．２１（ｍ、１Ｈ、ＣＨ−イソプロピル）、２．２５（ｓ、３Ｈ、ＣＨ３）、１．３３、１．３１（それぞれｓ、それぞれ３Ｈ、Ｓｉ−ＣＨ３）、１．３２（ｓ、９Ｈ、ｔｅｒｔ−ブチル）、１．０９、１．０７（それぞれｄ、それぞれ３Ｈ、ＣＨ３−イソプロピル）。疑似メソ：７．９−７．０７（ｍ、１７Ｈ、ａｒｏｍ−Ｈ）、３．３７（ｍ、１Ｈ、ＣＨ−イソプロピル）、２．２５（ｓ、３Ｈ、ＣＨ３）、１．３５（それぞれｓ、それぞれ３Ｈ、Ｓｉ−ＣＨ３）、１．３２（ｓ、１８Ｈ、ｔｅｒｔ−ブチル、ラセミ体と一致）、１．２５（ｍ、６Ｈ、イソプロピル−ＣＨ３）。
【０２１７】
［実施例２６：ジメチルシランジイル（２−イソプロピル−４−（４’−ｔｅｒｔ−ブチルフェニル）インデニル）（２−メチル−４−（１−ナフチル）インデニル）ジルコニウムジクロリドの製造］
１５．０ｇ（２５ｍｍｏｌ）のジメチルシランジイル（２−メチル−４（１−ナフチル）インデン）（２−イソプロピル−４−（４’−ｔｅｒｔ−ブチルフェニル）−１−インデン）を、１７０ｍｌのトルエン及び１７ｍｌのＴＨＦと共に反応容器に装填し、室温にて１７．９ｍｌのブチルリチウム溶液（２．６８Ｍトルエン溶液）と混合した。添加完了後、混合物をこの温度で一晩攪拌した。次いで０℃に冷却し、５．９ｇ（２５ｍｍｏｌ）の四塩化ジルコニウムを一度に少量ずつ添加した。混合物を放置して室温に暖め、この温度で更に２時間攪拌した。沈殿が得られ、これをＧ４フリットにより分離し、それぞれ５０ｍｌのＴＨＦと７０ｍｌのペンタンで２度洗浄した。次いで残留物をオイルポンプを用いた減圧下に乾燥させた。錯体が収量６．８ｇ（４１％）で得られた。
１Ｈ−ＮＭＲ（４００ＭＨｚ、ＣＤＣｌ３）：疑似ラセミ：７．８−６．９５（ｍ、１７Ｈ、ａｒｏｍ−Ｈ）、３．２２（ｍ、１Ｈ、ＣＨ−イソプロピル）、２．２３（ｓ、３Ｈ、ＣＨ３）、１．３３、１．３１（それぞれｓ、それぞれ３Ｈ、Ｓｉ−ＣＨ３）、１．３２（それぞれｓ、それぞれ３Ｈ、Ｓｉ−ＣＨ３）、１．３２（ｓ、９Ｈ、ｔｅｒｔ−ブチル）、１．０８、１．０６（それぞれｄ、それぞれ３Ｈ、ＣＨ３−イソプロピル）。疑似メソ：７．９−７．０５（ｍ、１７Ｈ、ａｒｏｍ−Ｈ）、３．３５（ｍ、１Ｈ、ＣＨ−イソプロピル）、２．４８（ｓ、３Ｈ、ＣＨ３）、１．３５（それぞれｓ、それぞれ３Ｈ、Ｓｉ−ＣＨ３）、１．３２（ｓ、１８Ｈ、ｔｅｒｔ−ブチル、ラセミ体と一致）、１．２２（ｍ、６Ｈ、イソプロピル−ＣＨ３）。
【０２１８】
［ＩＩ  触媒調製および重合］
略語：
ＰＰ  ＝          ポリプロピレン
ＭＣ  ＝          メタロセン
Ｃａｔ  ＝        担持触媒系
ｈ  ＝            時間
標準ｄｍ３  ＝    標準リットル
ｒｐｍ  ＝        毎分回転数
ＶＮ  ＝          ｃｍ３／ｇでの粘度数
Ｍｗ  ＝          ｇ／ｍｏｌでの重量平均モル質量
Ｍｗ／Ｍｎ  ＝      ゲル透過クロマトグラフィーによって測定される、モル質量分布
ＢＤ  ＝          ｇ／ｄｍ３でのかさ密度、および
Ｍ．Ｐ．  ＝      ＩＳＯ  ３１４６に従って、１０℃／分の加熱および冷却速度で、示差走査熱分析（ＤＳＣ）によって測定される、℃での融点
ＴＴ  ＝          １３Ｃ−ＮＭＲ分光分析法によって測定されるパーセントでのトライアッドタクチシティ
ＲＩ  ＝          ＩＳＯ  ３１４６に従って、１３Ｃ−ＮＭＲ分光分析法によって測定される、％での逆挿入
ＮＭＲ測定：
１１０〜１３５ｍｇのサンプルを計量して１０ｍｍのＮＭＲ管に入れ、二重水素化テトラクロロエタン（Ｃ２Ｄ２Ｃｌ４）とヘキサクロロブタジエン（Ｃ４Ｃｌ６）の溶媒混合物に高温で溶解した。この溶液のＮＭＲスペクトルは、以下の条件のもとで、スピニングサンプルを用い、ＳＯＰ  １０３０−０３８（ＧＬＰ）に従って、Ｂｒｕｋｅｒ  ＤＭＸ  ５００  ＮＭＲ分光計を用いて、３５３Ｋ（機器設定）で記録した：
・  高周波（ＢＦ１）            １２５．７５７７  ＭＨｚ
・  パルス角（Ｐ１）            ３０°
・  スペクトル幅（ＳＷ）        ２５０  ｐｐｍ
・  捕捉時間（ＡＱ）            ２．０８秒
・  遅れ時間（Ｄ１）            １．９２秒
・  データ点の数（ＴＤ）        １３１  ０７２
・  パルスの数（ＮＳ）          ＞  ８０００
１３Ｃ−ＮＭＲ測定は、プロトンの広帯域デカップリングで行った。
【０２１９】
ＦＩＤのフーリエ変換の前に、線の広がり因子ＬＢ  ＝  １Ｈｚによる指数乗算を行った。フーリエ変換後、約１０〜６０ｐｐｍの範囲の関連シグナル領域において直線基線補正を行った。７３．８１ｐｐｍにおける二重水素化テトラクロロエタンのシグナルを基準として、化学シフトを補正した。
【０２２０】
プロピレンホモポリマーの積分では、以下の変換を用いた：ｍｍトライアッドのシグナルについての積分範囲：２２．５ｐｐｍ〜２０．８５ｐｐｍ；  ｍｒトライアッド：２０．８５ｐｐｍ〜２０．０ｐｐｍ；  ｒｒトライアッド：２０．０〜１９．１５ｐｐｍ；  ２，１挿入：１７．３５ｐｐｍ〜１６．７５ｐｐｍ；  １，３挿入：３７ｐｐｍ〜３６．５ｐｐｍと３０．７〜３０．２ｐｐｍの積分の合計。２，１挿入のシグナルは、積分範囲において二つのシグナルを生じる一方で、位置規則的挿入は、一つのシグナルしか生じないことが知られている。ｍｒトライアッドの２，１挿入に対する比率をモル比に変換するためには、２，１挿入についての値を２で割らなければならない。用いられる慣例の場合、これに反して、２，１挿入の１，３挿入に対するシグナルの比率は、モル比と同一である。
【０２２１】
２，１挿入と３，１挿入の両方が、各々、ｍｒトライアッドの積分範囲に位置するさらなるシグナルを生じることも知られている。ｍｒトライアッドの積分範囲におけるシグナルは、時として、基線に基づく分離で検出することができないため、モル比を直接得ることはできない。ｍｍトライアッドのｍｒトライアッドに対するモル比を計算するために、逆挿入のシグナル強度を、先ず、ｍｒトライアッドについて観察される強度から減算しなければならない。
【０２２２】
プロピレン−エチレンコポリマーのスペクトルの評価において、炭素原子に以下のように番号を付与する：
Ｃ１Ｈ２−ＣＨ（ＣＨ３）−；
−ＣＨ２−ＣＨ（ＣＨ３）−Ｃ５Ｈ２−Ｃ７Ｈ２−ＣＨ２−ＣＨ（ＣＨ３）−；
−ＣＨ２−ＣＨ（ＣＨ３）−Ｃ５Ｈ２−Ｃ６Ｈ２−Ｃ９Ｈ２−ＣＨ２−ＣＨ２−ＣＨ（ＣＨ３）−；
−ＣＨ２−ＣＨ（ＣＨ３）−Ｃ５Ｈ２−Ｃ６Ｈ２−Ｃ９Ｈ２−（Ｃ１０Ｈ２−ＣＨ２）ｎ−ＣＨ２−ＣＨ（ＣＨ３）−；
−ＣＨ２−ＣＨ（ＣＨ３）−Ｃ１２Ｈ２−Ｃ１３Ｈ２−ＣＨ２−ＣＨ２−ＣＨ（ＣＨ３）−；
−ＣＨ２−ＣＨ（ＣＨ３）−Ｃ１６Ｈ２−Ｃ１５Ｈ２−ＣＨ（ＣＨ３）−Ｃ１５Ｈ２−Ｃ１６Ｈ２−ＣＨ（ＣＨ３）−。
【０２２３】
示した配列の両端は、各ケースにおいて、−ＣＨ２−ＣＨ（ＣＨ３）−に隣接する。番号を付けた炭素原子へのシグナルの帰属は、当業者にはよく知られている。
【０２２４】
結合ＧＰＣ−ＩＲ測定
ＧＰＣは、Ｗａｔｅｒｓ  １５０Ｃ  ＨＴ−ＧＰＣ装置を用いて行った。ポリスチレンを用いて、結果を補正した。マサチューセッツ州、マールボロ（米国）のＬａｂ  Ｃｏｎｎｅｃｔｉｏｎからのインターフェース・モデル  ３００を、結合のために用いた。この場合、超音波シグナルによって真空チャンバ内で溶離剤を霧化し、加熱および真空にすることによって除去する。回転ゲルマニウムディスクを用いて、残留ポリマーを継続的に回収する。続いて、Ｎｉｃｏｌｅｔ  Ｉｍｐａｃｔ  ４０ＯＤ  ＦＴＩＲ  スペクトロメータにおいて光学モジュールを用いることによって、このディスクをスキャンする。
【０２２５】
条件：  ＧＰＣ：  溶離剤：トリクロロベンゼン、流量：１．１ｍＬ／分、注入量：１５０μＬ、温度：１５０℃。インターフェース：  ノズル温度：１１０℃、流量：１．１ｍＬ／分、Ｇｅディスク加熱：１６５℃、転送ライン：１４５℃、回転速度：１０°／分。ＦＴＩＲ：Ｏｍｎｉｃ標準ソフトウエアを用いて１０°／分でスペクトルを継続的に記録：  ３０分間に２７０スペクトル（８秒毎に１スペクトル）、各々、１６スキャンに基づく、検出器：  ＤＴＧＳ。
【０２２６】
評価は、例えば、Ｌａｂ  Ｃｏｎｎｅｃｉｔｏｎからの応用リーフレットＮｏ．１６に発表されているように、Ｄｅｋｍｅｚｉａｎによって確立された方法を用いて行った。ここで、Ｃ−Ｈ伸縮振動のエチレン含有量に対する比率を計算する。当業者は、この比率における定数が、用いる測定条件に依存することは、ご存知であろう。それらは、線状ポリエチレン（ＰＥ）とアイソタクチックポリプロピレンを配合することによって、測定する。このために、類似の実験条件（同じＧＰＣ、同じ結合、スペクトルの同じ記録）を選択したが、ＧＰＣカラムを用いるのではなく、注入器からＧｅプレート上に直接噴霧を行って、偏析が発生しないようにした。
【０２２７】
ＰＥのｍｏｌ％  ＝  ３９．７＊ｌｎ［Ａ（２９２２ｃｍ−１）  ＋  Ａ（２８５０ｃｍ−１）／Ａ（２９５３ｃｍ−１）］  −  ９．２
この式において、Ａは、括弧内に示した波数におけるシグナルのピーク高である。
【０２２８】
エーテル可溶性材料の測定
１Ｌの丸底フラスコ内で、４時間、還流下で、約５ｇのポリマーを２８０ｍＬの過酸化物を含まないジエチルエーテル（０．１％のＩｒｇａｎｏｘ  １０１０、エーテル１リットルにつき安定剤１ｇ、で安定化したもの）で抽出した。溶解していない材料は、分離除去し、溶液を蒸発させて約５０ｍＬにする。溶解した材料は、大過剰の［欠文］を添加することによって沈降させ、磁気攪拌器を用いて攪拌することによって凝集させて、ガラスフィルターるつぼＤ１（直径：  ３０ｍｍ）を用いて濾過する。
【０２２９】
実施例２７：
担持触媒系の調製：
７０ｍｇ（０．０９１ｍｍｏｌ）のｒａｃ−ジメチルシランジイル（２−メチル−４−（ｐ−ｔ−ブチルフェニル）インデニル）（２−イソプロピル−４−（ｐ−ｔ−ブチルフェニル）インデニルジルコニウムジクロリド（実施例１８）を室温で、トルエン中３０％強度のメチルアルミノキサン溶液（米国、ルイジアナ州、バトンルージュのＡｌｂｅｍａｒｌｅ  Ｃｏｒｐｏｒａｔｉｏｎ）４．３ｃｍ３（２０ｍｍｏｌのＡｌ）に溶解した。溶液を３．７ｃｍ３のトルエンで希釈し、光から保護しながら、２５℃で、１時間、攪拌した。この溶液を、４ｇのＳｉＯ２（米国、メリーランド州、バルチモアのＷ．Ｒ．Ｇｒａｃｅ，Ｄａｖｉｓｏｎ  Ｃｈｅｍｉｃａｌ  Ｄｉｖｉｓｉｏｎの等級ＭＳ９４８、細孔容積：１．６ｍＬ／ｇ、６００℃でか焼）に、攪拌しながら少しずつ添加し、添加完了後、混合物をさらに１０分間、攪拌した。溶液の体積の、担持材料の全細孔容積に対する比は、１．２５であった。続いて、混合物を４時間、４０℃、１０−３ｍｂａｒで乾燥させた。このことによって、５．５ｇのさらさらした粉末を得た。元素分析によると、これは、０．１３重量％のＺｒと９．５重量％のＡｌを含有した。
【０２３０】
重合：
最初に窒素で、続いてプロペンでフラッシュしておいた、乾燥した１６ｄｍ３の反応器に１０ｄｍ３の液体プロペンを充填した。Ｖａｒｓｏｌ（Ｗｉｔｃｏ）中２０％強度のトリエチルアルミニウム溶液８ｃｍ３をスカベンジャーとして添加し、混合物を１５分間、３０℃で混合した。続いて、２０ｃｍ３のＥｘｘｓｏｌ中の２ｇの担持メタロセン触媒の懸濁液を反応器に導入し、反応混合物を７０℃の重合温度に加熱して、重合系を７０℃で１時間、維持した。ベントによって重合を停止させ、得られたポリマーを減圧下で乾燥させた。このことによって、２．７ｇのポリプロピレン粉末を得た。
【０２３１】
触媒活性は、１２３ｋｇのＰＰ／（ＭＣのｇ  ｘ  ｈ）または１．４ｋｇのＰＰ／（Ｃａｔのｇ  ｘ  ｈ）であった。
【０２３２】
調製したアイソタクチックポリプロピレンは、以下の特性を有した：
Ｍ．Ｐ．＝１５７℃、Ｍｗ＝４．５ｘ１０５ｇ／ｍｏｌ、Ｍｗ／Ｍｎ＝２．６、ＶＮ＝４３０ｃｍ３／ｇ、ＢＤ＝４６０ｇ／ｄｍ３、ＴＴ＝＞９９％、ＲＩ＝０．３２％。
【０２３３】
実施例２８〜３４
担持触媒系の調製：
さらなるメタロセンを用いて、実施例２７の手順を繰り返した。
【０２３４】
結果を以下の表にまとめる。
【０２３５】
【表２】
0004901043.tif 000017
【表３】
0004901043.tif 000018
【０２３６】
重合：
さらなる触媒を用いて、実施例２７の手順を繰り返した。
【０２３７】
結果を以下の表に記載する。
【０２３８】
【表４】
0004901043.tif 000019
【０２３９】
実施例３５
実施例２７に類似した方法を用いて重合を行ったが、重合に５標準ｄｍ３の水素を追加で用いた。これにより３．２ｋｇのポリプロピレンパウダーを得た。
【０２４０】
触媒活性は、１４６ｋｇのＰＰ／（ＭＣのｇ  ｘ  ｈ）または１．６ｇのＰＰ／（Ｃａｔのｇ  ｘ  ｈ）であった。
【０２４１】
調製したアイソタクチックポリプロピレンは、以下の特性を有した：
Ｍ．Ｐ．＝１５９℃、Ｍｗ＝２．５ｘ１０５ｇ／ｍｏｌ、Ｍｗ／Ｍｎ＝３．０、ＶＮ＝２７０ｃｍ３／ｇ、ＢＤ＝４５０ｇ／ｄｍ３、ＴＴ＝＞９９％、ＲＩ＝０．３％。
【０２４２】
実施例３６〜４０ａ（比較例）１：
担持触媒系の調製：
実施例２７〜３４に類似した方法を用いて、調製を行った。
【０２４３】
結果を以下の表にまとめる。
【０２４４】
【表５】
0004901043.tif 000020
【０２４５】
重合：
実施例２７〜３４に類似した方法を用いて、重合を行った。結果を以下の表にまとめる。
【０２４６】
【表６】
0004901043.tif 000021
【表７】
0004901043.tif 000022
【０２４７】
実施例４１〜５６
乾燥した２４ｄｍ３の反応器をプロピレンでフラッシュし、１２ｄｍ３の液体プロピレン、１５０ｇのエチレン（実施例４１〜４８）または４５０ｇのエチレン（実施例４９〜５６）および２２ｃｍ３のヘキサン中のトリイソブチルアルミニウムの溶液を充填し、反応器の攪拌器を２５０ｒｐｍにセットした（２０ｃｍ３中のヘキサン中の、８ｍｍｏｌのＡ１、２ｃｍ３のトリイソブチルアルミニウム）。１００〜１２０℃の沸点範囲を有する２５ｃｍ３の脱芳香族化石油留分に、実施例２７〜３４で調製した０．７ｇの担持触媒を懸濁させ、懸濁液を反応器に導入した。反応器を７０℃の重合温度に加熱し（７．５℃／分）、反応器ジャケットを冷却することによって、この重合温度で１時間、維持した。過剰なモノマーを急速にベントすることによって重合を停止させた。ポリマーを減圧下で乾燥させた。生じたポリマー、触媒活性および製品データを以下の表に示す。
【０２４８】
実施例５７〜６８（比較例）
実施例４１〜５６の手順を繰り返した。結果を以下の表に示す。本発明に従わない触媒系を用いると、モル質量  Ｍｗは、実施例３６〜４０における単独重合において得られた値より有意に低く低下する。
【０２４９】
【表８】
0004901043.tif 000023
【０２５０】
実施例６９〜７６：  担持触媒系の調製：
０．５ｍＬのＮ，Ｎ−ジメチルアニリンを、室温で、３０ｍＬのトルエン中の２ｇのＳｉＯ２（実施例２７参照）の懸濁液に添加する。混合物を０℃に冷却し、９５ｍＬのトルエン中のビス（ペンタフルオロフェニルボロキシ）メチラランの透明な淡黄色溶液（Ａｌを基準にして０．１Ｍ）４０ｍＬを滴下漏斗から一滴ずつ添加する。混合物を放置して、室温に温め、さらに３時間攪拌する。続いて、懸濁液を濾過し、固体をペンタンで洗浄する。その後、残留物を、油ポンプで真空にした状態で乾燥して、一定の重量にする。このことによって、３．９６ｇの淡い紫色の担持材料を得る。
【０２５１】
３５ｍＬのトルエン中０．０６ｍｍｏｌのメタロセンを０．０８ｍＬのＴＭＡ（トルエン中２Ｍ、０．１６ｍｍｏｌ）と共に、１０分間、攪拌する。続いて、上で調製した１．６ｇの担持助触媒を室温で添加する。触媒溶液を１時間、攪拌し、その後、油ポンプで真空にした状態で溶媒を除去する。このことによって、ピンク色のさらさらした粉末を得る。
【０２５２】
【表９】
0004901043.tif 000024
【０２５３】
重合：
実施例２７に類似した方法を用いて重合を行った。結果を以下の表に示す。
【０２５４】
【表１０】
0004901043.tif 000025
【０２５５】
実施例７７
実施例６９に類似した方法を用いて重合を行ったが、重合に、０．４ｇの触媒を用い、加えて、５標準ｄｍ３の水素を用いた。これによって、３．２ｋｇのプロピレン粉末を得た。
【０２５６】
触媒活性は、８ｋｇのＰＰ／（Ｃａｔのｇ  ｘ  ｈ）であった。
【０２５７】
調製したアイソタクチックポリプロピレンは、以下の特性を有した：
Ｍ．Ｐ．＝１６０℃、Ｍｗ＝２５００００ｇ／ｍｏｌ、Ｍｗ／Ｍｎ＝２．６、ＢＤ＝４２０ｇ／ｄｍ３。
【０２５８】
実施例７８
乾燥した２４ｄｍ３の反応器をプロピレンでフラッシュし、０．５ｂａｒの水素圧のもとに置いた。続いて、反応器に１２ｄｍ３の液体プロピレンおよび２２ｃｍ３のヘキサン中のトリイソブチルアルミニウムの溶液（８ｍｍｏｌのＡｌ、２０ｃｍ３のヘキサンで希釈した２ｃｍ３のトリイソブチルアルミニウム）を充填し、反応器の攪拌器を２５０ｒｐｍにセットした。１００〜１２０℃の沸点範囲を有する２５ｃｍ３の脱芳香族化石油留分に、実施例２７で調製した０．７ｇの担持触媒を懸濁させ、懸濁液を反応器に導入した。反応器を７０℃の重合温度に加熱し（７．５℃／分）、反応器ジャケットを冷却することによって、この重合温度で１時間、維持した。
【０２５９】
続いて、反応器を１０ｂａｒに減圧し、２０ｂａｒのエチレンで加圧した。混合物を２時間、６０℃でさらに重合させ、その後、過剰なモノマーを急速にベントすることによって重合を停止させた。これによって、以下の特性を有するブロックコポリマーを得た：
ホモポリマーマトリックス（分画からのｉＰＰ）：Ｍ．Ｐ．＝１５９℃、Ｍｗ＝２．６ｘ１０５ｇ／ｍｏｌ、Ｍｗ／Ｍｎ＝２．５、ＶＮ＝２４０ｃｍ３／ｇ。ゴム（エチレン−プロピレンコポリマー）：Ｔｇ＝−４７℃；５６重量％のＣ２；ＶＮ＝６８０ｃｍ３／ｇ；Ｍｗ＝６．９ｘ１０５ｇ／ｍｏｌ、Ｍｗ／Ｍｎ＝３．０。
【０２６０】
実施例７９（比較例）
実施例３６に記載したような担持触媒を用いて、実施例７８を繰り返した。これによって、以下の特性を有するブロックコポリマーを得た：
ホモポリマーマトリックス（分画からのｉＰＰ）：Ｍ．Ｐ．＝１５５℃、Ｍｗ＝２．８ｘ１０５ｇ／ｍｏｌ、Ｍｗ／Ｍｎ＝２．６、ＶＮ＝２３０ｃｍ３／ｇ。ゴム（エチレン−プロピレンコポリマー）：Ｔｇ＝−４９℃；４４重量％のＣ２；ＶＮ＝３７４ｃｍ３／ｇ；Ｍｗ＝４．０３ｘ１０５ｇ／ｍｏｌ、Ｍｗ／Ｍｎ＝３．０。
【０２６１】
比較例８０
メタロセンとしてジメチルシランジイルビス（２−メチル−４−（１−ナフチル）インデニル）ジルコニウムジクロリドを含有する担持触媒を用いて、実施例７８を繰り返した。これによって、以下の特性を有するブロックコポリマーを得た：
ホモポリマーマトリックス（分画からのｉＰＰ）：Ｍ．Ｐ．＝１５４℃、Ｍｗ＝１．９９ｘ１０５ｇ／ｍｏｌ、Ｍｗ／Ｍｎ＝２．６、ＶＮ＝１６８ｃｍ３／ｇ。ゴム（エチレン−プロピレンコポリマー）：Ｔｇ＝−５０℃；４６重量％のＣ２；ＶＮ＝２８０ｃｍ３／ｇ；Ｍｗ＝３．５４ｘ１０５ｇ／ｍｏｌ、Ｍｗ／Ｍｎ＝２．７。
【０２６２】
実施例８１
反応器に１０ｄｍ３の液体プロピレンのみを充填したこと、および触媒をペーストとして導入したことを除いて、実施例７８を繰り返した。このために、実施例２７で調製した触媒２０ｇを、１００ｍＬの油（ホワイトオイル  Ｏｎｄｉｎａ  Ｇ  ３３、Ｄｅｕｔｓｃｈｅ  Ｓｈｅｌｌ  ＡＧ）／ワセリン（Ｄｅｕｔｓｃｈｅ  Ｓｈｅｌｌ  ＡＧ）混合物（４／１）中で攪拌した。０．７ｇの触媒粉末に相当する、得られたペーストのアリクォットを圧力ロックに導入し、２ｄｍ３の液体プロピレンを用いて反応器にすすぎ入れた。
【０２６３】
これによって、実施例７８のものに匹敵する特性を有するブロックコポリマーを得た。
【０２６４】
実施例８２
第一重合工程を、６０ｇのエチレンが存在する状態で、６５℃で行ったことを除いて、実施例７８を繰り返した。これによって、以下の特性を有するブロックコポリマーを得た：
ホモポリマーマトリックス（分画からのｉＰＰ）：Ｍ．Ｐ．＝１５８℃、Ｍｗ＝２．５ｘ１０５ｇ／ｍｏｌ、Ｍｗ／Ｍｎ＝２．５、ＶＮ＝２６０ｃｍ３／ｇ。ゴム（エチレン−プロピレンコポリマー）：Ｔｇ＝−２６℃；１４重量％のＣ２；ＶＮ＝５７６ｃｍ３／ｇ；Ｍｗ＝６．０２ｘ１０５ｇ／ｍｏｌ、Ｍｗ／Ｍｎ＝２．８。
【０２６５】
本発明のメタロセンを用いて、エチレンより高級なオレフィンとの高分子量コポリマーを調製することもできる。原理を説明するために、一部の例を以下に提供する：
【０２６６】
実施例８３
反応器を１８ｂａｒに減圧し、その後、第二重合工程の前、わずか５ｂａｒのエチレンで加圧したことを除いて、実施例２７を繰り返した。これによって、ほとんど応力白化をこうむらず、以下の特性を有するブロックコポリマーを得た：  ホモポリマーマトリックス（分画からのｉＰＰ）：Ｍ．Ｐ．＝１５０℃、Ｍｗ＝３．５５ｘ１０５ｇ／ｍｏｌ、Ｍｗ／Ｍｎ＝２．７、ＶＮ＝３１５ｃｍ３／ｇ。ゴム（エチレン−プロピレンコポリマー）：Ｔｇ＝−５２℃；４７重量％のＣ２；ＶＮ＝２９５ｃｍ３／ｇ；Ｍｗ＝３．４３ｘ１０５ｇ／ｍｏｌ、Ｍｗ／Ｍｎ＝２．８。
【０２６７】
実施例８４〜８６
乾燥した２４ｄｍ３の反応器をプロピレンでフラッシュし、１２ｄｍ３の液体プロピレンおよび２２ｃｍ３のヘキサン中のトリイソブチルアルミニウムの溶液（８ｍｍｏｌのＡｌ、２０ｃｍ３のヘキサンで希釈した２ｃｍ３のトリイソブチルアルミニウム）を充填し、反応器の攪拌器を２５０ｒｐｍにセットした。重合させるつもりのコモノマー、全９．６２ｍｏｌのうち、３分の１を添加した後、１００〜１２０℃の沸点範囲を有する２５ｃｍ３の脱芳香族化石油留分に懸濁させた、実施例２７で調製した０．７ｇの担持触媒を、反応器に導入した。反応器を６５℃の重合温度に加熱し（７．５℃／分）、反応器ジャケットを冷却することによって、この重合温度で１時間、維持した。この重合時間中に、コモノマーの残りの３分の２を継続的に反応器に計り入れた。過剰なモノマーを急速にベントすることによって重合を停止させた。減圧下でポリマーを乾燥させた。生じたポリマー、メタロセンの活性および製品データを以下の表に示す。
【０２６８】
実施例８７〜８９（比較例）
メタロセンとしてジメチルシランジイルビス（２−メチル−４−（１−ナフチル）インデニル）ジルコニウムジクロリドから調製した触媒を用いて、実施例８４〜８６を繰り返した。生じたポリマー、メタロセンの活性および製品データを以下の表に示す。
【０２６９】
【表１１】
0004901043.tif 000026
【０２７０】
本発明の触媒を用いて、高分子量ターポリマーを調製することもできる。原理を説明するために、一部の例を以下に提供する：
【０２７１】
実施例９０〜９３
乾燥した２４ｄｍ３の反応器をプロピレンに、１００〜１２０℃の沸点範囲を有する１０Ｌの脱芳香族化石油留分を充填した。次に、２ｂａｒのプロピレンで反応器を５回加圧し、各回、それをベントすることによって、気体スペースをフラッシュした。２０００ｇのプロピレン、３００ｇのエチレン、および特定の実施例に必要な場合には、１００ｇのさらなるモノマー（表３参照）を添加した後、トルエン中のメチルアルミノキサン溶液  １０ｃｍ３（１５ｍｍｏｌのＡｌに対応する、凝固点降下法によって測定されたモル質量  ＝  １２００ｇ／ｍｏｌ）を添加した。反応器の内容物を６０℃に加熱した。２．１ｍｇのｒａｃ−ジメチルシランジイル（２−メチル−４−（ｐ−ｔ−ブチルフェニル）インデニル）（２−イソプロピル−４−（ｐ−ｔ−ブチルフェニル）インデニルジルコニウムジクロリドを、トルエン中のメチルアルミノキサン溶液１０ｃｍ３（１５ｍｍｏｌのＡｌに対応する）に溶解し、同様に、反応器に導入した。２時間の重合時間中、さらに３００ｇのエチレンを計り入れた。過剰のモノマーを急速にベントすることによって、重合を停止させた。ポリマーを石油スピリットから分離し、減圧下、１００℃で乾燥させた。生じたポリマー、メタロセンの活性および製品データを以下の表に示す。
【０２７２】
実施例９４〜９７（比較例）
２．０ｇのジメチルシランジイルビス（２−メチル−４−（１−ナフチル）インデニル）ジルコニウムジクロリドを用いて、実施例９０〜９３を繰り返した。生じたポリマー、メタロセンの活性および製品データを以下の表に示す。
【０２７３】
【表１２】
0004901043.tif 000027
【０２７４】
実施例９８〜１０２：  気相重合による高耐衝撃性コポリマー
Ａ：  メタロセン触媒の調製
３ｋｇのＳｙｌｏｐｏｌ  ９４８を、濾板を下に向けた処理フィルタ内に配置し、１５Ｌのトルエンに懸濁させる。３０重量％強度のＭＡＯ溶液（Ａｌｂｅｍａｒｌｅ）７Ｌを、内部温度が３５℃を超えないような速度で、攪拌しながら計り入れる。低攪拌速度でさらに１時間攪拌した後、最初は大気圧下で、その後、３ｂａｒの窒素圧を用いて、懸濁液を濾過する。担持材料の処理と並行して、２．０Ｌの３０重量％強度のＭＡＯ溶液および９２．３ｇのｒａｃ−ジメチルシリル（２−メチル−４−（ｐ−ｔ−ブチルフェニル）インデニル）（２−イソプロピル−４−（ｐ−ｔ−ブチルフェニル）インデニルジルコニウムジクロリドを反応容器に入れて、溶液を１時間攪拌し、さらに３０分、放置して沈降させる。続いて、出口を閉じて、前処理した担持材料に溶液を添加する。添加が完了した後、出口を開け、濾液を排出させる。もう流出しなくなったら、出口を閉じ、フィルターケーキを１５分間攪拌し、１時間静置する。続いて、出口を開けて、３ｂａｒの窒素圧をかける。１５Ｌのイソドデカンを残留固体に添加し、混合物を１５分間攪拌して、濾過する。洗浄工程を繰り返し、その後、固体を３ｂａｒの窒素圧によって圧縮乾燥させる。重合に用いるために、全量の触媒を１５Ｌのイソドデカンに再懸濁させる。
【０２７５】
Ｂ：  重合
この工程は、各々、自立型らせん攪拌器を備付け、各々、２００Ｌの利用可能容量を有する、直列に連結した二つの攪拌オートクレーブ内で行った。両方の反応器は、微粉プロピレンポリマーの攪拌固定層を内蔵していた。
【０２７６】
プロピレンを気体状態で第一重合反応器に導入し、表１に示すような平均滞留時間で、メタロセン触媒Ａ（上記参照）を用いて、表１に示すような圧力および温度で重合した。第一重合反応器から第二重合反応器への移送が、平均して、表１に示すポリマーの量に対応するような速度で、上記メタロセン触媒を計り入れた。メタロセン触媒は、添加する新しいプロピレンと共に導入して、圧力を調節した。トリエチルアルミニウム（ヘプタン中の１ｍｏｌ溶液の形態、表１に対応する量）を同様に反応器に計り入れた。液浸管によって反応器を簡単にベントすることにより、反応器からポリマー粉末を断続的に取り出した。第一反応器内で生成したプロピレンポリマーは、触媒および未反応モノマーと共に、このようにして第二反応器に導入した。
【０２７７】
そこで、プロピレンとエチレンの混合物を、表１に対応する全圧力、温度および平均滞留時間で重合させた。エチレンの割合は、表１に示す重量％であり、反応気体中のエチレン濃度は、ガスクロマトグラフィーによって測定した。第一反応器内で生成されたプロピレンポリマー（ＰＰ（Ｉ））の、第二反応器内で生成されたコポリマー（ＥＰＲ（ＩＩ））に対する重量比を表１に示す。イソプロパノール（ヘプタン中０．５ｍｏｌの溶液の形態）を同様に第二反応器に計り入れた。表１に示すＰＰ（Ｉ）：ＥＰＲ（ＩＩ）の重量比を維持するような量で、イソプロパノールを計り入れた。
【０２７８】
ポリマー粉末およびそれらの成分に関する分析実験を表２に示す：
表１：  重合条件
【０２７９】
【表１３】
0004901043.tif 000028
【０２８０】
表２：  コポリマー粉末の分析：
【０２８１】
【表１４】
0004901043.tif 000029
【０２８２】
生成物画分の分析データの測定：
ＴＲＥＦ（Ｌ．Ｗｉｌｄ，「Ｔｅｍｐｒｅｔｕｒｅ  ｒｉｓｉｎｇ  ｅｌｕｔｉｏｎ  ｆｒａｃｔｉｎａｔｉｏｎ（温度上昇溶離分画）」，Ａｄｖａｎｃｅｄ  Ｐｏｌｙｍ．Ｓｃｉ．９８，１−４７（１９９０））によるポリマーの分画。画分は、４０、８０、９０、１００および１２０℃においてキシレンで溶離し、ホモポリマー画分（反応器Ｉ内で調製）またはコポリマー画分（反応器ＩＩ内で調製）に応じて割り当てた。
【０２８３】
ポリマー粉末の造粒：
乾燥したポリマー粉末を標準添加剤混合物と均質混合した（０．０５重量％のＩｒｇａｎｏｘ  １０１０、０．０５重量％のＩｒｇａｆｏｓ  １６８、０．１重量％のステアリン酸カルシウムおよび０．２重量％のＭｉｌｌａｄ  ３９８８の添加）。得られた粉末をＷｅｒｎｅｒ  ＆  Ｐｆｌｅｉｄｅｒｅｒ  ＺＳＫ  ３０  二軸スクリュー押出機によって、２５０℃の融解温度で押し出し、続いて、造粒機内で造粒した。表３に示す基準に従って、用途関連試験に必要な試験片の製造および試験自体を行った。
【０２８４】
表３：  粒状ポリマーの用途関連試験
【０２８５】
【表１５】
0004901043.tif 000030
【０２８６】
実施例１０３〜１０９：  プロピレンのホモポリマーおよちランダムコポリマーならびにそれらの特性
触媒の生成
触媒Ａ１：
最初、グローブボックス内で、アルゴン雰囲気のもとで作業を行った。３１９．３ｇの錯体ｒａｃ−ジメチルシリル（２−メチル−４−（ｐ−ｔ−ブチルフェニル）インデニル）（２−イソプロピル−４−（ｐ−ｔ−ブチルフェニル）インデニルジルコニウムジクロリドを、１８．４ｍＬの３０重量％強度ＭＡＯ溶液（Ａｌｂｅｍａｒｌｅから）と２２ｍＬのトルエンの混合物に溶解する。１時間、室温で攪拌した後、溶液は透明であり、これを、２０．１６ｇのＧｒａｃｅ  ＤａｖｉｓｏｎからのシリカゲルＳｙｌｏｐｏｌ  ９４８（ｄ５０＝５０μｍ；８時間、３００℃、窒素流中で乾燥したもの）に添加する。溶液のすべてを添加し終わった後、混合物をさらに１０分間、攪拌し、ペースト様塊をシュレンク容器（Ｎ２フラスコ）に移送する。
【０２８７】
グローブボックスの外で、約４時間後にほぼ一定の重量に至るまで、４０℃に加熱した油浴を用い、油ポンプを装着した真空ラインによって揮発成分を除去する。残留揮発成分含有量は、Ｍｅｔｔｌｅｒ−Ｔｏｌｅｄｏ水分分析器を用いて測定し、２．０５％である。
【０２８８】
比較触媒Ｂ：
１５５．１ｍｇの錯体ｒａｃ−ジメチルシリルビス（２−メチル−４−（ｐ−ｔ−ブチルフェニル）インデニル）ジルコニウムジクロリド、９．３ｍＬの３０重量％強度ＭＡＯ溶液および１０．１７ｇのシリカゲルを用いて、実験＄［原文どおり］の触媒調製を繰り返す。残留水分は。２．３％である。
【０２８９】
比較触媒Ｃ：
４ｋｇのＧｒａｃｅ  ＤａｖｉｓｏｎからのシリカゲルＳｙｌｏｐｏｌ  ９４８（ｄ５０＝５０μｍ；８時間、３００℃、窒素流中で乾燥したもの）を処理フィルタに入れ、１８Ｌのヘプタンを導入して、反応器の内容物を２０℃の内部温度に冷却する。ヘプタン中のトリイソブチルアルミニウムの２モル溶液６Ｌを、約３０分間かけて、内部温度が３０℃を超えないような速度で添加する。アルキルの添加後、クライオスタットのスイッチを切り、混合物をさらに約２時間、非常に遅い攪拌速度で攪拌する。窒素圧を用いて懸濁液を濾過し、フィルタケーキを３回、各回１２Ｌのトルエンを用いて洗浄する。固体を１１Ｌのトルエンに再懸濁させｍ２９１ｇのテトラキス（ペンタフルオロフェニル）ホウ酸ジメチルシクロヘキシルアンモニウムを懸濁液に添加する。続いて、混合物を８０℃の内部温度に加熱し、この温度で３０分間、攪拌する。その後、錯体ｒａｃ−ジメチルシリルビス（２−メチル−４−フェニル）インデニル）ジルコニウムジクロリドを添加し、混合物をさらに１．５時間、８０℃で攪拌する。その後、触媒を減圧下（約４０ｍｂａｒ）、内部温度約８０℃で乾燥させる。
【０２９０】
単独重合
実施例１０３：
最初に窒素で、続いてプロペンでフラッシュしておいた、乾燥した１６ｄｍ３の反応器に１０ｄｍ３の液体プロペンを充填した。Ｖａｒｓｏｌ（Ｗｉｔｃｏ）中２０重量％強度のトリエチルアルミニウム溶液８ｃｍ３をスカベンジャーとして添加し、混合物を１５分間、３０℃で攪拌した。続いて、２０ｃｍ３のＥｘｘｓｏｌ中の１．５ｇの触媒Ａｌの懸濁液を反応器に導入し、混合物を６５℃の重合温度に加熱して、重合系をこの温度で１時間、保持した。ベントによって重合を停止させ、得られたポリマーを減圧下で乾燥させた。これによって、２．０５ｋｇのポリプロピレン粉末を得た。Ｍｗ：２６０  ０００ｇ／ｍｏｌ；  Ｍｗ／Ｍｎ：３．６。１３Ｃ−ＮＭＲスペクトル：ｍｍトライアッド／ｍｒトライアッド／ｒｒトライアッドのシグナル強度の比率：９６．０／２．９／１．１。ｍｍトライアッド／２，１挿入の比率：１２３０／１０。２，１挿入／１，３挿入の比率：３／１。
【０２９１】
比較実験１０４：
１．１ｇの比較触媒Ｂを用いて、実験＠［原文どおり］の重合を繰り返した。これによって、３．０９ｋｇのポリプロピレンポリマーを得た。Ｍｗ：５１４  ０００ｇ／ｍｏｌ；  Ｍｗ／Ｍｎ：３．３。１３Ｃ−ＮＭＲスペクトル：ｍｍトライアッド／ｍｒトライアッド／ｒｒトライアッドのシグナル強度の比率：９７．６／２．０／０．４。ｍｍトライアッド／２，１挿入の比率：４８５／１０。
【０２９２】
比較例１０５：
Ｖａｒｓｏｌ（Ｗｉｔｃｏ）中２０重量％強度のジイソブチルアルミニウム溶液３８．８ｃｍ３をスカベンジャーとして用いて、実験＠［原文どおり］の重合を繰り返した。６３０ｍｇの比較触媒Ｃを添加した。触媒の後、直ちに、６３ｍｇのＡｔｍｅｒを導入した。これによって、２．５９ｋｇのポリプロピレン粉末を得た。Ｍｗ：３５０  ０００ｇ／ｍｏｌ；  Ｍｗ／Ｍｎ：３．４。１３Ｃ−ＮＭＲスペクトル：ｍｍトライアッド／ｍｒトライアッド／ｒｒトライアッドのシグナル強度の比率：９８．３／１．３／０．４。ｍｍトライアッド／２，１挿入の比率：１１００／１０。
【０２９３】
共重合
実験１０６：
最初に窒素で、続いてプロペンでフラッシュしておいた、乾燥した５ｄｍ３の反応器に３ｄｍ３の液体プロペンを充填した。続いて、３０℃で５００Ｐａの圧力増加を確立し終えるまで、エチレンを導入した。Ｖａｒｓｏｌ（Ｗｉｔｃｏ）中２０重量％強度のトリエチルアルミニウム溶液２．３ｃｍ３をスカベンジャーとして添加して、混合物を１５分間攪拌し、その後、６５℃に加熱した。続いて、６ｃｍ３のヘプタン中の２５０ｍｇの触媒Ａｌの懸濁液を反応器に導入した。その後、直ちに、２５ｍｇのＡｔｍｅｒ  １６３を導入した。１０分後、ベントによって重合を停止させ、得られたポリマーを減圧下で乾燥させた。これによって、５ｇのポリプロピレンコポリマーを得た。Ｍｗ：３０７  ０００ｇ／ｍｏｌ；  Ｍｗ／Ｍｎ：３．２。１３Ｃ−ＮＭＲスペクトル：シグナル強度：Ｃ１：７４．１７１；  Ｃ５およびＣ１２：１４．７８０；  Ｃ７：６．２０３；  Ｃ９およびＣ１０：１．９３１；  Ｃ６およびＣ１３：２．２８９；  Ｃ１５およびＣ１６：０．６２５。これによって、１０．０％のエチレン含有量を得る。ジエチルエーテルに可溶な割合：０．５４％。ＧＰＲ−ＩＲ分光分析：一つのスペクトルが各クロマトグラフ分に対応するように（１２０スキャン／スペクトル）スペクトルを結合させた。
【０２９４】
【表１６】
0004901043.tif 000031
【０２９５】
個々の画分の間の差は、測定精度（±１％）範囲内であり、全くランダムである。より狭い画分への分割は、類似の結果をもたらす。
【０２９６】
実験１０７
最初に窒素で、続いてエチレンでフラッシュしておいた、乾燥した１６ｄｍ３の反応器に、３０℃で５００Ｐａの圧力増加を確立し終えるまで、エチレンを導入した。続いて、液体プロペン１０Ｌと、スカベンジャーとしてＶａｒｓｏｌ（Ｗｉｔｃｏ）中２０重量％強度のトリエチルアルミニウム溶液８ｃｍ３を添加して、混合物を１５分間攪拌し、その後、６５℃に加熱した。続いて、ヘプタン中の１．１ｇの触媒Ａｌの懸濁液を反応器に導入した。その後、直ちに、１１０ｍｇのＡｔｍｅｒ  １６３を導入した。１０分後、ベントによって重合を停止させ、得られたポリマーを減圧下で乾燥させた。これによって、２２ｇのポリプロピレンコポリマーを得た。Ｍｗ：３６２  ０００ｇ／ｍｏｌ；  Ｍｗ／Ｍｎ：３．１。１３Ｃ−ＮＭＲスペクトル：シグナル強度：Ｃ１：９１．２４３；  Ｃ５およびＣ１２：４．７４１；  Ｃ７：２．２２２；  Ｃ９およびＣ１０：０．６８６；  Ｃ６およびＣ１３：０．５７４；  Ｃ１５およびＣ１６：０．５３４。これによって、３．２％のエチレン含有量を得る。
【０２９７】
比較実験１０８
２５０ｍｇの比較触媒Ｂを用いて、実験１０６の重合を繰り返した。これによって、３１ｇのポリプロピレンコポリマーを得た。Ｍｗ：２７３  ０００ｇ／ｍｏｌ；  Ｍｗ／Ｍｎ：３．２。１３Ｃ−ＮＭＲスペクトル：シグナル強度：Ｃ１：７６．４１９；  Ｃ５およびＣ１２：１３．１９９；  Ｃ７：５．６００；  Ｃ９およびＣ１０：１．５３１；  Ｃ６およびＣ１３：２．２２０；  Ｃ１５およびＣ１６：１．０３２。これによって、９．０％のエチレン含有量を得る。
【０２９８】
比較実験１０９
スカベンジャーとしてＶａｒｓｏｌ（Ｗｉｔｃｏ）中２０重量％強度のトリイソブチルアルミニウム溶液１１．７ｍ３と、１９０ｍｇの比較触媒Ｃを用いて、実験１０６の重合を繰り返した。これによって、７ｇのポリプロピレンコポリマーを得た。Ｍｗ：９５  ７００ｇ／ｍｏｌ；  Ｍｗ／Ｍｎ：２．６。１３Ｃ−ＮＭＲスペクトル：シグナル強度：Ｃ１：７４．７４５；  Ｃ５およびＣ１２：１４．３９３；  Ｃ７：６．００９；  Ｃ９およびＣ１０：１．７６４；  Ｃ６およびＣ１３：２．５９１；  Ｃ１５およびＣ１６：０．４９８。これによって、９．８％のエチレン含有量を得る。